(57)【要約】【課題】燐光を発光することが可能な有機金属錯体を提供する。【解決手段】前記新規物質の有機金属錯体は一般式（Ｇ１）で示される。一般式（Ｇ１）において、Ｒ１は、炭素数１〜６のアルキル基、置換基を有していてもよい炭素数５〜８のシクロアルキル基、置換基を有していてもよい炭素数７〜１０のアラルキル基のいずれかを表す。また、Ｒ２は、炭素数１〜６のアルキル基、置換基を有していてもよい炭素数５〜８のシクロアルキル基、置換基を有していてもよい炭素数６〜１２のアリール基のいずれかを表す。また、Ａｒは、置換基を有していてもよい炭素数６〜１３のアリーレン基を表す。また、Ｍは第９族元素または第１０族元素を表す。2020017736.tif 000131【選択図】なし【特許請求の範囲】
【請求項１】
式（Ｇ２）で表される有機金属錯体を有する発光素子用材料。
【化１】
2020017736.tif 000099
（式中、Ｒ１は、炭素数１〜６のアルキル基、置換基を有していてもよい炭素数５〜８のシクロアルキル基、置換基を有していてもよい炭素数７〜１０のアラルキル基のいずれかを表す。また、Ｒ２は、炭素数１〜６のアルキル基、置換基を有していてもよい炭素数５〜８のシクロアルキル基、置換基を有していてもよい炭素数６〜１２のアリール基のいずれかを表す。また、Ａｒは、置換基を有していてもよい炭素数６〜１３のアリーレン基を表す。また、Ｍはイリジウムを表し、ｎ＝３である。）
【請求項２】
式（Ｇ４）で表される有機金属錯体を有する発光素子用材料。
【化２】
2020017736.tif 000100
（式中、Ｒ１は、炭素数１〜６のアルキル基、置換基を有していてもよい炭素数５〜８のシクロアルキル基、置換基を有していてもよい炭素数７〜１０のアラルキル基のいずれかを表す。また、Ｒ２は、炭素数１〜６のアルキル基、置換基を有していてもよい炭素数５〜８のシクロアルキル基、置換基を有していてもよい炭素数６〜１２のアリール基のいずれかを表す。また、Ｒ３〜Ｒ６は、各々独立して、水素、炭素数１〜６のアルキル基、炭素数５〜８のシクロアルキル基、炭素数１〜４のアルコキシ基、炭素数６〜１２のアリールオキシ基、炭素数１〜４のアルキルチオ基、炭素数６〜１２のアリールチオ基、炭素数１〜４のアルキルアミノ基、炭素数６〜２４のモノまたはジアリールアミノ基、シアノ基、ハロゲン基、炭素数１〜４のハロアルキル基、炭素数６〜１２のアリール基のいずれかを表す。ここで、Ｒ３〜Ｒ６のうち、互いに隣接する置換基同士が直接結合して、環状構造を形成してもよい。また、Ｍはイリジウムを表し、ｎ＝３である。）
【請求項３】
式（１００）、（１２２）、（１０４）、（１２３）、（１０１）、（１０２）、（１４５）、（１２４）、（１２５）、（１３８）、（１５０）、（１４６）、（１４９）、（１５２）のいずれか一で表される有機金属錯体を有する発光素子用材料。
【化３】
2020017736.tif 000101
【化４】
2020017736.tif 000102
【化５】
2020017736.tif 000103
【化６】
2020017736.tif 000104
【化７】
2020017736.tif 000105
【化８】
2020017736.tif 000106
【化９】
2020017736.tif 000107
【化１０】
2020017736.tif 000108
【化１１】
2020017736.tif 000109
【化１２】
2020017736.tif 000110
【化１３】
2020017736.tif 000111
【化１４】
2020017736.tif 000112
【化１５】
2020017736.tif 000113
【化１６】
2020017736.tif 000114
【請求項４】
式（Ｇ２）で表される有機金属錯体を有する発光素子。
【化１７】
2020017736.tif 000115
（式中、Ｒ１は、炭素数１〜６のアルキル基、置換基を有していてもよい炭素数５〜８のシクロアルキル基、置換基を有していてもよい炭素数７〜１０のアラルキル基のいずれかを表す。また、Ｒ２は、炭素数１〜６のアルキル基、置換基を有していてもよい炭素数５〜８のシクロアルキル基、置換基を有していてもよい炭素数６〜１２のアリール基のいずれかを表す。また、Ａｒは、置換基を有していてもよい炭素数６〜１３のアリーレン基を表す。また、Ｍはイリジウムを表し、ｎ＝３である。）
【請求項５】
式（Ｇ４）で表される有機金属錯体を有する発光素子。
【化１８】
2020017736.tif 000116
（式中、Ｒ１は、炭素数１〜６のアルキル基、置換基を有していてもよい炭素数５〜８のシクロアルキル基、置換基を有していてもよい炭素数７〜１０のアラルキル基のいずれかを表す。また、Ｒ２は、炭素数１〜６のアルキル基、置換基を有していてもよい炭素数５〜８のシクロアルキル基、置換基を有していてもよい炭素数６〜１２のアリール基のいずれかを表す。また、Ｒ３〜Ｒ６は、各々独立して、水素、炭素数１〜６のアルキル基、炭素数５〜８のシクロアルキル基、炭素数１〜４のアルコキシ基、炭素数６〜１２のアリールオキシ基、炭素数１〜４のアルキルチオ基、炭素数６〜１２のアリールチオ基、炭素数１〜４のアルキルアミノ基、炭素数６〜２４のモノまたはジアリールアミノ基、シアノ基、ハロゲン基、炭素数１〜４のハロアルキル基、炭素数６〜１２のアリール基のいずれかを表す。ここで、Ｒ３〜Ｒ６のうち、互いに隣接する置換基同士が直接結合して、環状構造を形成してもよい。また、Ｍはイリジウムを表し、ｎ＝３である。）
【請求項６】
式（１００）、（１２２）、（１０４）、（１２３）、（１０１）、（１０２）、（１４５）、（１２４）、（１２５）、（１３８）、（１５０）、（１４６）、（１４９）、（１５２）のいずれか一で表される有機金属錯体を有する発光素子。
【化１９】
2020017736.tif 000117
【化２０】
2020017736.tif 000118
【化２１】
2020017736.tif 000119
【化２２】
2020017736.tif 000120
【化２３】
2020017736.tif 000121
【化２４】
2020017736.tif 000122
【化２５】
2020017736.tif 000123
【化２６】
2020017736.tif 000124
【化２７】
2020017736.tif 000125
【化２８】
2020017736.tif 000126
【化２９】
2020017736.tif 000127
【化３０】
2020017736.tif 000128
【化３１】
2020017736.tif 000129
【化３２】
2020017736.tif 000130
【請求項７】
請求項４乃至請求項６のいずれか一に記載の発光素子を画素部に有する表示装置。
【請求項８】
請求項７に記載の表示装置を表示部に用いた電子機器。
【請求項９】
請求項４乃至請求項６のいずれか一に記載の発光素子を光源として用いた照明装置。
【発明の詳細な説明】
【技術分野】
【０００１】
本明細書に開示する発明は、電流励起によって発光することの可能な物質に関する。特
に、三重項励起状態からの発光が得られる物質に関する。また、その物質を用いた発光素
子、表示装置、電子機器、発光装置、及び照明装置に関する。
【背景技術】
【０００２】
発光素子は、一対の電極（陽極及び陰極）間に発光材料を含む層（発光層）を有してい
る。発光材料として、様々な有機化合物を用いることが可能であることが報告されている
。
【０００３】
発光素子の発光機構は、一対の電極間に発光層を挟んで電圧を印加することにより、陰
極から注入された電子及び陽極から注入された正孔が発光層の発光中心で再結合して分子
励起子を形成し、その分子励起子が基底状態に戻る際にエネルギーを放出して発光すると
いわれている。励起状態には一重項励起と三重項励起が知られ、発光はどちらの励起状態
を経ても可能であると考えられている。
【０００４】
このような発光素子においては、一重項励起状態に比べて三重項励起状態の方がより多
くの励起子が生成されるため、三重項励起状態から発光できる材料（燐光材料）を用いる
ことで、発光素子の発光効率を高めることができる。このため、発光材料として燐光材料
を用いる試みが多くなされている。
【０００５】
緑色〜青色を示す代表的な燐光材料として、イリジウム（Ｉｒ）を中心金属とする金属
錯体（以下、「Ｉｒ錯体」という）がある（例えば、特許文献１参照。）。特許文献１で
は、トリアゾール誘導体を配位子とするＩｒ錯体が開示されている。
【先行技術文献】
【特許文献】
【０００６】
【特許文献１】特開２００７−１３７８７２号公報
【発明の概要】
【発明が解決しようとする課題】
【０００７】
特許文献１において報告されているように、緑色や青色を示す燐光材料の開発も進んで
きてはいるものの、信頼性、発光特性、またはコストといった面でより優れた燐光材料の
開発が望まれている。
【０００８】
本発明の一態様は、上記問題を鑑みてなされたものであり、燐光を発光することが可能
な新規物質を提供することを課題とする。または、発光効率の高い新規物質を提供するこ
とを課題とする。または、緑色〜青色の波長域の燐光を示す新規物質を提供することを課
題とする。または、燐光を発光することが可能な新規物質を用いた発光素子、発光装置、
照明装置、もしくは電子機器を提供することを課題とする。または、発光効率の高い発光
素子、発光装置、照明装置、もしくは電子機器を提供することを課題とする。または、緑
色〜青色の波長域の燐光を示す新規物質を用いた発光素子、発光装置、照明装置、もしく
は電子機器を提供することを課題とする。または、信頼性に優れた発光素子、発光装置、
照明装置、もしくは電子機器を提供することを課題とする。または、消費電力が低い発光
素子、発光装置、照明装置、もしくは電子機器を提供することを課題とする。
【課題を解決するための手段】
【０００９】
本発明者らは、３−アリール−４Ｈ−１，２，４−トリアゾール誘導体を配位子とする
オルトメタル錯体が緑色〜青色の波長域の燐光を示すことを見出した。
【００１０】
本発明の一態様は、一般式（Ｇ１）で表される構造を含む有機金属錯体である。
【００１１】
【化０１】
2020017736.tif 000002
【００１２】
また、本発明の一態様は、一般式（Ｇ２）で表される有機金属錯体である。
【００１３】
【化０２】
2020017736.tif 000003
【００１４】
一般式（Ｇ１）、（Ｇ２）において、Ｒ１は、炭素数１〜６のアルキル基、置換基を有
していてもよい炭素数５〜８のシクロアルキル基、置換基を有していてもよい炭素数７〜
１０のアラルキル基のいずれかを表す。また、Ｒ２は、炭素数１〜６のアルキル基、置換
基を有していてもよい炭素数５〜８のシクロアルキル基、置換基を有していてもよい炭素
数６〜１２のアリール基のいずれかを表す。また、Ａｒは、置換基を有していてもよい炭
素数６〜１３のアリーレン基を表す。また、Ｍは第９族元素または第１０族元素を表す。
【００１５】
また、一般式（Ｇ２）において、Ｍが第９族元素のときはｎ＝３であり、Ｍが第１０族
元素のときはｎ＝２である。
【００１６】
ここで、Ｒ１における炭素数１〜６のアルキル基の具体例としては、メチル基、エチル
基、プロピル基、イソプロピル基、ブチル基、ｓｅｃ−ブチル基、イソブチル基、ｔｅｒ
ｔ−ブチル基、ヘキシル基が挙げられる。また、Ｒ１における置換基を有していてもよい
炭素数５〜８のシクロアルキル基の具体例としては、シクロペンチル基、シクロヘキシル
基、シクロヘプチル基、シクロオクチル基、１−メチルシクロヘキシル基、２，６−ジメ
チルシクロヘキシル基が挙げられる。また、Ｒ１における置換基を有していてもよい炭素
数７〜１０のアラルキル基の具体例としては、ベンジル基、フェニルエチル基、３−フェ
ニルプロピル基、２，６−ジメチルベンジル基、１−フェニルエチル基が挙げられる。
【００１７】
なお、Ｒ１におけるアルキル基としては炭素数２以上６以下のアルキル基がより好ましく
、特に炭素数３以上６以下のアルキル基が好ましい。炭素数２以上６以下のアルキル基は
分子間相互作用を抑制し、分子量が高くなるにもかかわらず、昇華温度を低下することが
できる。その結果、当該有機金属錯体の蒸着性を向上できる。
【００１８】
また、Ｒ１におけるアルキル基は分岐のアルキル基がより好ましい。分岐のアルキル基は
、当該有機金属錯体の極性の高さを抑制し、カラムクロマトグラフィーによる精製におけ
る回収率を向上することができる。また、分岐のアルキル基を導入することにより、作製
された当該有機金属錯体を含む発光素子の駆動電圧を低減できる。
【００１９】
従って、Ｒ１におけるアルキル基はイソプロピル基、イソブチル基、ｔｅｒｔ−ブチル基
、ネオペンチル基がさらに好ましい。
【００２０】
また、Ｒ２の具体例としては、メチル基、エチル基、プロピル基、イソプロピル基、ｔ
ｅｒｔ−ブチル基、ヘキシル基、シクロヘキシル基、単数または複数のメチル基で置換さ
れたシクロヘキシル基、フェニル基、ビフェニル基、単数または複数のメチル基で置換さ
れたフェニル基、単数または複数のエチル基で置換されたフェニル基、単数または複数の
イソプロピル基で置換されたフェニル基、ｔｅｒｔ−ブチル基で置換されたフェニル基、
フルオロ基で置換されたフェニル基、トリフルオロメチル基で置換されたフェニル基が挙
げられる。
【００２１】
また、Ａｒの具体例としては、フェニレン基、単数または複数のアルキル基で置換され
たフェニレン基、シクロアルキル基で置換されたフェニレン基、アルコキシ基で置換され
たフェニレン基、アリールオキシ基で置換されたフェニレン基、アルキルチオ基で置換さ
れたフェニレン基、アリールチオ基で置換されたフェニレン基、モノまたはジアルキルア
ミノ基で置換されたフェニレン基、モノまたはジアリールアミノ基で置換されたフェニレ
ン基、アリール基で置換されたフェニレン基、単数または複数のハロゲン基で置換された
フェニレン基、単数または複数のハロアルキル基で置換されたフェニレン基、ビフェニル
−ジイル基、ナフタレン−ジイル基、フルオレン−ジイル基、９，９−ジアルキルフルオ
レン−ジイル基、９，９−ジアリールフルオレン−ジイル基が挙げられる。なお、これら
の具体例のうち、ビフェニル−ジイル基、ナフタレン−ジイル基、フルオレン−ジイル基
、９，９−ジアルキルフルオレン−ジイル基、９，９−ジアリールフルオレン−ジイル基
等のように、Ａｒの共役がベンゼン環よりも広がる置換基（具体的には、Ａｒとして炭素
数が１０以上である置換基）を用いると、有機金属錯体の発光スペクトルを狭線化するこ
とができる。Ａｒがフェニレン基の場合、励起状態の電子スピンがＡｒとトリアゾール環
の間に入り、発光時にＡｒとトリアゾール環の炭素−炭素結合伸縮振動が局在的な変化を
起こす。このため、スペクトルにおける伸縮振動由来の、短波長側から２つめのピークが
大きくなっていると考えられる。これに対し、Ａｒの共役がベンゼン環よりも広がると、
励起状態の電子スピンがＡｒに入りやすくなる。このため、Ａｒとトリアゾール環の炭素
−炭素結合伸縮振動が局在的な変化を起こさなくなり、第２ピークは小さくなる。ゆえに
、発光スペクトルの最も短波長側の第１ピークが大きくなる。この結果、有機金属錯体の
発光波長を短波長化させることができる。また、有機金属錯体の発光スペクトルを狭線化
することができる。
【００２２】
また、第９族元素としてはイリジウムが好ましく、第１０族元素としては白金が好まし
い。これは、より効率よく燐光発光させるためには、重原子効果の観点から、有機金属錯
体の中心金属として重い金属の方が好ましいためである。
【００２３】
また、本発明の一態様は、一般式（Ｇ３）で表される構造を含む有機金属錯体である。
【００２４】
【化０３】
2020017736.tif 000004
【００２５】
また、本発明の一態様は、一般式（Ｇ４）で表される有機金属錯体である。
【００２６】
【化０４】
2020017736.tif 000005
【００２７】
一般式（Ｇ３）、（Ｇ４）において、Ｒ１は、炭素数１〜６のアルキル基、置換基を有
していてもよい炭素数５〜８のシクロアルキル基、置換基を有していてもよい炭素数７〜
１０のアラルキル基のいずれかを表す。また、Ｒ２は、炭素数１〜６のアルキル基、置換
基を有していてもよい炭素数５〜８のシクロアルキル基、置換基を有していてもよい炭素
数６〜１２のアリール基のいずれかを表す。また、Ｒ３〜Ｒ６は、各々独立して、水素、
炭素数１〜６のアルキル基、炭素数５〜８のシクロアルキル基、炭素数１〜４のアルコキ
シ基、炭素数６〜１２のアリールオキシ基、炭素数１〜４のアルキルチオ基、炭素数６〜
１２のアリールチオ基、炭素数１〜４のアルキルアミノ基、炭素数６〜２４のモノまたは
ジアリールアミノ基、シアノ基、ハロゲン基、炭素数１〜４のハロアルキル基、炭素数６
〜１２のアリール基のいずれかを表す。ここで、Ｒ３〜Ｒ６のうち、互いに隣接する置換
基同士が直接結合して、環状構造を形成してもよい。また、Ｍは第９族元素または第１０
族元素を表す。
【００２８】
また、一般式（Ｇ４）において、Ｍが第９族元素のときはｎ＝３であり、Ｍが第１０族
元素のときはｎ＝２である。
【００２９】
ここで、Ｒ１及びＲ２の具体例としては、一般式（Ｇ１）及び（Ｇ２）と同様のものを
用いることができる。
【００３０】
また、Ｒ３〜Ｒ６の具体例としては、各々独立して、水素、メチル基、エチル基、イソ
プロピル基、ｔｅｒｔ−ブチル基、ヘキシル基、シクロヘキシル基、メトキシ基、エトキ
シ基、プロポキシ基、イソプロポキシ基、フェノキシ基、メチルチオ基、フェニルチオ基
、ジメチルアミノ基、ジフェニルアミノ基、フルオロ基、フルオロメチル基、ジフルオロ
メチル基、トリフルオロメチル基、クロロメチル基、ジクロロメチル基、ブロモメチル基
、２，２，２−トリフルオロエチル基、３，３，３−トリフルオロプロピル基、１，１，
１，３，３，３−ヘキサフルオロイソプロピル基、フェニル基、フルオロ基で置換された
フェニル基、またはトリフルオロメチル基で置換されたフェニル基が挙げられる。そして
、Ｒ３〜Ｒ６のうち、少なくとも一つが電子吸引性の置換基であることがより好ましい。
電子吸引性の置換基の具体例としては、シアノ基、フルオロ基、トリフルオロメチル基、
フルオロ基で置換されたフェニル基、トリフルオロメチル基で置換されたフェニル基が挙
げられる。Ｒ３〜Ｒ６のうち、少なくとも一つが電子吸引性の置換基であることにより、
有機金属錯体のＨＯＭＯ準位が下がり、それに伴ってエネルギーギャップが大きくなるた
め、有機金属錯体のエネルギーが安定化する。この結果、有機金属錯体の発光波長を短波
長化させることができる。このため、青色の波長域の燐光を示す材料として特に好ましい
。
【００３１】
上述の一般式（Ｇ３）で表される構造を含む有機金属錯体において、Ｒ３〜Ｒ６が各々
独立して水素、または電子吸引性の置換基である場合、量子収率が向上するため、好まし
い。すなわち、本発明の一態様は、一般式（Ｇ５）で表される構造を含む有機金属錯体で
ある。
【００３２】
【化０５】
2020017736.tif 000006
【００３３】
上述の一般式（Ｇ４）で表される有機金属錯体において、Ｒ３〜Ｒ６が各々独立して水
素、または電子吸引性の置換基である場合、量子収率が向上するため、好ましい。すなわ
ち、本発明の一態様は、一般式（Ｇ６）で表される有機金属錯体である。
【００３４】
【化０６】
2020017736.tif 000007
【００３５】
一般式（Ｇ５）、（Ｇ６）において、Ｒ１は、炭素数１〜６のアルキル基、置換基を有
していてもよい炭素数５〜８のシクロアルキル基、置換基を有していてもよい炭素数７〜
１０のアラルキル基のいずれかを表す。また、Ｒ２は、炭素数１〜６のアルキル基、置換
基を有していてもよい炭素数５〜８のシクロアルキル基、置換基を有していてもよい炭素
数６〜１２のアリール基のいずれかを表す。また、Ｒ７〜Ｒ１０は、各々独立して、水素
、または電子吸引性の置換基を表す。また、Ｍは第９族元素または第１０族元素を表す。
【００３６】
また、一般式（Ｇ６）において、Ｍが第９族元素のときはｎ＝３であり、Ｍが第１０族
元素のときはｎ＝２である。
【００３７】
ここで、Ｒ７〜Ｒ１０のうち、少なくとも一つが電子吸引性の置換基であることが好ま
しい。Ｒ７〜Ｒ１０のうち、少なくとも一つが電子吸引性の置換基であることにより、有
機金属錯体のＨＯＭＯ準位が下がり、それに伴ってエネルギーギャップが大きくなるため
、有機金属錯体のエネルギーが安定化する。この結果、有機金属錯体の発光波長を短波長
化させることができる。
【００３８】
なお、一般式（Ｇ５）、（Ｇ６）において、Ｒ１及びＲ２の具体例としては、一般式（
Ｇ１）及び（Ｇ２）と同様のものを用いることができる。
【００３９】
上述の一般式（Ｇ５）で表される構造を含む有機金属錯体において、Ｒ２がフェニル基
である場合、合成が容易となるため好ましい。すなわち、本発明の一態様は、一般式（Ｇ
７）で表される構造を含む有機金属錯体である。
【００４０】
【化０７】
2020017736.tif 000008
【００４１】
上述の一般式（Ｇ６）で表される有機金属錯体において、Ｒ２がフェニル基である場合
、合成が容易となるため好ましい。すなわち、本発明の一態様は、一般式（Ｇ８）で表さ
れる有機金属錯体である。
【００４２】
【化０８】
2020017736.tif 000009
【００４３】
一般式（Ｇ７）、（Ｇ８）において、Ｒ１１は、炭素数１〜６のアルキル基または炭素
数５〜８のシクロアルキル基を表す。また、Ｒ１２〜Ｒ１６は、各々独立して、水素、炭
素数１〜６のアルキル基、炭素数５〜８のシクロアルキル基、またはフェニル基を表す。
また、Ｒ１７〜Ｒ２０は、各々独立して、水素、または電子吸引性の置換基を表す。また
、Ｍは第９族元素または第１０族元素を表す。
【００４４】
また、一般式（Ｇ８）において、Ｍが第９族元素のときはｎ＝３であり、Ｍが第１０族
元素のときはｎ＝２である。
【００４５】
ここで、Ｒ１２およびＲ１６のどちらか一方、またはＲ１２およびＲ１６の両方が水素
以外の置換基を有する場合、置換基の立体障害によりトリアゾール環とフェニル基が平面
にならず、有機金属錯体の発光波長が短波長化するので、好ましい。または、Ｒ１７〜Ｒ
２０のうち、少なくとも一つが電子吸引性の置換基であることが好ましい。Ｒ１７〜Ｒ２
０のうち、少なくとも一つが電子吸引性の置換基であることにより、有機金属錯体のＨＯ
ＭＯ準位が下がり、それに伴ってエネルギーギャップが大きくなるため、有機金属錯体の
エネルギーが安定化する。この結果、有機金属錯体の発光波長を短波長化させることがで
きる。
【００４６】
なお、一般式（Ｇ７）、（Ｇ８）において、Ｒ１１の具体例としては、一般式（Ｇ１）
及び（Ｇ２）のＲ１と同様のものを用いることができる。また、Ｒ１２〜Ｒ１６の具体例
としては、水素、メチル基、エチル基、イソプロピル基、ｔｅｒｔ−ブチル基、ヘキシル
基、シクロヘキシル基、フェニル基等が挙げられる。
【００４７】
上述の一般式（Ｇ７）で表される構造を含む有機金属錯体において、Ｒ１２〜Ｒ１６が
全て水素の場合、Ｒ１１が水素である有機金属錯体に比較してＲ１１が炭素数１〜６のア
ルキル基または炭素数５〜８のシクロアルキル基である有機金属錯体の方が、合成の収率
が飛躍的に向上するため、好ましい。すなわち、本発明の一態様は、一般式（Ｇ９）で表
される構造を含む有機金属錯体である。
【００４８】
【化０９】
2020017736.tif 000010
【００４９】
上述の一般式（Ｇ８）で表される有機金属錯体において、Ｒ１２〜Ｒ１６が全て水素の
場合、Ｒ１１が水素である有機金属錯体に比較してＲ１１が炭素数１〜６のアルキル基ま
たは炭素数５〜８のシクロアルキル基である有機金属錯体の方が、合成の収率が飛躍的に
向上するため、好ましい。すなわち、また、本発明の一態様は、一般式（Ｇ１０）で表さ
れる有機金属錯体である。
【００５０】
【化１０】
2020017736.tif 000011
【００５１】
一般式（Ｇ９）、（Ｇ１０）において、Ｒ１１は、炭素数１〜６のアルキル基または炭
素数５〜８のシクロアルキル基を表す。また、Ｒ１７〜Ｒ２０は、各々独立して、水素、
または電子吸引性の置換基を表す。また、Ｍは第９族元素または第１０族元素を表す。
【００５２】
また、一般式（Ｇ１０）において、Ｍが第９族元素のときはｎ＝３であり、Ｍが第１０
族元素のときはｎ＝２である。
【００５３】
ここで、Ｒ１７〜Ｒ２０のうち、少なくとも一つが電子吸引性の置換基であることが好
ましい。Ｒ１７〜Ｒ２０のうち、少なくとも一つが電子吸引性の置換基であることにより
、有機金属錯体のＨＯＭＯ準位が下がり、それに伴ってエネルギーギャップが大きくなる
ため、有機金属錯体のエネルギーが安定化する。この結果、有機金属錯体の発光波長を短
波長化させることができる。
【００５４】
なお、一般式（Ｇ９）、（Ｇ１０）において、Ｒ１１の具体例としては、一般式（Ｇ１
）及び（Ｇ２）のＲ１と同様のものを用いることができる。
【００５５】
また、一般式（Ｇ５）〜（Ｇ１０）において、電子吸引性の置換基としては、ハロゲン
基、ハロアルキル基、ハロゲン基で置換されたフェニル基、ハロアルキル基で置換された
フェニル基が挙げられる。より具体的には、シアノ基、フルオロ基、トリフルオロメチル
基、フルオロ基で置換されたフェニル基、またはトリフルオロメチル基で置換されたフェ
ニル基が挙げられ、特にフルオロ基、トリフルオロメチル基が好ましい。また、一般式（
Ｇ５）、（Ｇ６）におけるＲ７及び／またはＲ９、一般式（Ｇ７）〜（Ｇ１０）における
Ｒ１７及び／またはＲ１９にメトキシ基、エトキシ基、プロポキシ基、イソプロポキシ基
等のアルコキシ基が置換される場合、電子吸引性の置換基として働くことができる。
【００５６】
また、本発明の一態様は、前記有機金属錯体を含む層を一対の電極間に有する発光素子
である。また、前記有機金属錯体を含む層は発光層であってもよい。
【００５７】
また、本発明の一態様は、前記有機金属錯体を含む第１の発光ユニットと、前記有機金
属錯体よりも長波長の発光を呈する発光材料を含む第２の発光ユニットとを一対の電極間
に有する発光素子である。
【００５８】
また、本発明の一態様は、前記有機金属錯体を含む第１の発光ユニットと、前記有機金
属錯体よりも長波長の発光を呈する第１の発光材料を含む第２の発光ユニットと、前記有
機金属錯体よりも長波長、かつ前記第１の発光材料よりも短波長の発光を呈する第２の発
光材料を含む第３の発光ユニットとを一対の電極間に有する発光素子である。
【００５９】
また、本発明の一態様は、前記発光素子を画素部に有する表示装置である。
【００６０】
また、本発明の一態様は、前記表示装置を表示部に用いた電子機器である。
【００６１】
また、本発明の一態様は、前記発光素子を光源として用いた照明装置である。
【００６２】
また、本発明の一態様において、炭素数５〜８のシクロアルキル基、炭素数７〜１０の
アラルキル基、炭素数６〜１２のアリール基、炭素数６〜１３のアリーレン基は、それぞ
れ無置換のものと、置換基を有するものの両者を含む。また、置換基を有する場合、当該
置換基に含まれる炭素数は、前記各炭素数に含まれないものとする。例えば、置換基を有
するシクロアルキル基は、置換基に含まれる炭素を含まずに炭素を５以上８以下含むもの
とする。
【００６３】
また、本明細書において、「発光装置」とは、発光素子を有するデバイス全般を指し、
具体的には、テレビや携帯電話機等の表示装置に用いるバックライト、信号機、街灯や街
頭イルミネーション等の照明用途のライト、照明装置、ビニールハウスなどで使用できる
育種用のライトなどを範疇に含む。
【００６４】
また、本明細書において、「ＡとＢとが接続されている」と記載する場合は、ＡとＢと
が電気的に接続されている場合（つまり、ＡとＢとの間に別の素子や別の回路を挟んで接
続されている場合）と、ＡとＢとが機能的に接続されている場合（つまり、ＡとＢとの間
に別の回路を挟んで機能的に接続されている場合）と、ＡとＢとが直接接続されている場
合（つまり、ＡとＢとの間に別の素子や別の回路を挟まずに接続されている場合）とを含
むものとする。
【発明の効果】
【００６５】
本発明の一態様により、燐光を発光することが可能な新規物質を提供することができる
。または、発光効率の高い新規物質を提供することを課題とする。または、当該新規物質
を用いた発光素子、発光装置、照明装置、及び電子機器を提供することができる。または
、発光効率の高い発光素子、発光装置、照明装置、もしくは電子機器を提供することがで
きる。または、信頼性に優れた発光素子、発光装置、照明装置、もしくは電子機器を提供
することができる。または、消費電力が低い発光素子、発光装置、照明装置、もしくは電
子機器を提供することができる。
【図面の簡単な説明】
【００６６】
【図１】本発明の一態様に係る発光素子の概念図。
【図２】本発明の一態様に係る発光装置の一例を示す図。
【図３】本発明の一態様に係る発光装置の一例を示す図。
【図４】本発明の一態様に係る発光装置の一例を示す図。
【図５】本発明の一態様に係る電子機器及び照明装置の一例を示す図。
【図６】本発明の一態様に係る照明装置の一例を示す図。
【図７】［Ｉｒ（Ｍｐｔｚ）３］の１Ｈ−ＮＭＲチャートを示す図。
【図８】［Ｉｒ（Ｍｐｔｚ）３］のジクロロメタン溶液における吸収スペクトル及び発光スペクトルを示す図。
【図９】［Ｉｒ（ＭＦｐｔｚ）３］の１Ｈ−ＮＭＲチャートを示す図。
【図１０】［Ｉｒ（ＭＦｐｔｚ）３］のジクロロメタン溶液における吸収スペクトル及び発光スペクトルを示す図。
【図１１】［Ｉｒ（ｃｈｐｔｚ）３］の１Ｈ−ＮＭＲチャートを示す図。
【図１２】［Ｉｒ（ｃｈｐｔｚ）３］のジクロロメタン溶液における吸収スペクトル及び発光スペクトルを示す図。
【図１３】［Ｉｒ（ＭＦｐｔｚ−ｄｍｐ）３］の１Ｈ−ＮＭＲチャートを示す図。
【図１４】［Ｉｒ（ＭＦｐｔｚ−ｄｍｐ）３］のジクロロメタン溶液における吸収スペクトル及び発光スペクトルを示す図。
【図１５】発光素子１の電流密度−輝度特性を示す図。
【図１６】発光素子１の電圧−輝度特性を示す図。
【図１７】発光素子１の輝度−電流効率特性を示す図。
【図１８】発光素子１の発光スペクトルを示す図。
【図１９】発光素子２の電流密度−輝度特性を示す図。
【図２０】発光素子２の電圧−輝度特性を示す図。
【図２１】発光素子２の輝度−電流効率特性を示す図。
【図２２】発光素子２の発光スペクトルを示す図。
【図２３】発光素子３の電流密度−輝度特性を示す図。
【図２４】発光素子３の電圧−輝度特性を示す図。
【図２５】発光素子３の輝度−電流効率特性を示す図。
【図２６】発光素子３の発光スペクトルを示す図。
【図２７】比較例である［Ｉｒ（ｔａｚ−ｔＢｕＰ）３］の１Ｈ−ＮＭＲチャートを示す図。
【図２８】比較例である［Ｉｒ（ｔａｚ−ｔＢｕＰ）３］のジクロロメタン溶液における吸収スペクトル及び発光スペクトルを示す図。
【図２９】［Ｉｒ（Ｐｒｐｔｚ）３］の１Ｈ−ＮＭＲチャートを示す図。
【図３０】［Ｉｒ（Ｐｒｐｔｚ）３］のジクロロメタン溶液における吸収スペクトル及び発光スペクトルを示す図。
【図３１】［Ｉｒ（ｉＰｒｐｔｚ）３］の１Ｈ−ＮＭＲチャートを示す図。
【図３２】［Ｉｒ（ｉＰｒｐｔｚ）３］のジクロロメタン溶液における吸収スペクトル及び発光スペクトルを示す図。
【図３３】［Ｉｒ（ＥＦｐｔｚ−ｄｍｐ）３］の１Ｈ−ＮＭＲチャートを示す図。
【図３４】［Ｉｒ（ＥＦｐｔｚ−ｄｍｐ）３］のジクロロメタン溶液における吸収スペクトル及び発光スペクトルを示す図。
【図３５】［Ｉｒ（ｉＰｒＦｐｔｚ）３］の１Ｈ−ＮＭＲチャートを示す図。
【図３６】［Ｉｒ（ｉＰｒＦｐｔｚ）３］のジクロロメタン溶液における吸収スペクトル及び発光スペクトルを示す図。
【図３７】［Ｉｒ（ｉＰｒＦｐｔｚ−ｄｍｐ）３］の１Ｈ−ＮＭＲチャートを示す図。
【図３８】［Ｉｒ（ｉＰｒＦｐｔｚ−ｄｍｐ）３］のジクロロメタン溶液における吸収スペクトル及び発光スペクトルを示す図。
【図３９】［Ｉｒ（Ｍｎｔｚ）３］の１Ｈ−ＮＭＲチャートを示す図。
【図４０】［Ｉｒ（Ｍｎｔｚ）３］のジクロロメタン溶液における吸収スペクトル及び発光スペクトルを示す図。
【図４１】［Ｉｒ（ｉＰｒｎｔｚ）３］の１Ｈ−ＮＭＲチャートを示す図。
【図４２】［Ｉｒ（ｉＰｒｎｔｚ）３］のジクロロメタン溶液における吸収スペクトル及び発光スペクトルを示す図。
【図４３】本発明の実施例に係る発光素子の構成を説明する図。
【図４４】発光素子４、発光素子５、及び発光素子１０の電流密度−輝度特性を示す図。
【図４５】発光素子４、発光素子５、及び発光素子１０の電圧−輝度特性を示す図。
【図４６】発光素子４、発光素子５、及び発光素子１０の輝度−電力効率特性を示す図。
【図４７】発光素子４、発光素子５、及び発光素子１０の輝度−電流効率特性を示す図。
【図４８】発光素子４、発光素子５、及び発光素子１０の発光スペクトルを示す図。
【図４９】発光素子４、発光素子５、及び発光素子１０の定電流駆動による連続点灯試験結果を示す図。
【図５０】発光素子６の電流密度−輝度特性を示す図。
【図５１】発光素子６の電圧−輝度特性を示す図。
【図５２】発光素子６の輝度−電流効率特性を示す図。
【図５３】発光素子６の発光スペクトルを示す図。
【図５４】発光素子７の電流密度−輝度特性を示す図。
【図５５】発光素子７の電圧−輝度特性を示す図。
【図５６】発光素子７の輝度−電流効率特性を示す図。
【図５７】発光素子７の発光スペクトルを示す図。
【図５８】発光素子８の電流密度−輝度特性を示す図。
【図５９】発光素子８の電圧−輝度特性を示す図。
【図６０】発光素子８の輝度−電流効率特性を示す図。
【図６１】発光素子８の発光スペクトルを示す図。
【図６２】発光素子９の電流密度−輝度特性を示す図。
【図６３】発光素子９の電圧−輝度特性を示す図。
【図６４】発光素子９の輝度−電流効率特性を示す図。
【図６５】発光素子９の発光スペクトルを示す図。
【図６６】［Ｉｒ（ｉＰｒ５ｂｔｚ）３］の１Ｈ−ＮＭＲチャートを示す図。
【図６７】［Ｉｒ（ｉＰｒ５ｂｔｚ）３］のジクロロメタン溶液における吸収スペクトル及び発光スペクトルを示す図。
【図６８】［Ｉｒ（ｉＰｒ５ｂｔｚ−ｄｍｐ）３］の１Ｈ−ＮＭＲチャートを示す図。
【図６９】［Ｉｒ（ｉＰｒ５ｂｔｚ−ｄｍｐ）３］のジクロロメタン溶液における吸収スペクトル及び発光スペクトルを示す図。
【図７０】発光素子１１の電流密度−輝度特性を示す図。
【図７１】発光素子１１の電圧−輝度特性を示す図。
【図７２】発光素子１１の輝度−電流効率特性を示す図。
【図７３】発光素子１１の発光スペクトルを示す図。
【発明を実施するための形態】
【００６７】
本発明の一態様に係る実施の形態について、図面を用いて詳細に説明する。但し、本発
明は以下の説明に限定されず、本発明の趣旨及びその範囲から逸脱することなくその形態
及び詳細を様々に変更しうることは当業者であれば容易に理解される。従って、本発明は
以下に示す実施の形態において、同じ物を指し示す符号は異なる図面において共通とする
。
【００６８】
また、以下に説明する実施の形態及び実施例それぞれにおいて、特に断りがない限り、
本明細書に記載されている他の実施形態及び実施例と適宜組み合わせて実施することが可
能である。
【００６９】
（実施の形態１）
本発明の一態様は、一般式（Ｇ１）で表される構造を含む有機金属錯体である。
【００７０】
【化１１】
2020017736.tif 000012
【００７１】
一般式（Ｇ１）において、Ｒ１は、炭素数１〜６のアルキル基、置換基を有していても
よい炭素数５〜８のシクロアルキル基、置換基を有していてもよい炭素数７〜１０のアラ
ルキル基のいずれかを表す。また、Ｒ２は、炭素数１〜６のアルキル基、置換基を有して
いてもよい炭素数５〜８のシクロアルキル基、置換基を有していてもよい炭素数６〜１２
のアリール基のいずれかを表す。また、Ａｒは、置換基を有していてもよい炭素数６〜１
３のアリーレン基を表す。また、Ｍは第９族元素または第１０族元素を表す。
【００７２】
一般式（Ｇ１）で表される構造を含む有機金属錯体の具体例としては、構造式（１００
）〜（１５２）で表される有機金属錯体が挙げられる。ただし、本発明はこれらの構造式
で表される有機金属錯体のみに限定されるものではない。
【００７３】
【化１２】
2020017736.tif 000013
【００７４】
【化１３】
2020017736.tif 000014
【００７５】
【化１４】
2020017736.tif 000015
【００７６】
【化１５】
2020017736.tif 000016
【００７７】
【化１６】
2020017736.tif 000017
【００７８】
【化１７】
2020017736.tif 000018
【００７９】
【化１８】
2020017736.tif 000019
【００８０】
【化１９】
2020017736.tif 000020
【００８１】
【化２０】
2020017736.tif 000021
【００８２】
以上に示す本発明の一態様である有機金属錯体は、燐光を発光することが可能な新規物
質である。
【００８３】
次に、一般式（Ｇ１）で表される構造を含む有機金属錯体の合成方法の一例について説
明する。
【００８４】
＜ステップ１；３−アリール−４Ｈ−１，２，４−トリアゾール誘導体の合成法＞
まず、下記一般式（Ｇ０）で表される３−アリール−４Ｈ−１，２，４−トリアゾール
誘導体は新規物質であるので、その合成法の一例について説明する。なお、一般式（Ｇ０
）中、Ｒ１は、炭素数１〜６のアルキル基、置換基を有していてもよい炭素数５〜８のシ
クロアルキル基、置換基を有していてもよい炭素数７〜１０のアラルキル基のいずれかを
表す。また、Ｒ２は、炭素数１〜６のアルキル基、置換基を有していてもよい炭素数５〜
８のシクロアルキル基、置換基を有していてもよい炭素数６〜１２のアリール基のいずれ
かを表す。また、Ａｒは、置換基を有していてもよい炭素数６〜１３のアリール基を表す
。
【００８５】
【化２１】
2020017736.tif 000022
【００８６】
なお、Ｒ１における炭素数１〜６のアルキル基の具体例としては、メチル基、エチル基
、プロピル基、イソプロピル基、ブチル基、ｓｅｃ−ブチル基、イソブチル基、ｔｅｒｔ
−ブチル基、ヘキシル基が挙げられる。また、Ｒ１における置換基を有していてもよい炭
素数５〜８のシクロアルキル基の具体例としては、シクロペンチル基、シクロヘキシル基
、シクロヘプチル基、シクロオクチル基、１−メチルシクロヘキシル基、２，６−ジメチ
ルシクロヘキシル基が挙げられる。また、Ｒ１における置換基を有していてもよい炭素数
７〜１０のアラルキル基の具体例としては、ベンジル基、フェニルエチル基、３−フェニ
ルプロピル基、２，６−ジメチルベンジル基、１−フェニルエチル基が挙げられる。
【００８７】
また、Ｒ２の具体例としては、メチル基、エチル基、プロピル基、イソプロピル基、ｔ
ｅｒｔ−ブチル基、ヘキシル基、シクロヘキシル基、単数または複数のメチル基で置換さ
れたシクロヘキシル基、フェニル基、ビフェニル基、単数または複数のメチル基で置換さ
れたフェニル基、単数または複数のエチル基で置換されたフェニル基、単数または複数の
イソプロピル基で置換されたフェニル基、ｔｅｒｔ−ブチル基で置換されたフェニル基、
フルオロ基で置換されたフェニル基、トリフルオロメチル基で置換されたフェニル基が挙
げられる。
【００８８】
また、Ａｒの具体例としては、フェニレン基、単数または複数のアルキル基で置換され
たフェニレン基、シクロアルキル基で置換されたフェニレン基、アルコキシ基で置換され
たフェニレン基、アリールオキシ基で置換されたフェニレン基、アルキルチオ基で置換さ
れたフェニレン基、アリールチオ基で置換されたフェニレン基、モノまたはジアルキルア
ミノ基で置換されたフェニレン基、モノまたはジアリールアミノ基で置換されたフェニレ
ン基、アリール基で置換されたフェニレン基、単数または複数のハロゲン基で置換された
フェニレン基、単数または複数のハロアルキル基で置換されたフェニレン基、ビフェニル
−ジイル基、ナフタレン−ジイル基、フルオレン−ジイル基、９，９−ジアルキルフルオ
レン−ジイル基、９，９−ジアリールフルオレン−ジイル基が挙げられる。
【００８９】
下記スキーム（ａ）に示すように、Ａｒを含むチオエーテル化合物、またはＡｒを含む
Ｎ−置換チオアミド化合物（Ａ１）と、アルキルヒドラジド化合物（Ａ２）とを反応させ
ることにより、３−アリール−４Ｈ−１，２，４−トリアゾール誘導体を得ることができ
る。なお、スキーム（ａ）において、Ｒ１は、炭素数１〜６のアルキル基、置換基を有し
ていてもよい炭素数５〜８のシクロアルキル基、置換基を有していてもよい炭素数７〜１
０のアラルキル基のいずれかを表す。また、Ｒ２は、炭素数１〜６のアルキル基、置換基
を有していてもよい炭素数５〜８のシクロアルキル基、置換基を有していてもよい炭素数
６〜１２のアリール基のいずれかを表す。また、Ａｒは、置換基を有していてもよい炭素
数６〜１３のアリーレン基を表す。
【００９０】
【化２２】
2020017736.tif 000023
【００９１】
ただし、３−アリール−４Ｈ−１，２，４−トリアゾール誘導体の合成法は、スキーム
（ａ）のみに限定されるものではない。例えば、他の合成法の一例として、Ｒ１及びＲ２
を含むチオエーテル化合物、またはＲ１及びＲ２を含むＮ−置換チオアミド化合物を、ア
リールヒドラジド化合物と反応させる方法もある。また、下記スキーム（ａ’）に示すよ
うに、ジヒドラジド化合物（Ａ１’）と第１級アミン化合物（Ａ２’）とを反応させる方
法もある。なお、スキーム（ａ’）において、Ｒ１は、炭素数１〜６のアルキル基、置換
基を有していてもよい炭素数５〜８のシクロアルキル基、置換基を有していてもよい炭素
数７〜１０のアラルキル基のいずれかを表す。また、Ｒ２は、炭素数１〜６のアルキル基
、置換基を有していてもよい炭素数５〜８のシクロアルキル基、置換基を有していてもよ
い炭素数６〜１２のアリール基のいずれかを表す。また、Ａｒは、置換基を有していても
よい炭素数６〜１３のアリーレン基を表す。
【００９２】
【化２３】
2020017736.tif 000024
【００９３】
以上のように、３−アリール−４Ｈ−１，２，４−トリアゾール誘導体は、ごく簡便な
合成スキームにより合成することができる。
【００９４】
＜ステップ２；３−アリール−４Ｈ−１，２，４−トリアゾール誘導体を配位子とするオ
ルトメタル錯体の合成法＞
下記合成スキーム（ｂ）に示すように、ステップ１で得られる３−アリール−４Ｈ−１
，２，４−トリアゾール誘導体と、ハロゲンを含む第９族もしくは第１０族の金属化合物
（塩化ロジウム水和物、塩化パラジウム、塩化イリジウム水和物、ヘキサクロロイリジウ
ム酸アンモニウム、テトラクロロ白金酸カリウム等）、または第９族もしくは第１０族の
有機金属錯体化合物（アセチルアセトナト錯体、ジエチルスルフィド錯体等）とを混合し
た後、加熱することにより、一般式（Ｇ１）で表される構造を有する有機金属錯体を得る
ことができる。また、この加熱プロセスは、ステップ１で得られる３−アリール−４Ｈ−
１，２，４−トリアゾール誘導体と、ハロゲンを含む第９族もしくは第１０族の金属化合
物、または第９族もしくは第１０族の有機金属錯体化合物とをアルコール系溶媒（グリセ
ロール、エチレングリコール、２−メトキシエタノール、２−エトキシエタノール等）に
溶解した後に行ってもよい。なお、スキーム（ｂ）において、Ｍは第９族元素または第１
０族元素を表す。また、Ｍが第９族元素のときはｎ＝３であり、Ｍが第１０族元素のとき
はｎ＝２である。
【００９５】
【化２４】
2020017736.tif 000025
【００９６】
なお、上述の化合物（Ａ１）、（Ａ２）、（Ａ１’）、（Ａ２’）は、様々な種類が市
販されているか、または合成可能であるため、一般式（Ｇ０）で表される３−アリール−
４Ｈ−１，２，４−トリアゾール誘導体は数多くの種類を合成することができる。したが
って、本発明の一態様である有機金属錯体は、その配位子のバリエーションが豊富である
という特徴を有する。そして、このように配位子のバリエーションが豊富な有機金属錯体
を発光素子の作製の際に用いることにより、発光素子に求められる素子特性の微調整を容
易に行うことができる。
【００９７】
（実施の形態２）
実施の形態１に記載の有機金属錯体を用いた発光素子の一態様について、図１（Ａ）を
用いて説明する。
【００９８】
発光素子は、一対の電極（第１の電極１０２及び第２の電極１０４）と、前記一対の電
極間に挟まれたＥＬ層１０３を有する。また、本実施の形態で説明する発光素子は、基板
１０１上に設けられている。
【００９９】
基板１０１は、発光素子の支持体として用いられる。基板１０１としては、ガラス基板
、プラスチック基板などを用いることができる。また、基板１０１として、可撓性を有す
る基板（フレキシブル基板）や曲面を有する基板を用いることもできる。なお、発光素子
の支持体として機能するものであれば、基板１０１としてこれら以外の基板を用いること
も可能である。
【０１００】
第１の電極１０２及び第２の電極１０４は、一方が陽極として機能し、他方が陰極とし
て機能する。本実施の形態においては、第１の電極１０２を陽極として用い、第２の電極
１０４を陰極として用いるものとして説明するが、本発明はこの構成に限定されるもので
はない。
【０１０１】
陽極として用いる材料は、仕事関数の大きい（具体的には４．０ｅＶ以上）金属、合金
、導電性化合物、またはこれらの混合物などが好ましい。具体的には、酸化インジウム−
酸化スズ（ＩＴＯ：Ｉｎｄｉｕｍ  Ｔｉｎ  Ｏｘｉｄｅ）、ケイ素若しくは酸化ケイ素を
含有した酸化インジウム−酸化スズ、酸化インジウム−酸化亜鉛（ＩＺＯ：Ｉｎｄｉｕｍ
Ｚｉｎｃ  Ｏｘｉｄｅ）、酸化タングステン及び酸化亜鉛を含有した酸化インジウム（
ＩＷＺＯ）等が挙げられる。この他、金（Ａｕ）、白金（Ｐｔ）、ニッケル（Ｎｉ）、タ
ングステン（Ｗ）、クロム（Ｃｒ）、モリブデン（Ｍｏ）、鉄（Ｆｅ）、コバルト（Ｃｏ
）、銅（Ｃｕ）、パラジウム（Ｐｄ）、または金属材料の窒化物（例えば、窒化チタン）
等が挙げられる。
【０１０２】
陰極として用いる材料は、仕事関数の小さい（具体的には３．８ｅＶ以下）金属、合金
、電気伝導性化合物、またはこれらの混合物などが好ましい。具体的には、元素周期表の
第１族または第２族に属する元素、すなわちリチウム（Ｌｉ）やセシウム（Ｃｓ）等のア
ルカリ金属、マグネシウム（Ｍｇ）、カルシウム（Ｃａ）、ストロンチウム（Ｓｒ）等の
アルカリ土類金属が挙げられる。また、アルカリ金属またはアルカリ土類金属を含む合金
（例えばＭｇＡｇ、ＡｌＬｉ）を用いることもできる。また、ユウロピウム（Ｅｕ）、イ
ッテルビウム（Ｙｂ）などの希土類金属、または希土類金属を含む合金を用いることもで
きる。
また、ＥＬ層１０３の一部として、第２の電極１０４に接する電子注入層を設ける場合、
仕事関数の大小に関わらず、Ａｌ、Ａｇ、ＩＴＯなどの様々な導電性材料を第２の電極１
０４として用いることができる。これら導電性材料は、スパッタリング法やインクジェッ
ト法、スピンコート法等を用いて成膜することが可能である。
【０１０３】
ＥＬ層１０３は、単層構造で構成されることも可能であるが、通常積層構造から構成さ
れる。ＥＬ層１０３の積層構造については特に限定されず、電子輸送性の高い物質を含む
層（電子輸送層）または正孔輸送性の高い物質を含む層（正孔輸送層）、電子注入性の高
い物質を含む層（電子注入層）、正孔注入性の高い物質を含む層（正孔注入層）、バイポ
ーラ性（電子及び正孔の輸送性の高い物質）の物質を含む層、発光材料を含む層（発光層
）などを適宜組み合わせて構成すればよい。例えば、正孔注入層、正孔輸送層、発光層、
電子輸送層、電子注入層等を適宜組み合わせて構成することができる。図１（Ａ）におい
ては、第１の電極１０２の上に形成されたＥＬ層１０３として、正孔注入層１１１、正孔
輸送層１１２、発光層１１３、電子輸送層１１４が順に積層された構造を示している。
【０１０４】
発光素子は、第１の電極１０２と第２の電極１０４との間に生じた電位差により電流が
流れ、発光性の高い物質を含む層である発光層１１３において正孔と電子とが再結合し、
発光するものである。つまり発光層１１３に発光領域が形成されるような構成となってい
る。
【０１０５】
発光は、第１の電極１０２または第２の電極１０４のいずれか一方または両方を通って
外部に取り出される。従って、第１の電極１０２または第２の電極１０４のいずれか一方
または両方は、透光性を有する電極で成る。第１の電極１０２のみが透光性を有する電極
である場合、発光は第１の電極１０２を通って基板側から取り出される。また、第２の電
極１０４のみが透光性を有する電極である場合、発光は第２の電極１０４を通って基板と
逆側から取り出される。第１の電極１０２および第２の電極１０４がいずれも透光性を有
する電極である場合、発光は第１の電極１０２および第２の電極１０４を通って、基板側
および基板と逆側の両方から取り出される。
【０１０６】
本発明の一態様である一般式（Ｇ１）で表される有機金属錯体は、例えば発光層１１３
に用いることができる。この場合、一般式（Ｇ１）で表される有機金属錯体からなる薄膜
で発光層１１３が形成されていてもよいし、一般式（Ｇ１）で表される有機金属錯体がホ
スト材料にドーピングされた薄膜で発光層１１３が形成されていてもよい。なお、有機金
属錯体がホスト材料にドーピングされた薄膜で発光層１１３が形成される場合、一般式（
Ｇ１）において、Ｒ１におけるアルキル基は分岐のアルキル基がより好ましい。分岐のア
ルキル基は、立体障害により当該有機金属錯体にキャリアが入るのを抑制するため、その
キャリアトラップ性が弱まり、結果として素子の駆動電圧を低減する効果がある。従って
、Ｒ１におけるアルキル基はイソプロピル基、イソブチル基、ｔｅｒｔ−ブチル基、ネオ
ペンチル基がさらに好ましい。
【０１０７】
発光層１１３に接する正孔輸送層１１２や電子輸送層１１４、特に発光層１１３におけ
る発光領域に近い方に接するキャリア（電子または正孔）輸送層は、発光層１１３で生成
した励起子からのエネルギー移動を抑制するため、発光層を構成する発光材料、または発
光層に含まれる発光中心物質が有するエネルギーギャップよりも大きいエネルギーギャッ
プを有する物質で構成することが好ましい。
【０１０８】
正孔注入層１１１は、正孔注入性の高い物質を含む層であり、第１の電極１０２から正
孔輸送層１１２へ正孔の注入を補助する機能を有する層である。正孔注入層１１１を設け
ることによって、第１の電極１０２と正孔輸送層１１２との間のイオン化ポテンシャルの
差が緩和され、正孔が注入され易くなる。正孔注入層１１１は、正孔輸送層１１２を形成
している物質よりもイオン化ポテンシャルが小さく、第１の電極１０２を形成している物
質よりもイオン化ポテンシャルが大きい物質、または正孔輸送層１１２と第１の電極１０
２との間に１〜２ｎｍの薄膜として設けたときにエネルギーバンドが曲がるような物質を
用いて形成することが好ましい。つまり、正孔注入層１１１におけるイオン化ポテンシャ
ルが正孔輸送層１１２におけるイオン化ポテンシャルよりも相対的に小さくなるような物
質を正孔注入層１１１として選択することが好ましい。正孔注入性の高い物質の具体例と
しては、フタロシアニン（略称：Ｈ２Ｐｃ）や銅フタロシアニン（ＣｕＰｃ）等のフタロ
シアニン系の化合物、またはポリ（エチレンジオキシチオフェン）／ポリ（スチレンスル
ホン酸）水溶液（ＰＥＤＯＴ／ＰＳＳ）等の高分子が挙げられる。
【０１０９】
正孔輸送層１１２は、正孔輸送性の高い物質を含む層である。正孔輸送性の高い物質と
は、電子よりも正孔の移動度が高いものを指し、好ましくは電子の移動度に対する正孔の
移動度の比の値（＝正孔移動度／電子移動度）が１００よりも大きい物質である。また、
正孔輸送性の高い物質としては、１×１０−６ｃｍ２／Ｖｓ以上の正孔移動度を有する物
質が好ましい。正孔輸送性の高い物質の具体例としては、４，４’−ビス［Ｎ−（１−ナ
フチル）−Ｎ−フェニルアミノ］ビフェニル（略称：ＮＰＢ）、４，４’−ビス［Ｎ−（
３−メチルフェニル）−Ｎ−フェニルアミノ］ビフェニル（略称：ＴＰＤ）、４，４’，
４’’−トリス（Ｎ，Ｎ−ジフェニルアミノ）トリフェニルアミン（略称：ＴＤＡＴＡ）
、４，４’，４’’−トリス［Ｎ−（３−メチルフェニル）−Ｎ−フェニルアミノ］トリ
フェニルアミン（略称：ＭＴＤＡＴＡ）、４，４’−ビス｛Ｎ−［４−（Ｎ，Ｎ−ジ−ｍ
−トリルアミノ）フェニル］−Ｎ−フェニルアミノ｝ビフェニル（略称：ＤＮＴＰＤ）、
１，３，５−トリス［Ｎ，Ｎ−ジ（ｍ−トリル）アミノ］ベンゼン（略称：ｍ−ＭＴＤＡ
Ｂ）、４，４’，４’’−トリス（Ｎ−カルバゾリル）トリフェニルアミン（略称：ＴＣ
ＴＡ）、フタロシアニン（略称：Ｈ２Ｐｃ）、銅フタロシアニン（略称：ＣｕＰｃ）、バ
ナジルフタロシアニン（略称：ＶＯＰｃ）が挙げられる。また、正孔輸送層１１２は、単
層構造としてもよいし、積層構造としてもよい。
【０１１０】
電子輸送層１１４は、電子輸送性の高い物質を含む層である。電子輸送性の高い物質と
は、正孔よりも電子の移動度が高いものを指し、好ましくは正孔の移動度に対する電子の
移動度の比の値（＝電子移動度／正孔移動度）が１００よりも大きい物質である。また、
電子輸送性の高い物質としては、１×１０−６ｃｍ２／Ｖｓ以上の電子移動度を有する物
質が好ましい。電子輸送性の高い物質の具体例としては、キノリン骨格を有する金属錯体
、ベンゾキノリン骨格を有する金属錯体、オキサゾール系配位子を有する金属錯体、チア
ゾール系配位子を有する金属錯体が挙げられる。キノリン骨格を有する金属錯体の具体例
としては、トリス（８−キノリノラト）アルミニウム（略称：Ａｌｑ）、トリス（４−メ
チル−８−キノリノラト）アルミニウム（略称：Ａｌｍｑ３）、ビス（２−メチル−８−
キノリノラト）（４−フェニルフェノラト）アルミニウム（略称：ＢＡｌｑ）が挙げられ
る。また、ベンゾキノリン骨格を有する金属錯体の具体例としては、ビス（１０−ヒドロ
キシベンゾ［ｈ］キノリナト）ベリリウム（略称：ＢｅＢｑ２）が挙げられる。また、オ
キサゾール系配位子を有する金属錯体の具体例としては、ビス［２−（２−ヒドロキシフ
ェニル）ベンズオキサゾラト］亜鉛（略称：Ｚｎ（ＢＯＸ）２）が挙げられる。また、チ
アゾール系配位子を有する金属錯体の具体例としては、ビス［２−（２−ヒドロキシフェ
ニル）ベンゾチアゾラト］亜鉛（略称：Ｚｎ（ＢＴＺ）２）が挙げられる。また、金属錯
体以外にも、２−（４−ビフェニリル）−５−（４−ｔｅｒｔ−ブチルフェニル）−１，
３，４−オキサジアゾール（略称：ＰＢＤ）や、１，３−ビス［５−（ｐ−ｔｅｒｔ−ブ
チルフェニル）−１，３，４−オキサジアゾール−２−イル］ベンゼン（略称：ＯＸＤ−
７）、３−（４−ビフェニリル）−４−フェニル−５−（４−ｔｅｒｔ−ブチルフェニル
）−１，２，４−トリアゾール（略称：ＴＡＺ  ０１）、バソフェナントロリン（略称：
ＢＰｈｅｎ）、バソキュプロイン（略称：ＢＣＰ）なども用いることができる。具体例を
挙げた上述の物質は、主に１０−６ｃｍ２／Ｖｓ以上の電子移動度を有する物質である。
なお、正孔よりも電子の輸送性の高い物質であれば、前記以外の物質を電子輸送層１１４
として用いてもよい。また、電子輸送層１１４は、単層構造としてもよいし、積層構造と
してもよい。
【０１１１】
また、発光層１１３と電子輸送層１１４との間に電子キャリアの移動を制御する層を設
けてもよい。電子キャリアの移動を制御する層は、上述したような電子輸送性の高い材料
に対して、電子トラップ性の高い物質を少量添加した層である。電子キャリアの移動を制
御する層を設けることにより、電子キャリアの移動を抑制し、キャリアバランスを調節す
ることが可能となる。このような構成は、発光層を電子が突き抜けてしまうことにより発
生する問題（例えば素子寿命の低下）の抑制に大きな効果を発揮する。
【０１１２】
また、電子輸送層１１４と第２の電極１０４との間に、第２の電極１０４に接して電子
注入層を設けてもよい。電子注入層としては、電子輸送性を有する物質からなる層中に、
フッ化リチウム（ＬｉＦ）、フッ化セシウム（ＣｓＦ）、フッ化カルシウム（ＣａＦ２）
などのようなアルカリ金属、アルカリ土類金属、またはそれらの化合物を含有させたもの
を用いればよい。具体例としては、Ａｌｑ中にマグネシウム（Ｍｇ）を含有させたものを
用いることができる。電子注入層を設けることにより、第２の電極１０４からの電子注入
を効率良く行うことができる。
【０１１３】
また、ＥＬ層１０３の形成方法は、乾式法、湿式法を問わず、種々の方法を用いること
ができる。例えば、真空蒸着法、インクジェット法、またはスピンコート法を用いること
ができる。また、ＥＬ層１０３を積層構造とする場合、各層毎に異なる成膜方法を用いて
形成してもよいし、各層全てを同一の成膜方法で形成してもよい。
【０１１４】
また、第１の電極１０２、第２の電極１０４は、ゾル−ゲル法を用いた湿式法で形成し
てもよいし、金属材料のペーストを用いた湿式法で形成してもよい。また、スパッタリン
グ法や真空蒸着法などの乾式法で形成してもよい。
【０１１５】
（実施の形態３）
本実施の形態では、複数の発光ユニットを積層した構成の発光素子（以下、「タンデム
型の発光素子」という）の態様について、図１（Ｂ）を参照しながら説明する。タンデム
型の発光素子は、第１の電極と第２の電極との間に、複数の発光ユニットを有する発光素
子である。発光ユニットとしては、実施の形態２で示したＥＬ層１０３と同様な構成を用
いることができる。つまり、実施の形態２で示した発光素子は、１つの発光ユニットを有
する発光素子であり、本実施の形態３の発光素子は、複数の発光ユニットを有する発光素
子ということができる。
【０１１６】
図１（Ｂ）において、第１の電極５０１と第２の電極５０２との間には、第１の発光ユ
ニット５１１と第２の発光ユニット５１２が積層されている。第１の電極５０１と第２の
電極５０２は、実施の形態２と同様なものを適用することができる。また、第１の発光ユ
ニット５１１と第２の発光ユニット５１２は同じ構成であっても異なる構成であってもよ
く、各ユニットの構成は、それぞれ実施の形態２と同様なものを適用することができる。
【０１１７】
第１の発光ユニット５１１と第２の発光ユニット５１２との間には、電荷発生層５１３
が設けられている。電荷発生層５１３は、有機化合物と金属酸化物の複合材料を含み、第
１の電極５０１と第２の電極５０２に電圧を印加したときに、一方の側の発光ユニットに
電子を注入し、他方の側の発光ユニットに正孔を注入する機能を有する。有機化合物と金
属酸化物の複合材料は、キャリア注入性、キャリア輸送性に優れているため、低電圧駆動
、低電流駆動を実現することができる。
【０１１８】
有機化合物は、正孔輸送性の有機化合物として正孔移動度が１０−６ｃｍ２／Ｖｓ以上
であるものを用いることが好ましい。有機化合物の具体例としては、芳香族アミン化合物
、カルバゾール化合物、芳香族炭化水素、高分子化合物（オリゴマー、デンドリマー、ポ
リマー等）が挙げられる。また、金属酸化物は、元素周期表における第４族乃至第８族に
属する金属の酸化物を用いればよく、具体例としては、酸化バナジウム、酸化ニオブ、酸
化タンタル、酸化クロム、酸化モリブデン、酸化タングステン、酸化マンガン、酸化レニ
ウムが挙げられ、これらの金属酸化物は電子受容性が高いため、好ましい。特に、酸化モ
リブデンは大気中でも安定であり、吸湿性が低く、且つ扱いやすいため、特に好ましい。
【０１１９】
また、電荷発生層５１３は、単層構造でもよいし、積層構造でもよい。例えば、有機化
合物と金属酸化物の複合材料を含む層と、電子供与性物質の中から選ばれた一の化合物、
及び電子輸送性の高い化合物を含む層とを積層した構造としてもよいし、有機化合物と金
属酸化物の複合材料を含む層と、透明導電膜とを積層した構造としてもよい。
【０１２０】
本実施の形態では、２つの発光ユニットを有する発光素子について説明したが、本発明
はこの構成に限定されるものではない。すなわち、タンデム型の発光素子は、３つ以上の
発光ユニットを有する発光素子でもよい。なお、３つ以上の発光ユニットを有する発光素
子の場合、各発光ユニットの間には電荷発生層を有する。例えば、本発明の一態様である
有機金属錯体を用いて作製される第１のユニットと、前記有機金属錯体よりも長波長の発
光（例えば、赤色の発光）を呈する発光材料を用いて作製される第２のユニットとを有す
る発光素子を構成してもよい。また、本発明の一態様である有機金属錯体を用いて作製さ
れる第１のユニットと、前記有機金属錯体よりも長波長の発光（例えば、赤色の発光）を
呈する第１の発光材料を用いて作製される第２のユニットと、前記有機金属錯体よりも長
波長、かつ前記第１の発光材料よりも短波長の発光（例えば、緑色の発光）を呈する第２
の発光材料を用いて作製される第３のユニットとを有する発光素子を構成してもよい。こ
れらの発光素子を用いることにより、白色の発光装置を得ることができる。特に、本発明
の一態様である有機金属錯体の発光スペクトルは、ブロードなピークを有する特長がある
。このため、タンデム型の発光素子において少なくとも１つの発光ユニットに本発明の一
態様である有機金属錯体を用いることで、白の再現力（演色性）に優れた発光装置を容易
に提供することができる。
【０１２１】
そして、本実施の形態に係るタンデム型の発光素子は、一対の電極間に複数の発光ユニ
ットを電荷発生層で仕切って配置することで、電流密度を低く保ったまま、高輝度領域で
の長寿命素子を実現することができる。
【０１２２】
（実施の形態４）
本実施の形態では、上記実施の形態で説明した発光素子を用いて作製される発光装置の
一例である、パッシブマトリクス型の発光装置、及びアクティブマトリクス型の発光装置
について説明する。
【０１２３】
図２、図３にパッシブマトリクス型の発光装置の例を示す。
【０１２４】
パッシブマトリクス型（単純マトリクス型ともいう）の発光装置は、ストライプ状（帯
状）に並列された複数の陽極と、ストライプ状に並列された複数の陰極とが互いに直交す
るように設けられており、その交差部に発光層が挟まれた構造となっている。従って、選
択された（電圧が印加された）陽極と選択された陰極との交点にあたる画素が点灯するこ
とになる。
【０１２５】
図２（Ａ）乃至図２（Ｃ）は、封止前における画素部の上面図を示す図であり、図２（
Ａ）乃至図２（Ｃ）中の鎖線Ａ−Ａ’で切断した断面図が図２（Ｄ）である。
【０１２６】
基板６０１上には、下地絶縁層として絶縁層６０２が形成されている。なお、絶縁層６
０２が必要でなければ特に形成しなくともよい。絶縁層６０２上には、ストライプ状の複
数の第１の電極６０３が等間隔で配置されている（図２（Ａ））。なお、本実施の形態で
示す第１の電極６０３は、実施の形態３における第１の電極１０２に相当する。
【０１２７】
また、第１の電極６０３上には、各画素に対応する開口部６０５を有する隔壁６０４が
設けられている。隔壁６０４は、絶縁材料で形成されている。例えば、ポリイミド、アク
リル、ポリアミド、ポリイミドアミド、レジスト、もしくはベンゾシクロブテン等の感光
性または非感光性の有機材料や、アルキル基を含むＳｉＯｘ膜等のＳＯＧ膜を絶縁材料と
して用いることができる。また、各画素に対応する開口部６０５は、発光領域となる（図
２（Ｂ））。
【０１２８】
開口部を有する隔壁６０４上には、第１の電極６０３と交差する複数の隔壁６０６が設
けられている（図２（Ｃ））。複数の隔壁６０６は、それぞれ互いに平行に設けられてお
り、逆テーパ状をなしている。
【０１２９】
第１の電極６０３及び隔壁６０４上には、ＥＬ層６０７及び第２の電極６０８が順次積
層されている（図２（Ｄ））。なお、本実施の形態で示すＥＬ層６０７は、実施の形態３
におけるＥＬ層１０３に相当し、第２の電極６０８は、実施の形態３の第２の電極１０４
に相当する。隔壁６０４及び隔壁６０６を合わせた高さは、ＥＬ層６０７及び第２の電極
６０８の膜厚より大きくなるように設定されているため、図２（Ｄ）に示すように複数の
領域に分離されたＥＬ層６０７、及び第２の電極６０８が形成される。なお、複数に分離
された領域は、それぞれ電気的に独立している。
【０１３０】
第２の電極６０８は、第１の電極６０３と交差する方向に伸長するストライプ状の電極
である。なお、逆テーパ状の隔壁６０６上にもＥＬ層６０７及び第２の電極６０８を形成
する導電層の一部が形成されるが、ＥＬ層６０７、及び第２の電極６０８とは分断されて
いる。
【０１３１】
また、必要であれば、基板６０１に封止缶やガラス基板などの封止材をシール材などの
接着剤で貼り合わせて封止し、発光素子が密閉された空間に配置されるようにしても良い
。これにより、発光素子の劣化を防止することができる。なお、密閉された空間には、充
填材や、乾燥した不活性ガスを充填しても良い。さらに、水分などによる発光素子の劣化
を防ぐために基板と封止材との間に乾燥材などを封入することが好ましい。乾燥剤によっ
て微量な水分が除去され、十分乾燥される。乾燥剤としては、酸化カルシウムや酸化バリ
ウムなどのアルカリ土類金属の酸化物、ゼオライト、またはシリカゲル等を用いることが
できる。アルカリ土類金属の酸化物は、化学吸着によって水分を吸収する性質を有する。
また、ゼオライトやシリカゲルは、物理吸着によって水分を吸着する性質を有する。
【０１３２】
次に、図２（Ａ）乃至図２（Ｄ）に示したパッシブマトリクス型の発光装置にＦＰＣ（
フレキシブルプリントサーキット）などを実装した場合の上面図を図３に示す。
【０１３３】
図３において、画像表示を構成する画素部は、走査線群とデータ線群が互いに直交する
ように交差している。
【０１３４】
ここで、図２における第１の電極６０３が、図３の走査線７０３に相当し、図２におけ
る第２の電極６０８が、図３のデータ線７０８に相当し、逆テーパ状の隔壁６０６が隔壁
７０６に相当する。データ線７０８と走査線７０３の間には、図２のＥＬ層６０７が挟ま
れており、領域７０５で示される交差部が画素１つ分となる。
【０１３５】
走査線７０３は配線端で接続配線７０９と電気的に接続され、接続配線７０９が入力端
子７１０を介してＦＰＣ７１１ｂに接続される。また、データ線７０８は入力端子７１２
を介してＦＰＣ７１１ａに接続される。
【０１３６】
また、必要に応じて、光の射出面に偏光板、円偏光板（楕円偏光板を含む）、位相差板
（λ／４板、λ／２板）、カラーフィルタなどの光学フィルムを適宜設けてもよい。また
、偏光板または円偏光板に加えて反射防止膜を設けてもよい。反射防止膜を設けることに
より、表面の凹凸により反射光を拡散し、映り込みを低減できるアンチグレア処理を施す
ことができる。
【０１３７】
なお、図３では、駆動回路を基板上に設けない例を示したが、基板上に駆動回路を有す
るＩＣチップを実装させてもよい。
【０１３８】
また、ＩＣチップを実装させる場合には、画素部の周辺（外側）の領域に、画素部へ各
信号を伝送する駆動回路が形成されたデータ線側ＩＣ、走査線側ＩＣをそれぞれ実装する
。実装方式は、ＣＯＧ方式、ＴＣＰ、ワイヤボンディング方式等を用いることができる。
ＴＣＰはＴＡＢテープにＩＣを実装したものであり、ＴＡＢテープを素子形成基板上の配
線に接続してＩＣを実装する。データ線側ＩＣ及び走査線側ＩＣは、シリコン基板やＳＯ
Ｉ（Ｓｉｌｉｃｏｎ  Ｏｎ  Ｉｎｓｕｌａｔｏｒ）基板に形成されたものであってもよい
し、ガラス基板、石英基板、またはプラスチック基板上に形成されたものであってもよい
。
【０１３９】
次に、アクティブマトリクス型の発光装置の例について、図４を用いて説明する。なお
、図４（Ａ）は発光装置を示す上面図であり、図４（Ｂ）は図４（Ａ）を鎖線Ａ−Ａ’で
切断した断面図である。本実施の形態に係るアクティブマトリクス型の発光装置は、素子
基板８０１上に設けられた画素部８０２と、駆動回路部（ソース側駆動回路）８０３と、
駆動回路部（ゲート側駆動回路）８０４とを有する。画素部８０２、駆動回路部８０３、
及び駆動回路部８０４は、シール材８０５によって、素子基板８０１と封止基板８０６と
の間に封止されている。
【０１４０】
素子基板８０１上には、駆動回路部８０３及び駆動回路部８０４に外部からの信号（ビ
デオ信号、クロック信号、スタート信号、またはリセット信号等）や電位を伝達する外部
入力端子を接続するための引き回し配線８０７が設けられる。ここでは、外部入力端子と
してＦＰＣ８０８を設ける例を示している。なお、ここではＦＰＣしか図示されていない
が、このＦＰＣにはプリント配線基板（ＰＷＢ）が取り付けられていてもよい。本明細書
における発光装置は、発光装置本体だけでなく、発光装置本体にＦＰＣまたはＰＷＢが取
り付けられた状態のものも範疇に含むものとする。
【０１４１】
次に、アクティブマトリクス型の発光装置の断面構造について図４（Ｂ）を用いて説明
する。なお、素子基板８０１上には駆動回路部８０３及び駆動回路部８０４及び画素部８
０２が形成されているが、図４（Ｂ）においては、ソース側駆動回路である駆動回路部８
０３と、画素部８０２を示している。
【０１４２】
駆動回路部８０３は、ｎチャネル型ＴＦＴ８０９とｐチャネル型ＴＦＴ８１０とを組み
合わせたＣＭＯＳ回路を有する例を示している。なお、駆動回路部を形成する回路は、種
々のＣＭＯＳ回路、ＰＭＯＳ回路、またはＮＭＯＳ回路で形成することができる。また、
本実施の形態では、画素部が形成された基板上に駆動回路が形成されたドライバー一体型
を示すが、本発明はこの構成に限定されるものではなく、画素部が形成された基板とは別
の基板に駆動回路を形成することもできる。
【０１４３】
画素部８０２は、スイッチング用のＴＦＴ８１１と、電流制御用のＴＦＴ８１２と、電
流制御用ＴＦＴ８１２の配線（ソース電極またはドレイン電極）に電気的に接続された陽
極８１３とを含む複数の画素により形成されている。また、陽極８１３の端部を覆って絶
縁物８１４が形成されている。ここでは、ポジ型の感光性アクリル樹脂を用いることによ
り形成する。なお、スイッチング用のＴＦＴ８１１や電流制御用のＴＦＴ８１２といった
ＴＦＴの構造は、特に限定されない。例えば、スタガ型のＴＦＴでもよいし、逆スタガ型
のＴＦＴでもよい。また、トップゲート型のＴＦＴでもよいし、ボトムゲート型のＴＦＴ
でもよい。また、ＴＦＴに用いる半導体の材料についても特に限定されず、シリコンを用
いてもよいし、インジウム、ガリウム、及び亜鉛を含む酸化物等の酸化物半導体を用いて
もよい。また、ＴＦＴに用いる半導体の結晶性についても特に限定されず、非晶質半導体
を用いてもよいし、結晶性半導体を用いてもよい。
【０１４４】
発光素子８１７は、陽極８１３、ＥＬ層８１５、及び陰極８１６によって構成されてい
る。発光素子の構造、材料等については実施の形態２で説明したため、ここでは詳細な説
明を省略する。なお、図４における陽極８１３、ＥＬ層８１５、及び陰極８１６はそれぞ
れ実施の形態２における第１の電極１０２、ＥＬ層１０３、第２の電極１０４に相当する
。また、ここでは図示しないが、陰極８１６は外部入力端子であるＦＰＣ８０８に電気的
に接続されている。
【０１４５】
絶縁物８１４は、陽極８１３の端部に設けられている。そして、絶縁物８１４の上層に
形成される陰極８１６の被覆性を少なくとも良好なものとするため、絶縁物８１４の上端
部または下端部に曲率を有する曲面が形成されるようにするのが好ましい。例えば、絶縁
物８１４の上端部または下端部に曲率半径（０．２μｍ〜３μｍ）を有する曲面を持たせ
るのが好ましい。また、絶縁物８１４の材料としては、感光性の光によってエッチャント
に不溶解性となるネガ型の感光性樹脂、或いは光によってエッチャントに溶解性となるポ
ジ型の感光性樹脂などの有機化合物や、酸化シリコン、酸窒化シリコン等の無機化合物を
用いることができる。
【０１４６】
また、図４（Ｂ）に示す断面図では発光素子８１７を１つのみ図示しているが、画素部
８０２においては、複数の発光素子がマトリクス状に配置されている。例えば、画素部８
０２に３種類（Ｒ、Ｇ、Ｂ）の発光が得られる発光素子をそれぞれ選択的に形成し、フル
カラー表示可能な発光装置を形成することができる。また、カラーフィルタと組み合わせ
ることによってフルカラー表示可能な発光装置としてもよい。
【０１４７】
また、発光素子８１７は、素子基板８０１、封止基板８０６、及びシール材８０５で囲
まれた空間８１８に設けられている。空間８１８は、希ガスまたは窒素ガスが充填されて
いてもよいし、シール材８０５で充填されていてもよい。
【０１４８】
シール材８０５は、できるだけ水分や酸素を透過しない材料であることが好ましく、例
えばエポキシ系樹脂を用いるのが好ましい。また、封止基板８０６としては、ガラス基板
、石英基板、またはＦＲＰ（Ｆｉｂｅｒｇｌａｓｓ−Ｒｅｉｎｆｏｒｃｅｄ  Ｐｌａｓｔ
ｉｃｓ）、ＰＶＦ（ポリビニルフロライド）、ポリエステル、もしくはアクリルからなる
プラスチック基板等を用いることができる。
【０１４９】
以上のようにして、アクティブマトリクス型の発光装置を得ることができる。
【０１５０】
（実施の形態５）
本実施の形態では、上記実施の形態で説明した発光装置を用いて作製される電子機器及
び照明装置の具体例について、図５、図６を用いて説明する。
【０１５１】
本発明を適用可能な電子機器の一例として、テレビジョン装置（テレビ、またはテレビ
ジョン受信機ともいう）、コンピュータ用などのモニタ、デジタルカメラ、デジタルビデ
オカメラ、デジタルフォトフレーム、携帯電話機、携帯型ゲーム機、携帯情報端末、音響
再生装置、遊技機（パチンコ機、スロットマシン等）、ゲーム筐体が挙げられる。これら
の電子機器および照明装置の具体例を図５、図６に示す。
【０１５２】
図５（Ａ）は、テレビジョン装置９１００を示している。テレビジョン装置９１００は
、筐体９１０１に表示部９１０３が組み込まれている。本発明の一態様を用いて作製され
る発光装置は、表示部９１０３に用いることが可能であり、表示部９１０３により映像を
表示することが可能である。なお、ここではスタンド９１０５により筐体９１０１を支持
した構成を示している。
【０１５３】
テレビジョン装置９１００の操作は、筐体９１０１が備える操作スイッチや、別体のリ
モコン操作機９１１０により行うことができる。リモコン操作機９１１０が備える操作キ
ー９１０９により、チャンネルや音量の操作を行うことができ、表示部９１０３に表示さ
れる映像を操作することができる。また、リモコン操作機９１１０に、当該リモコン操作
機９１１０から出力する情報を表示する表示部９１０７を設ける構成としてもよい。
【０１５４】
図５（Ａ）に示すテレビジョン装置９１００は、受信機やモデムなどを備えている。テ
レビジョン装置９１００は、受信機により一般のテレビ放送の受信を行うことができ、さ
らにモデムを介して有線または無線による通信ネットワークに接続することにより、一方
向（送信者から受信者）または双方向（送信者と受信者間、あるいは受信者間同士など）
の情報通信を行うことも可能である。
【０１５５】
本発明の一態様を用いて作製される発光装置は、色度が良好であるため、当該発光装置
をテレビジョン装置の表示部９１０３に用いることで、従来に比べて画質の向上した画像
を表示することが可能となる。
【０１５６】
図５（Ｂ）はコンピュータであり、本体９２０１、筐体９２０２、表示部９２０３、キ
ーボード９２０４、外部接続ポート９２０５、ポインティングデバイス９２０６等を含む
。コンピュータは、本発明の一態様を用いて作製される発光装置をその表示部９２０３に
用いることにより作製される。
【０１５７】
また、本発明の一態様を用いて作製される発光装置は、色度が良好な発光装置であるた
め、当該発光装置をコンピュータの表示部９２０３に用いることで、従来に比べて画質の
向上した画像を表示することが可能となる。
【０１５８】
図５（Ｃ）は携帯型ゲーム機であり、筐体９３０１と筐体９３０２の２つの筐体で構成
されており、連結部９３０３により、開閉可能に連結されている。筐体９３０１には表示
部９３０４が組み込まれ、筐体９３０２には表示部９３０５が組み込まれている。また、
図５（Ｃ）に示す携帯型ゲーム機は、操作キー９３０９、接続端子９３１０、センサ９３
１１（力、変位、位置、速度、加速度、角速度、回転数、距離、光、液、磁気、温度、化
学物質、音声、時間、硬度、電場、電流、電圧、電力、放射線、流量、湿度、傾度、振動
、においまたは赤外線を測定する機能を含むもの）、マイクロフォン９３１２等の入力手
段を備えている。さらに、スピーカ部９３０６、記録媒体挿入部９３０７、ＬＥＤランプ
９３０８等を備えていてもよい。もちろん、携帯型ゲーム機の構成は上述のものに限定さ
れず、表示部９３０４および表示部９３０５の両方、または一方に上記実施の形態を適用
して形成される発光装置が少なくとも用いられていればよい。
【０１５９】
図５（Ｃ）に示す携帯型ゲーム機は、記録媒体に記録されているプログラムまたはデー
タを読み出して表示部に表示する機能や、他の携帯型ゲーム機と無線通信を行って情報を
共有する機能を有する。なお、図５（Ｃ）に示す携帯型ゲーム機が有する機能はこれに限
定されず、様々な機能を有することができる。
【０１６０】
また、本発明の一態様を用いて作製される発光装置は、色度が良好な発光装置であるた
め、当該発光装置を携帯型ゲーム機の表示部（９３０４、９３０５）に用いることで、従
来に比べて画質の向上した画像を表示することが可能となる。
【０１６１】
図５（Ｅ）は、携帯電話機の一例を示している。携帯電話機９５００は、筐体９５０１
に組み込まれた表示部９５０２の他、操作ボタン９５０３、外部接続ポート９５０４、ス
ピーカ９５０５、マイク９５０６などを備えている。携帯電話機９５００は、本発明の一
態様を用いて作製される発光装置を表示部９５０２に用いることにより作製される。
【０１６２】
図５（Ｅ）に示す携帯電話機９５００は、表示部９５０２を指などで触れることで、情
報を入力する、電話を掛ける、またはメールを作成するなどの操作を行うことができる。
【０１６３】
表示部９５０２の画面は、主として３つのモードがある。第１は、画像の表示を主とす
る表示モードであり、第２は、文字等の情報の入力を主とする入力モードである。第３は
表示モードと入力モードの２つのモードが混合した表示＋入力モードである。
【０１６４】
例えば、電話を掛ける、またはメールを作成する場合は、表示部９５０２を文字の入力
を主とする入力モードとし、画面に表示させた文字の入力操作を行えばよい。この場合、
表示部９５０２の画面のほとんどにキーボードまたは番号ボタンを表示させることが好ま
しい。
【０１６５】
また、携帯電話機９５００内部に、ジャイロ、加速度センサ等の傾きを検出するセンサ
を有する検出装置を設けることで、携帯電話機９５００の向き（縦向きか横向きか）を判
断して、表示部９５０２の画面表示を自動的に切り替えるようにすることができる。
【０１６６】
また、画面モードの切り替えは、表示部９５０２を触れる、または筐体９５０１の操作
ボタン９５０３の操作により行われる。また、表示部９５０２に表示される画像の種類に
よって切り替えるようにすることもできる。例えば、表示部に表示する画像信号が動画の
データであれば表示モード、テキストデータであれば入力モードに切り替える。
【０１６７】
また、入力モードにおいて、表示部９５０２の光センサで検出される信号を検知し、表
示部９５０２のタッチ操作による入力が一定期間ない場合には、画面のモードを入力モー
ドから表示モードに切り替えるように制御してもよい。
【０１６８】
また、表示部９５０２は、イメージセンサとして機能させることもできる。例えば、表
示部９５０２に掌や指を触れ、掌紋、指紋等を撮像することで、本人認証を行うことがで
きる。また、表示部に近赤外光を発光するバックライトまたは近赤外光を発光するセンシ
ング用光源を用いれば、指静脈、掌静脈などを撮像することもできる。
【０１６９】
本発明の一態様を用いて作製される発光装置は、色度が良好な発光装置であるため、当
該発光装置を携帯電話機の表示部９５０２に用いることで、従来に比べて画質の向上した
画像を表示することが可能となる。
【０１７０】
図５（Ｄ）は卓上型の照明装置であり、照明部９４０１、傘９４０２、可変アーム９４
０３、支柱９４０４、台９４０５、電源スイッチ９４０６を含む。卓上型の照明装置は、
本発明の一態様を用いて作製される発光装置を照明部９４０１に用いることにより作製さ
れる。なお、照明装置の形式は、卓上型に限らず、天井固定型や、壁掛け型、携帯型も含
まれる。
【０１７１】
図６は、本発明の一態様を用いて作製される発光装置を、室内の照明装置１００１とし
て用いた例である。本発明の一態様を用いて作製される発光装置は大面積化も可能である
ため、大面積の照明装置として用いることができる。また、上記実施の形態で示した発光
装置は、薄型化が可能であるため、ロール型の照明装置１００２として用いることもでき
る。なお、図６に示すように、室内の照明装置１００１を備えた部屋で、図５（Ｄ）で説
明した卓上型の照明装置１００３を併用してもよい。
【０１７２】
以上のように、本発明の一態様を用いて作製される発光装置を用いて電子機器や照明装
置を提供することができる。本発明の一態様を用いて作製される発光装置の適用範囲は極
めて広く、様々な分野の電子機器に適用することが可能である。
【実施例１】
【０１７３】
（合成例１）
本実施例では、実施の形態１の構造式（１００）で表される本発明の一態様である有機
金属錯体、トリス（５−メチル−３，４−ジフェニル−４Ｈ−１，２，４−トリアゾラト
）イリジウム（ＩＩＩ）（略称：［Ｉｒ（Ｍｐｔｚ）３］）の合成例を具体的に例示する
。
【０１７４】
＜ステップ１；３−メチル−４，５−ジフェニル−４Ｈ−１，２，４−トリアゾール（略
称：ＨＭｐｔｚ）の合成＞
まず、チオアセトアニリド５．０４ｇ、ベンゾイルヒドラジン５．４４ｇ、１−ブタノ
ール５０ｍＬを、還流管を付けた丸底フラスコに入れ、内部をアルゴン置換した。この反
応容器にマイクロ波（２．４５ＧＨｚ  １００Ｗ）を２時間４５分間照射することで加熱
した。その後、この溶液に水を加え、ジクロロメタンにて有機層を抽出した。得られた有
機層を水で洗浄し、硫酸マグネシウムにて乾燥した。乾燥した後の溶液をろ過した。この
溶液の溶媒を留去し、得られた残渣を、酢酸エチルを展開溶媒とするシリカゲルカラムク
ロマトグラフィーにて精製し、３−メチル−４，５−ジフェニル−４Ｈ−１，２，４−ト
リアゾール（略称：ＨＭｐｔｚ）を得た（淡い黄色粉末、収率１８％）。ステップ１の合
成スキームを下記（ａ−１）に示す。
【０１７５】
【化２５】
2020017736.tif 000026
【０１７６】
＜ステップ２；トリス（５−メチル−３，４−ジフェニル−４Ｈ−１，２，４−トリアゾ
ラト）イリジウム（ＩＩＩ）（略称：［Ｉｒ（Ｍｐｔｚ）３］）の合成＞
次に、上記ステップ１で得られた配位子ＨＭｐｔｚ１．４０ｇ、トリス（アセチルアセ
トナト）イリジウム（ＩＩＩ）０．５８ｇを、三方コックを付けた反応容器に入れ、反応
容器内をアルゴン置換した。その後、２５０℃にて１７時間３０分間加熱し、反応させた
。反応物をジクロロメタンに溶解し、この溶液をろ過した。得られたろ液の溶媒を留去し
、酢酸エチルを展開溶媒とするシリカゲルカラムクロマトグラフィーにて精製した。さら
に、ジクロロメタンとヘキサンの混合溶媒にて再結晶し、本発明の一態様である有機金属
錯体［Ｉｒ（Ｍｐｔｚ）３］を得た（黄色粉末、収率２２％）。ステップ２の合成スキー
ムを下記（ｂ−１）に示す。
【０１７７】
【化２６】
2020017736.tif 000027
【０１７８】
上記ステップ２で得られた黄色粉末の核磁気共鳴分光法（１Ｈ−ＮＭＲ）による分析結
果を下記に示す。また、１Ｈ−ＮＭＲチャートを図７に示す。この結果から、本合成例１
において、上述の構造式（１００）で表される本発明の一態様である有機金属錯体［Ｉｒ
（Ｍｐｔｚ）３］が得られたことがわかった。
【０１７９】
１Ｈ−ＮＭＲ．δ（ＣＤＣｌ３）：２．１７（ｓ，９Ｈ），６．３８（ｄ，３Ｈ），６
．５４（ｔ，３Ｈ），６．７２（ｄｔ，３Ｈ），６．８７（ｄｄ，３Ｈ），７．３４（ｍ
，３Ｈ），７．５１（ｂｒｍ，３Ｈ），７．５７（ｍ，９Ｈ）．
【０１８０】
次に、［Ｉｒ（Ｍｐｔｚ）３］のジクロロメタン溶液の紫外可視吸収スペクトル（以下
、単に「吸収スペクトル」という）及び発光スペクトルを測定した。吸収スペクトルの測
定には、紫外可視分光光度計（（株）日本分光製  Ｖ５５０型）を用い、ジクロロメタン
溶液（０．１０６ｍｍｏｌ／Ｌ）を石英セルに入れ、室温で測定を行った。また、発光ス
ペクトルの測定には、蛍光光度計（（株）浜松ホトニクス製  ＦＳ９２０）を用い、脱気
したジクロロメタン溶液（０．１０６ｍｍｏｌ／Ｌ）を石英セルに入れ、室温で測定を行
った。得られた吸収スペクトル及び発光スペクトルの測定結果を図８に示す。横軸は波長
、縦軸は吸収強度および発光強度を表す。また、図８において２本の実線が示されている
が、細い実線は吸収スペクトルを示し、太い実線は発光スペクトルを示している。なお、
図８に示す吸収スペクトルは、ジクロロメタン溶液（０．１０６ｍｍｏｌ／Ｌ）を石英セ
ルに入れて測定した吸収スペクトルから、ジクロロメタンのみを石英セルに入れて測定し
た吸収スペクトルを差し引いた結果を示している。
【０１８１】
図８に示すとおり、本発明の一態様である有機金属錯体［Ｉｒ（Ｍｐｔｚ）３］は、４
９８ｎｍに発光ピークを有しており、ジクロロメタン溶液からは緑色の発光が観測された
。
【０１８２】
また、得られた本発明の一態様である有機金属錯体［Ｉｒ（Ｍｐｔｚ）３］の昇華温度を
高真空差動型示差熱天秤（ブルカー・エイエックスエス株式会社製、ＴＧ−ＤＴＡ２４１
０ＳＡ）により測定した。真空度１×１０−３Ｐａにて、昇温速度を１０℃／ｍｉｎに設
定し、［Ｉｒ（Ｍｐｔｚ）３］を含む試料を昇温したところ、３１１℃にて５％の重量減
少が見られた。この結果から、［Ｉｒ（Ｍｐｔｚ）３］は良好な昇華性を備えていること
がわかった。
【実施例２】
【０１８３】
（合成例２）
本実施例では、実施の形態１の構造式（１２２）で表される本発明の一態様である有機
金属錯体、トリス［３−（４−フルオロフェニル）−５−メチル−４−フェニル−４Ｈ−
１，２，４−トリアゾラト］イリジウム（ＩＩＩ）（略称：［Ｉｒ（ＭＦｐｔｚ）３］）
の合成例を具体的に例示する。
【０１８４】
＜ステップ１；４−フルオロベンゾイルヒドラジンの合成＞
まず、１００ｍＬ三ツ口フラスコに４−フルオロ安息香酸エチル１０ｇ、エタノール３
０ｍＬを入れ、撹拌した。この混合溶液にヒドラジン一水和物１０ｍＬを加え、８０℃で
４時間加熱撹拌し、反応させた。反応混合物を水１００ｍＬに注ぎ入れ、固体を析出させ
た。この固体を吸引ろ過し、エタノールとヘキサンの混合溶媒で洗浄して、４−フルオロ
ベンゾイルヒドラジンを得た（白色固体、収率８３％）。ステップ１の合成スキームを下
記（ａ−２）に示す。
【０１８５】
【化２７】
2020017736.tif 000028
【０１８６】
＜ステップ２；Ｎ−［１−（エチルスルファニル）エチリデン］アニリンの合成＞
次に、１００ｍＬ三口フラスコにナトリウムエトキシド４．５ｇ、チオアセトアニリド
９．８ｇ、エタノール５０ｍＬを入れ、室温で１時間撹拌した。その後、この混合物にヨ
ードエタン５．３ｍＬを加え、６０℃で５時間加熱撹拌し、反応させた。反応後、エタノ
ールを減圧下にて留去し、褐色油状物を得た。この油状物をジクロロメタンに溶解し、水
、次いで飽和炭酸水素ナトリウム水溶液で洗浄した。得られた有機層に無水硫酸マグネシ
ウムを加えて乾燥させた。乾燥した後の溶液を自然ろ過した。得られたろ液を濃縮するこ
とによりＮ−［１−（エチルスルファニル）エチリデン］アニリンを得た（褐色固体、収
率７３％）。ステップ２の合成スキームを下記（ｂ−２）に示す。
【０１８７】
【化２８】
2020017736.tif 000029
【０１８８】
＜ステップ３；３−（４−フルオロフェニル）−５−メチル−４−フェニル−４Ｈ−１，
２，４−トリアゾール（略称：ＨＭＦｐｔｚ）の合成＞
次に、上記ステップ１で得られた４−フルオロベンゾイルヒドラジン５．８ｇと、上記
ステップ２で得られたＮ−［１−（エチルスルファニル）エチリデン］アニリン８．５ｇ
と、１−ブタノール４０ｍＬを１００ｍＬ三ツ口フラスコに入れ、１１時間１２０℃で加
熱還流し、反応させた。反応混合物を濃縮して褐色固体を得た。この固体をシリカゲルカ
ラムクロマトグラフィーにより精製した。展開溶媒には酢酸エチルを用いた。得られたフ
ラクションを濃縮して固体を得た。得られた固体を酢酸エチルで洗浄し、３−（４−フル
オロフェニル）−５−メチル−４−フェニル−４Ｈ−１，２，４−トリアゾール（略称：
ＨＭＦｐｔｚ）を得た（白色固体、収率５６％）。ステップ３の合成スキームを下記（ｃ
−２）に示す。
【０１８９】
【化２９】
2020017736.tif 000030
【０１９０】
＜ステップ４；トリス［３−（４−フルオロフェニル）−５−メチル−４−フェニル−４
Ｈ−１，２，４−トリアゾラト］イリジウム（ＩＩＩ）（略称：［Ｉｒ（ＭＦｐｔｚ）３
］）の合成＞
さらに、上記ステップ３で得られた配位子ＨＭＦｐｔｚ１．９２ｇ、トリス（アセチル
アセトナト）イリジウム（ＩＩＩ）０．７４ｇを、三方コックを付けた反応容器に入れ、
反応容器内をアルゴン置換した。その後、２５０℃にて３０時間加熱し、反応させた。反
応物をジクロロメタンに溶解し、この溶液をろ過した。得られたろ液の溶媒を留去し、酢
酸エチルを展開溶媒とするシリカゲルカラムクロマトグラフィーにて精製した。さらに、
メタノール溶媒にて再結晶し、本発明の一態様である有機金属錯体［Ｉｒ（ＭＦｐｔｚ）
３］を得た（淡い黄色粉末、収率２７％）。ステップ４の合成スキームを下記（ｄ−２）
に示す。
【０１９１】
【化３０】
2020017736.tif 000031
【０１９２】
上記ステップ４で得られた淡い黄色粉末の核磁気共鳴分光法（１Ｈ−ＮＭＲ）による分
析結果を下記に示す。また、１Ｈ−ＮＭＲチャートを図９に示す。この結果から、本合成
例２において、上述の構造式（１２２）で表される本発明の一態様である有機金属錯体［
Ｉｒ（ＭＦｐｔｚ）３］が得られたことがわかった。
【０１９３】
１Ｈ−ＮＭＲ．δ（ＣＤＣｌ３）：２．１０（ｓ，９Ｈ），６．３０（ｍ，６Ｈ），６
．５１（ｄｄ，３Ｈ），７．３５（ｍ，３Ｈ），７．４８（ｍ，３Ｈ），７．６２（ｍ，
９Ｈ）．
【０１９４】
次に、［Ｉｒ（ＭＦｐｔｚ）３］のジクロロメタン溶液の紫外可視吸収スペクトル（吸
収スペクトル）及び発光スペクトルを測定した。吸収スペクトルの測定には、紫外可視分
光光度計（（株）日本分光製  Ｖ５５０型）を用い、ジクロロメタン溶液（０．０３８ｍ
ｍｏｌ／Ｌ）を石英セルに入れ、室温で測定を行った。また、発光スペクトルの測定には
、蛍光光度計（（株）浜松ホトニクス製  ＦＳ９２０）を用い、脱気したジクロロメタン
溶液（０．２３ｍｍｏｌ／Ｌ）を石英セルに入れ、室温で測定を行った。得られた吸収ス
ペクトル及び発光スペクトルの測定結果を図１０に示す。横軸は波長、縦軸は吸収強度ま
たは発光強度を表す。また、図１０において２本の実線が示されているが、細い実線は吸
収スペクトルを示し、太い実線は発光スペクトルを示している。なお、図１０に示す吸収
スペクトルは、ジクロロメタン溶液（０．０３８ｍｍｏｌ／Ｌ）を石英セルに入れて測定
した吸収スペクトルから、ジクロロメタンのみを石英セルに入れて測定した吸収スペクト
ルを差し引いた結果を示している。
【０１９５】
図１０に示すとおり、本発明の一態様である有機金属錯体［Ｉｒ（ＭＦｐｔｚ）３］は
、４６０、４８３ｎｍに発光ピークを有しており、ジクロロメタン溶液からは水色の発光
が観測された。
【０１９６】
本実施例で説明した［Ｉｒ（ＭＦｐｔｚ）３］は、実施例１で説明した［Ｉｒ（Ｍｐｔ
ｚ）３］におけるトリアゾール環の３位に結合するフェニル基の４位の水素がフルオロ基
に置換されたものである。そして、実施例１及び本実施例で説明した発光スペクトルの測
定結果が示すように、［Ｉｒ（Ｍｐｔｚ）３］に比較して、［Ｉｒ（ＭＦｐｔｚ）３］の
方が短波長側に発光ピークを有することが示された。このように、トリアゾール環の３位
に結合するフェニル基に対し、少なくとも一つの電子吸引性の置換基（本実施例ではフル
オロ基）を有する有機金属錯体は、電子吸引性の置換基を有さない有機金属錯体に比較し
て短波長側に発光ピークを有する。
【実施例３】
【０１９７】
（合成例３）
本実施例では、実施の形態１の構造式（１０４）で表される本発明の一態様である有機
金属錯体、トリス（５−シクロヘキシル−３，４−ジフェニル−４Ｈ−１，２，４−トリ
アゾラト）イリジウム（ＩＩＩ）（略称：［Ｉｒ（ｃｈｐｔｚ）３］）の合成例を具体的
に例示する。
【０１９８】
＜ステップ１；シクロヘキサノヒドラジドの合成＞
まず、１００ｍＬ三ツ口フラスコにシクロヘキサンカルボン酸メチル５．０ｇ、エタノ
ール５０ｍＬを入れ、撹拌した。この混合溶液にヒドラジン一水和物５ｍＬを加え、８０
℃で９時間加熱撹拌し、反応させた。反応混合物を水１００ｍＬに注ぎ入れると、白色固
体が析出した。この懸濁液に酢酸エチルを加え、有機層と水層を分液した。得られた有機
層を飽和食塩水で洗浄し、有機層に無水硫酸マグネシウムを加え乾燥した。得られた混合
物を自然ろ過し、ろ液を濃縮してシクロヘキサノヒドラジドを得た（白色固体、収率５８
％）。ステップ１の合成スキームを下記（ａ−３）に示す。
【０１９９】
【化３１】
2020017736.tif 000032
【０２００】
＜ステップ２；Ｎ−［（エチルスルファニル）フェニルメチリデン］アニリンの合成＞
次に、３００ｍＬ三口フラスコにナトリウムエトキシド３．２ｇ、Ｎ−フェニルチオベ
ンズアミド１０ｇを入れ、エタノール６０ｍＬを加えて室温で１時間撹拌した。その後、
この混合物にヨードエタン３．７ｍＬを加え、６０℃で６時間加熱撹拌し、反応させた。
反応後、エタノールを減圧下にて留去し、油状物を得た。この油状物をジクロロメタンに
溶解し、水、次いで飽和炭酸水素ナトリウム水溶液で洗浄した。得られた有機層に無水硫
酸マグネシウムを加えて乾燥した。得られた混合物を自然ろ過し、ろ液を濃縮してＮ−［
（エチルスルファニル）フェニルメチリデン］アニリンを得た（褐色油状物、粗収率１１
０％）。ステップ２の合成スキームを下記（ｂ−３）に示す。
【０２０１】
【化３２】
2020017736.tif 000033
【０２０２】
＜ステップ３；３−シクロへキシル−４，５−ジフェニル−４Ｈ−１，２，４−トリアゾ
ール（略称：Ｈｃｈｐｔｚ）の合成＞
次に、上記ステップ１で得られたシクロヘキサノヒドラジド１．９ｇと、上記ステップ
２で得られたＮ−［（エチルスルファニル）フェニルメチリデン］アニリン３．５ｇと、
１−ブタノール４０ｍＬを反応容器に入れ、８時間加熱還流し、反応させた。反応後、減
圧下にて１−ブタノールを留去したところ固体を得た。この固体をヘキサンで洗浄した。
さらに得られた固体をシリカゲルカラムクロマトグラフィーにより精製した。展開溶媒に
は酢酸エチルを用いた。得られたフラクションを濃縮して白色固体を得た。この固体をク
ロロホルムとヘキサンの混合溶媒にて再結晶することにより、３−シクロへキシル−４，
５−ジフェニル−４Ｈ−１，２，４−トリアゾール（略称：Ｈｃｈｐｔｚ）を得た（白色
固体、収率５７％）。ステップ３の合成スキームを下記（ｃ−３）に示す。
【０２０３】
【化３３】
2020017736.tif 000034
【０２０４】
＜ステップ４；トリス（５−シクロヘキシル−３，４−ジフェニル−４Ｈ−１，２，４−
トリアゾラト）イリジウム（ＩＩＩ）（略称：［Ｉｒ（ｃｈｐｔｚ）３］）の合成＞
さらに、上記ステップ３で得られた配位子Ｈｃｈｐｔｚ０．９５ｇ、トリス（アセチル
アセトナト）イリジウム（ＩＩＩ）０．３１ｇを、三方コックを付けた反応容器に入れ、
反応容器内をアルゴン置換した。その後、２５０℃にて４８時間加熱し、反応させた。反
応物をジクロロメタンに溶解し、この溶液をろ過した。得られたろ液の溶媒を留去し、酢
酸エチルを展開溶媒とするシリカゲルカラムクロマトグラフィーにて精製した。さらに、
エタノール溶媒にて再結晶し、本発明の一態様である有機金属錯体［Ｉｒ（ｃｈｐｔｚ）
３］を得た（淡い黄色粉末、収率１０％）。ステップ４の合成スキームを下記（ｄ−３）
に示す。
【０２０５】
【化３４】
2020017736.tif 000035
【０２０６】
上記ステップ４で得られた淡い黄色粉末の核磁気共鳴分光法（１Ｈ−ＮＭＲ）による分
析結果を下記に示す。また、１Ｈ−ＮＭＲチャートを図１１に示す。この結果から、本合
成例３において、上述の構造式（１０４）で表される本発明の一態様である有機金属錯体
［Ｉｒ（ｃｈｐｔｚ）３］が得られたことがわかった。
【０２０７】
１Ｈ−ＮＭＲ．δ（ＣＤＣｌ３）：１．０４−１．３０（ｍ，９Ｈ），１．５２−１．
７７（ｍ，１８Ｈ），６．２９（ｍ，６Ｈ），６．５１（ｂｒｓ，３Ｈ），６．８４（ｍ
，３Ｈ），７．３４（ｍ，３Ｈ），７．５０（ｍ，３Ｈ），７．６１（ｍ，９Ｈ）．
【０２０８】
次に、［Ｉｒ（ｃｈｐｔｚ）３］のジクロロメタン溶液の吸収スペクトル及び発光スペ
クトルを測定した。吸収スペクトルの測定には、紫外可視分光光度計（（株）日本分光製
Ｖ５５０型）を用い、ジクロロメタン溶液（０．１０ｍｍｏｌ／Ｌ）を石英セルに入れ
、室温で測定を行った。また、発光スペクトルの測定には、蛍光光度計（（株）浜松ホト
ニクス製  ＦＳ９２０）を用い、脱気したジクロロメタン溶液（０．６２ｍｍｏｌ／Ｌ）
を石英セルに入れ、室温で測定を行った。得られた吸収スペクトル及び発光スペクトルの
測定結果を図１２に示す。横軸は波長、縦軸は吸収強度および発光強度を表す。また、図
１２において２本の実線が示されているが、細い実線は吸収スペクトルを示し、太い実線
は発光スペクトルを示している。なお、図１２に示す吸収スペクトルは、ジクロロメタン
溶液（０．１０ｍｍｏｌ／Ｌ）を石英セルに入れて測定した吸収スペクトルから、ジクロ
ロメタンのみを石英セルに入れて測定した吸収スペクトルを差し引いた結果を示している
。
【０２０９】
図１２に示すとおり、本発明の一態様である有機金属錯体［Ｉｒ（ｃｈｐｔｚ）３］は
、５０２ｎｍに発光ピークを有しており、ジクロロメタン溶液からは緑色の発光が観測さ
れた。
【実施例４】
【０２１０】
（合成例４）
本実施例では、実施の形態１の構造式（１２３）で表される本発明の一態様である有機
金属錯体、トリス［４−（２，６−ジメチルフェニル）−３−（４−フルオロフェニル）
−５−メチル−４Ｈ−１，２，４−トリアゾラト］イリジウム（ＩＩＩ）（略称：［Ｉｒ
（ＭＦｐｔｚ−ｄｍｐ）３］）の合成例を具体的に例示する。
【０２１１】
＜ステップ１；Ｎ−［１−（エチルスルファニル）エチリデン］−２，６−ジメチルアニ
リンの合成＞
まず、２００ｍＬ三ツ口フラスコに２，６−ジメチルアセトアニリド８．１ｇ、トルエ
ン１００ｍＬを入れ、撹拌混合した。この混合物に２，４−ビス（４−メトキシフェニル
）−１，３，２，４−ジチアジホスフェタン−２，４−ジスルフィド（ローソン試薬）１
０ｇを加え、１２０℃で２時間加熱撹拌し、反応させた。反応溶液を濃縮し、油状物を得
た。この油状物をシリカゲルカラムクロマトグラフィーにより精製した。展開溶媒は、ヘ
キサン：酢酸エチル＝５：１を用いた。得られたフラクションを濃縮してＮ−（２，６−
ジメチルフェニル）チオアセトアニリドを褐色油状物で得た。得られた油状物とナトリウ
ムエトキシド３．４ｇ、エタノール４０ｍＬを１００ｍＬ三口フラスコに入れ、室温で１
時間撹拌した。その後、この混合物にヨードエタン４．０ｍＬを加え、６０℃で５時間加
熱撹拌し、反応させた。反応後、減圧下にてエタノールを留去し、褐色油状物を得た。こ
の油状物をジクロロメタンに溶かし、水、次いで飽和炭酸水素ナトリウム水溶液で洗浄し
た。洗浄後、得られた有機層に無水硫酸マグネシウムを加えて乾燥した。得られた混合物
を自然ろ過し、ろ液を濃縮することによりＮ−［１−（エチルスルファニル）エチリデン
］−２，６−ジメチルアニリンを得た（褐色固体、粗収率７６％）。ステップ１の合成ス
キームを下記（ａ−４）に示す。
【０２１２】
【化３５】
2020017736.tif 000036
【０２１３】
＜ステップ２；４−（２，６−ジメチルフェニル）−５−（４−フルオロフェニル）−３
−メチル−４Ｈ−１，２，４−トリアゾール（略称：ＨＭＦｐｔｚ−ｄｍｐ）の合成＞
次に、上記ステップ１で得られたＮ−［１−（エチルスルファニル）エチリデン］−２
，６−ジメチルアニリン１３．２ｇ、１−ブタノール２０ｍＬ、４−フルオロベンゾイル
ヒドラジン５．８ｇを１００ｍＬ三ツ口フラスコに入れ、１３０℃で１７時間加熱撹拌し
、反応させた。反応溶液を減圧下にて濃縮し、褐色油状物を得た。この油状物に酢酸エチ
ルを加えたところ、固体が析出した。得られた懸濁液を吸引ろ過した。得られたろ取物を
酢酸エチルとヘキサンの混合溶媒にて再結晶することにより４−（２，６−ジメチルフェ
ニル）−５−（４−フルオロフェニル）−３−メチル−４Ｈ−１，２，４−トリアゾール
（略称：ＨＭＦｐｔｚ−ｄｍｐ）を得た（白色固体、収率１５％）。ステップ２の合成ス
キームを下記（ｂ−４）に示す。
【０２１４】
【化３６】
2020017736.tif 000037
【０２１５】
＜ステップ３；トリス［４−（２，６−ジメチルフェニル）−３−（４−フルオロフェニ
ル）−５−メチル−４Ｈ−１，２，４−トリアゾラト］イリジウム（ＩＩＩ）（略称：［
Ｉｒ（ＭＦｐｔｚ−ｄｍｐ）３］）の合成＞
さらに、上記ステップ２で得られた配位子ＨＭＦｐｔｚ−ｄｍｐ１．６３ｇ、トリス（
アセチルアセトナト）イリジウム（ＩＩＩ）０．５７ｇを、三方コックを付けた反応容器
に入れ、反応容器内をアルゴン置換した。その後、２４５℃にて４５時間加熱し、反応さ
せた。反応物をジクロロメタンに溶解し、この溶液をろ過した。得られたろ液の溶媒を留
去し、酢酸エチルを展開溶媒とするシリカゲルカラムクロマトグラフィーにて２回精製し
た。さらに、酢酸エチル溶媒にて再結晶し、本発明の一態様である有機金属錯体［Ｉｒ（
ＭＦｐｔｚ−ｄｍｐ）３］を得た（淡い黄色粉末、収率１３％）。ステップ３の合成スキ
ームを下記（ｃ−４）に示す。
【０２１６】
【化３７】
2020017736.tif 000038
【０２１７】
上記ステップ３で得られた淡い黄色粉末の核磁気共鳴分光法（１Ｈ−ＮＭＲ）による分
析結果を下記に示す。また、１Ｈ−ＮＭＲチャートを図１３に示す。この結果から、本合
成例４において、上述の構造式（１２３）で表される本発明の一態様である有機金属錯体
［Ｉｒ（ＭＦｐｔｚ−ｄｍｐ）３］が得られたことがわかった。
【０２１８】
１Ｈ−ＮＭＲ．δ（ＣＤＣｌ３）：１．９４（ｓ，９Ｈ），２．０９（ｓ，９Ｈ），２
．１４（ｓ，９Ｈ），６．３３（ｍ，６Ｈ），６．６９（ｄｄ，３Ｈ），６．９４（ｍ，
６Ｈ），７．４３（ｔ，３Ｈ）．
【０２１９】
次に、［Ｉｒ（ＭＦｐｔｚ−ｄｍｐ）３］のジクロロメタン溶液の吸収スペクトル及び
発光スペクトルを測定した。吸収スペクトルの測定には、紫外可視分光光度計（（株）日
本分光製  Ｖ５５０型）を用い、ジクロロメタン溶液（０．０５６８ｍｍｏｌ／Ｌ）を石
英セルに入れ、室温で測定を行った。また、発光スペクトルの測定には、蛍光光度計（（
株）浜松ホトニクス製  ＦＳ９２０）を用い、脱気したジクロロメタン溶液（０．３４１
ｍｍｏｌ／Ｌ）を石英セルに入れ、室温で測定を行った。得られた吸収スペクトル及び発
光スペクトルの測定結果を図１４に示す。横軸は波長、縦軸は吸収強度および発光強度を
表す。また、図１４において２本の実線が示されているが、細い実線は吸収スペクトルを
示し、太い実線は発光スペクトルを示している。なお、図１４に示す吸収スペクトルは、
ジクロロメタン溶液（０．０５６８ｍｍｏｌ／Ｌ）を石英セルに入れて測定した吸収スペ
クトルから、ジクロロメタンのみを石英セルに入れて測定した吸収スペクトルを差し引い
た結果を示している。
【０２２０】
図１４に示すとおり、本発明の一態様である有機金属錯体［Ｉｒ（ＭＦｐｔｚ−ｄｍｐ
）３］は、４４８，４７６ｎｍに発光ピークを有しており、ジクロロメタン溶液からは青
色の発光が観測された。
【０２２１】
（比較例１）
本比較例では、下記の構造式で表されるトリス（３，４−ジフェニル−４Ｈ−１，２，
４−トリアゾラト）イリジウム（ＩＩＩ）（略称：［Ｉｒ（ｐｔｚ）３］）の合成例を具
体的に例示する。
【０２２２】
【化３８】
2020017736.tif 000039
【０２２３】
＜ステップ１；Ｎ−［（エチルスルファニル）フェニルメチリデン］アニリンの合成＞
まず、３００ｍＬ三口フラスコにナトリウムエトキシド３．２ｇ、Ｎ−フェニルチオベ
ンズアミド１０ｇ、エタノール６０ｍＬを入れ、この混合溶液を室温で１時間撹拌した。
その後、この混合溶液にヨードエタン３．７ｍＬを加え、６０℃で６時間加熱撹拌し、反
応させた。反応後、エタノールを減圧下にて留去し、褐色油状物を得た。この油状物をジ
クロロメタンに溶解し、水、次いで飽和炭酸水素ナトリウム水溶液で洗浄した。洗浄後、
得られた有機層に無水硫酸マグネシウムを加えて乾燥した。得られた混合物を自然ろ過し
、ろ液を濃縮してＮ−［（エチルスルファニル）フェニルメチリデン］アニリンを得た（
褐色油状物、粗収率１１０％）。ステップ１の合成スキームを下記（ａ−５）に示す。
【０２２４】
【化３９】
2020017736.tif 000040
【０２２５】
＜ステップ２；３，４−ジフェニル−４Ｈ−１，２，４−トリアゾール（略称：Ｈｐｔｚ
）の合成＞
次に、上記ステップ１で得られたＮ−［（エチルスルファニル）フェニルメチリデン］
アニリン１３ｇ、ホルミルヒドラジン３．１ｇ、１−ブタノール６０ｍＬを２００ｍＬ三
ツ口フラスコに入れ、この混合溶液を１２０℃で５時間加熱撹拌し、反応させた。その後
、反応沈殿物を吸引ろ過することにより除去し、得られたろ液を濃縮して褐色固体を得た
。この固体をシリカゲルカラムクロマトグラフィーにより精製した。展開溶媒には、まず
トルエンを用い、次いでトルエン：酢酸エチル＝１：１の混合溶媒を用いた。得られたフ
ラクションを濃縮して、白色固体を得た。この固体をエタノールとヘキサンの混合溶媒に
て再結晶することにより、３，４−ジフェニル−４Ｈ−１，２，４−トリアゾール（略称
：Ｈｐｔｚ）を得た（白色固体、収率１９％）。ステップ２の合成スキームを下記（ｂ−
５）に示す。
【０２２６】
【化４０】
2020017736.tif 000041
【０２２７】
＜ステップ３；トリス（３，４−ジフェニル−４Ｈ−１，２，４−トリアゾラト）イリジ
ウム（ＩＩＩ）（略称：［Ｉｒ（ｐｔｚ）３］）の合成＞
次に、上記ステップ２で得られた配位子Ｈｐｔｚ２．１０ｇ、トリス（アセチルアセト
ナト）イリジウム（ＩＩＩ）０．９３ｇを、三方コックを付けた反応容器に入れ、反応容
器内をアルゴン置換した。その後、２５０℃にて４４時間加熱し、反応させた。反応物を
ジクロロメタンに溶解し、この溶液をろ過した。得られたろ液の精製を試みたが、目的の
イリジウム錯体を確認することは出来なかった。ステップ３の合成スキームを下記（ｃ−
５）に示す。
【０２２８】
【化４１】
2020017736.tif 000042
【０２２９】
本比較例で説明したように、［Ｉｒ（ｐｔｚ）３］は、合成が困難であった。このよう
に、トリアゾール環の５位に結合している置換基が水素の場合、実施例１〜４で例示した
本発明の一態様である有機金属錯体と比較して、著しく収率が悪いか、または合成できな
いことが判明した。すなわち、本発明の一態様である有機金属錯体は、錯体の合成の際に
分解反応が抑制できるため、［Ｉｒ（ｐｔｚ）３］に比較して合成の収率が飛躍的に向上
する。
【０２３０】
（比較例２）
本比較例では、下記の構造式で表されるトリス［４−（４−ｔｅｒｔ−ブチルフェニル
）−３，５−ジフェニル−４Ｈ−１，２，４−トリアゾラト］イリジウム（ＩＩＩ）（略
称：［Ｉｒ（ｔａｚ−ｔＢｕＰ）３］）の合成例を具体的に例示する。
【０２３１】
【化４２】
2020017736.tif 000043
【０２３２】
＜ステップ１；Ｎ，Ｎ’−ジベンゾイルヒドラジンの合成＞
まず、２００ｍＬの三ツ口フラスコにベンゾイルヒドラジン６．６ｇ、Ｎ−メチル−２
−ピロリドン（ＮＭＰ）５０ｍＬを入れ混合した。この混合溶液にベンゾイルクロライド
５ｍＬとＮＭＰ１０ｍＬの混合溶液を５０ｍＬ滴下ロートより滴下し、室温で１時間撹拌
し、反応させた。反応混合溶液を２５０ｍＬの水に加えたところ、白色固体が析出した。
析出した固体を１Ｍの塩酸で洗浄し、吸引ろ過して白色固体を得た。得られた固体をメタ
ノールで洗浄し、Ｎ，Ｎ’−ジベンゾイルヒドラジンを得た（白色固体、収率６５％）。
ステップ１の合成スキームを下記（ａ−６）に示す。
【０２３３】
【化４３】
2020017736.tif 000044
【０２３４】
＜ステップ２；１，２−ビス［クロロ（フェニル）メチリデン］ヒドラジンの合成＞
次に、上記ステップ１で得られたＮ，Ｎ’−ジベンゾイルヒドラジン７．５ｇ、トルエ
ン１００ｍＬを３００ｍＬ三ツ口フラスコに入れ混合した。この混合溶液に五塩化リン１
３ｇを加えて１１０℃で４時間加熱撹拌し、反応させた。反応溶液を２５０ｍＬの水に加
えて１時間撹拌した。撹拌後、有機層と水層を分離し、有機層を水、次いで飽和炭酸水素
ナトリウム水溶液で洗浄した。洗浄後、有機層に無水硫酸マグネシウムを加えて乾燥させ
た。得られた混合物を自然ろ過し、ろ液を濃縮して固体を得た。この固体をメタノールで
洗浄して、１，２−ビス［クロロ（フェニル）メチリデン］ヒドラジンを得た（黄色固体
、収率８２％）。ステップ２の合成スキームを下記（ｂ−６）に示す。
【０２３５】
【化４４】
2020017736.tif 000045
【０２３６】
＜ステップ３；４−（４−ｔｅｒｔ−ブチルフェニル）−３，５−ジフェニル−４Ｈ−１
，２，４−トリアゾール（略称：Ｈｔａｚ−ｔＢｕＰ）の合成＞
次に、上記ステップ２で得られた１、２−ビス［クロロ（フェニル）メチリデン］ヒド
ラジン７．０ｇと、４−ｔｅｒｔ−ブチルアニリン３．８ｇ、Ｎ，Ｎ−ジメチルアニリン
１００ｍＬを２００ｍＬ三ツ口フラスコに入れ、１２０℃で６時間加熱撹拌し、反応させ
た。反応溶液を１Ｍの塩酸に加え３０分撹拌し、固体を析出させて、懸濁液とした。この
懸濁液にトルエンを加え、有機層を抽出した。得られた有機層を水、次いで飽和炭酸ナト
リウム水溶液で洗浄した。有機層に無水硫酸マグネシウムを加えて乾燥させ、この混合物
を自然ろ過した。得られたろ液を濃縮して黄色固体を得た。この固体をヘキサンとエタノ
ールの混合溶媒で再結晶し、４−（４−ｔｅｒｔ−ブチルフェニル）−３，５−ジフェニ
ル−４Ｈ−１，２，４−トリアゾール（略称：Ｈｔａｚ−ｔＢｕＰ）を得た（白色固体、
収率５４％）。ステップ３の合成スキームを下記（ｃ−６）に示す。
【０２３７】
【化４５】
2020017736.tif 000046
【０２３８】
＜ステップ４；トリス［４−（４−ｔｅｒｔ−ブチルフェニル）−３，５−ジフェニル−
４Ｈ−１，２，４−トリアゾラト］イリジウム（ＩＩＩ）（略称：［Ｉｒ（ｔａｚ−ｔＢ
ｕＰ）３］）の合成＞
次に、上記ステップ３で得られた配位子Ｈｔａｚ−ｔＢｕＰ１．３３ｇ、トリス（アセ
チルアセトナト）イリジウム（ＩＩＩ）０．３７ｇを、三方コックを付けた反応容器に入
れ、反応容器内をアルゴン置換した。その後、２５０℃にて４３時間加熱し、反応させた
。反応物をジクロロメタンに溶解し、この溶液をろ過した。得られたろ液の溶媒を留去し
、ジクロロメタンを展開溶媒とするシリカゲルカラムクロマトグラフィーにて精製した。
さらに、酢酸エチル溶媒にて再結晶し、本発明の比較例である有機金属錯体［Ｉｒ（ｔａ
ｚ−ｔＢｕＰ）３］を得た（黄色粉末、収率３１％）。ステップ４の合成スキームを下記
（ｄ−６）に示す。
【０２３９】
【化４６】
2020017736.tif 000047
【０２４０】
上記ステップ４で得られた黄色粉末の核磁気共鳴分光法（１Ｈ−ＮＭＲ）による分析結
果を下記に示す。また、１Ｈ−ＮＭＲチャートを図２７に示す。この結果から、本比較例
で示した合成法により、［Ｉｒ（ｔａｚ−ｔＢｕＰ）３］が得られたことがわかった。
【０２４１】
１Ｈ−ＮＭＲ．δ（ＣＤＣｌ３）：１．３８（ｓ，２７Ｈ），６．４３（ｄ，３Ｈ），
６．５３（ｔ，３Ｈ），６．８１（ｄ，６Ｈ），７．１６−７．２４（ｍ，９Ｈ），７．
３２（ｄ，３Ｈ），７．４１（ｍ，９Ｈ），７．５２（ｔ，６Ｈ）．
【０２４２】
次に、［Ｉｒ（ｔａｚ−ｔＢｕＰ）３］のジクロロメタン溶液の吸収スペクトル及び発
光スペクトルを測定した。吸収スペクトルの測定には、紫外可視分光光度計（（株）日本
分光製  Ｖ５５０型）を用い、ジクロロメタン溶液（０．０９７ｍｍｏｌ／Ｌ）を石英セ
ルに入れ、室温で測定を行った。また、発光スペクトルの測定には、蛍光光度計（（株）
浜松ホトニクス製  ＦＳ９２０）を用い、脱気したジクロロメタン溶液（０．５８ｍｍｏ
ｌ／Ｌ）を石英セルに入れ、室温で測定を行った。得られた吸収スペクトル及び発光スペ
クトルの測定結果を図２８に示す。横軸は波長、縦軸は吸収強度および発光強度を表す。
また、図２８において２本の実線が示されているが、細い実線は吸収スペクトルを示し、
太い実線は発光スペクトルを示している。なお、図２８に示す吸収スペクトルは、ジクロ
ロメタン溶液（０．５８ｍｍｏｌ／Ｌ）を石英セルに入れて測定した吸収スペクトルから
、ジクロロメタンのみを石英セルに入れて測定した吸収スペクトルを差し引いた結果を示
している。
【０２４３】
図２８に示すとおり、本発明の比較例である有機金属錯体［Ｉｒ（ｔａｚ−ｔＢｕＰ）
３］は、５１１ｎｍに発光ピークを有しており、ジクロロメタン溶液からは緑色の発光が
観測された。
【０２４４】
本比較例で説明した［Ｉｒ（ｔａｚ−ｔＢｕＰ）３］は、実施例１で説明した［Ｉｒ（
Ｍｐｔｚ）３］や、実施例３で説明した［Ｉｒ（ｃｈｐｔｚ）３］に比較して、長波長側
に発光ピークを有している。このことから、トリアゾール環の５位に結合している置換基
がフェニル基の場合、メチル基やシクロヘキシル基に比較して発光スペクトルが長波長側
にシフトしてしまうことがわかる。すなわち、トリアゾール環の５位に結合している置換
基が、炭素数１〜６のアルキル基、置換基を有していてもよい炭素数５〜８のシクロアル
キル基、置換基を有していてもよい炭素数７〜１０のアラルキル基のいずれかである本発
明の一態様である有機金属錯体は、トリアゾール環の５位に結合している置換基がフェニ
ル基である有機金属錯体に比較して短波長側に発光ピークを有する。このため、青色の波
長域の燐光を示す材料を作製する上で、本発明の一態様である有機金属錯体の方が［Ｉｒ
（ｔａｚ−ｔＢｕＰ）３］に比較して有利である。
【実施例５】
【０２４５】
本実施例では、実施の形態１の構造式（１００）で表される有機金属錯体、トリス（５
−メチル−３，４−ジフェニル−４Ｈ−１，２，４−トリアゾラト）イリジウム（ＩＩＩ
）（略称：［Ｉｒ（Ｍｐｔｚ）３］）を用いた発光素子（以下、「発光素子１」という）
について説明する。なお、本実施例で用いた材料の一部の構造式を以下に示す。
【０２４６】
【化４７】
2020017736.tif 000048
【０２４７】
（発光素子１）
まず、ガラス基板上に酸化珪素を含むインジウムスズ酸化物（略称：ＩＴＳＯ）をスパ
ッタリング法にて成膜し、陽極として機能する第１の電極を形成した。第１の電極の膜厚
は１１０ｎｍとし、電極面積は２ｍｍ×２ｍｍとした。
【０２４８】
次に、第１の電極が形成された面が下方となるように、第１の電極が形成されたガラス
基板を真空蒸着装置内に設けられた基板ホルダーに固定し、１０−４Ｐａ程度まで減圧し
た。その後、第１の電極上に、４，４’，４’’−トリス（Ｎ−カルバゾリル）トリフェ
ニルアミン（略称：ＴＣＴＡ）と酸化モリブデン（ＶＩ）とを共蒸着することにより、有
機化合物と無機化合物とを複合してなる複合材料を含む層を形成した。複合材料を含む層
の膜厚は５０ｎｍとし、ＴＣＴＡと酸化モリブデンの比率は、重量比で２：１（＝ＴＣＴ
Ａ：酸化モリブデン）となるように調節した。なお、共蒸着法とは、一つの処理室内で複
数の蒸発源を用いて、複数の材料を同時に蒸着する方法を指す。
【０２４９】
次に、抵抗加熱を用いた蒸着法により、複合材料を含む層上にＴＣＴＡを１０ｎｍの膜
厚となるように成膜し、正孔輸送層を形成した。
【０２５０】
さらに、９−［４−（４，５−ジフェニル−４Ｈ−１，２，４−トリアゾール−３−イ
ル）フェニル］−９Ｈ−カルバゾール（略称：ＣｚＴＡＺ  Ｉ）と、実施の形態１の構造
式（１００）で表される有機金属錯体である［Ｉｒ（Ｍｐｔｚ）３］とを共蒸着すること
により、正孔輸送層上に３０ｎｍの膜厚の発光層を形成した。ここで、ＣｚＴＡＺ  Ｉと
［Ｉｒ（Ｍｐｔｚ）３］との重量比は、１：０．０６（＝ＣｚＴＡＺ  Ｉ：［Ｉｒ（Ｍｐ
ｔｚ）３］）となるように調節した。
【０２５１】
その後、抵抗加熱による蒸着法を用いて、発光層上に、３−（４−ビフェニリル）−４
−フェニル−５−（４−ｔｅｒｔ−ブチルフェニル）−１，２，４−トリアゾール（略称
：ＴＡＺ  ０１）を膜厚１０ｎｍとなるように成膜し、続いてＴＡＺ  ０１層の上にバソ
フェナントロリン（略称：ＢＰｈｅｎ）を膜厚２０ｎｍとなるように成膜した。こうして
、ＴＡＺ  ０１からなる層及びＢＰｈｅｎからなる層を積層した電子輸送層を発光層上に
形成した。
【０２５２】
さらに、電子輸送層上にフッ化リチウムを１ｎｍの膜厚となるように成膜し、電子注入
層を形成した。
【０２５３】
最後に、抵抗加熱による蒸着法を用い、電子注入層上にアルミニウムを２００ｎｍの膜
厚となるように成膜することにより、陰極として機能する第２の電極を形成した。このよ
うにして、発光素子１を作製した。
【０２５４】
発光素子１の電流密度−輝度特性を図１５に示す。また、電圧−輝度特性を図１６に示
す。また、輝度−電流効率特性を図１７に示す。また、０．５ｍＡの電流を流した時の発
光スペクトルを図１８に示す。図１８から、発光素子１の発光は、［Ｉｒ（Ｍｐｔｚ）３
］からの発光であることがわかった。８５９ｃｄ／ｍ２の輝度の時の発光素子１のＣＩＥ
色度座標は（ｘ，ｙ）＝（０．２４，０．４４）であり、青緑色の発光が得られた。また
、図１７から分かるように、発光素子１の８５９ｃｄ／ｍ２における電流効率は３５．１
ｃｄ／Ａであり、極めて高い電流効率を示すことがわかった。また、図１６から、８５９
ｃｄ／ｍ２における駆動電圧は５．０Ｖであり、パワー効率は２２．０ｌｍ／Ｗであった
。この結果から、発光素子１は、ある一定の輝度を得るための電圧が低く、低消費電力で
ありながら、極めて高い電流効率、パワー効率を有することがわかった。
【実施例６】
【０２５５】
本実施例では、実施の形態１の構造式（１２２）で表される有機金属錯体、トリス［３
−（４−フルオロフェニル）−５−メチル−４−フェニル−４Ｈ−１，２，４−トリアゾ
ラト］イリジウム（ＩＩＩ）（略称：［Ｉｒ（ＭＦｐｔｚ）３］）を用いた発光素子（以
下、「発光素子２」という）について説明する。
【０２５６】
（発光素子２）
発光素子２の素子構造は、発光層を除いて発光素子１の素子構造と同様とした。また、
発光素子２の作製方法についても、発光素子１の作製方法に準じて作製した。すなわち、
ガラス基板上に、酸化珪素を含むインジウムスズ酸化物（第１の電極）、ＴＣＴＡと酸化
モリブデンとを共蒸着した複合材料を含む層、ＴＣＴＡ（正孔輸送層）、発光層、ＴＡＺ
０１及びＢＰｈｅｎの積層（電子輸送層）、フッ化リチウム（電子注入層）、アルミニ
ウム（第２の電極）を作製した。
【０２５７】
発光素子２の発光層は、ＣｚＴＡＺ  Ｉと、実施の形態１の構造式（１２２）で表され
る有機金属錯体である［Ｉｒ（ＭＦｐｔｚ）３］とを共蒸着して、膜厚３０ｎｍとなるよ
うに形成した。ここで、ＣｚＴＡＺ  Ｉと［Ｉｒ（ＭＦｐｔｚ）３］との重量比は、１：
０．０６（＝ＣｚＴＡＺ  Ｉ：［Ｉｒ（ＭＦｐｔｚ）３］）となるように調節した。
【０２５８】
発光素子２の電流密度−輝度特性を図１９に示す。また、電圧−輝度特性を図２０に示
す。また、輝度−電流効率特性を図２１に示す。また、０．５ｍＡの電流を流した時の発
光スペクトルを図２２に示す。図２２から、発光素子２の発光は、［Ｉｒ（ＭＦｐｔｚ）
３］からの発光であることがわかった。１０５０ｃｄ／ｍ２の輝度の時の発光素子２のＣ
ＩＥ色度座標は（ｘ，ｙ）＝（０．２０，０．３１）であり、水色発光が得られた。また
、図２１から分かるように、発光素子２の１０５０ｃｄ／ｍ２における電流効率は１０．
４ｃｄ／Ａであり、高い電流効率を示すことがわかった。また、図２０から、１０５０ｃ
ｄ／ｍ２における駆動電圧は５．４Ｖであり、パワー効率は６．０ｌｍ／Ｗであった。こ
の結果から、発光素子２は、ある一定の輝度を得るための電圧が低く、低消費電力であり
ながら、高い電流効率を有することがわかった。
【実施例７】
【０２５９】
本実施例では、実施の形態１の構造式（１０４）で表される有機金属錯体、トリス（５
−シクロヘキシル−３，４−ジフェニル−４Ｈ−１，２，４−トリアゾラト）イリジウム
（ＩＩＩ）（略称：［Ｉｒ（ｃｈｐｔｚ）３］）を用いた発光素子（以下、「発光素子３
」という）について説明する。なお、本実施例で用いた材料の一部の構造式を以下に示す
。
【０２６０】
【化４８】
2020017736.tif 000049
【０２６１】
（発光素子３）
まず、ガラス基板上に酸化珪素を含むインジウムスズ酸化物をスパッタリング法にて成
膜し、陽極として機能する第１の電極を形成した。第１の電極の膜厚は１１０ｎｍとし、
電極面積は２ｍｍ×２ｍｍとした。
【０２６２】
次に、第１の電極が形成された面が下方となるように、第１の電極が形成されたガラス
基板を真空蒸着装置内に設けられた基板ホルダーに固定し、１０−４Ｐａ程度まで減圧し
た。その後、第１の電極上に、４−フェニル−４’−（９−フェニルフルオレン−９−イ
ル）トリフェニルアミン（略称：ＢＰＡＦＬＰ）と酸化モリブデン（ＶＩ）とを共蒸着す
ることにより、有機化合物と無機化合物とを複合してなる複合材料を含む層を形成した。
複合材料を含む層の膜厚は５０ｎｍとし、ＢＰＡＦＬＰと酸化モリブデンの比率は、重量
比で２：１（＝ＢＰＡＦＬＰ：酸化モリブデン）となるように調節した。なお、共蒸着法
とは、一つの処理室内で複数の蒸発源を用いて、複数の材料を同時に蒸着する方法を指す
。
【０２６３】
次に、抵抗加熱を用いた蒸着法により、複合材料を含む層上にＢＰＡＦＬＰを１０ｎｍ
の膜厚となるように成膜し、正孔輸送層を形成した。
【０２６４】
さらに、ＣｚＴＡＺ  Ｉと、実施の形態１の構造式（１０４）で表される有機金属錯体
である［Ｉｒ（ｃｈｐｔｚ）３］とを共蒸着することにより、正孔輸送層上に３０ｎｍの
膜厚の発光層を形成した。ここで、ＣｚＴＡＺ  Ｉと［Ｉｒ（ｃｈｐｔｚ）３］との重量
比は、１：０．０６（＝ＣｚＴＡＺ  Ｉ：［Ｉｒ（ｃｈｐｔｚ）３］）となるように調節
した。
【０２６５】
その後、抵抗加熱による蒸着法を用いて、発光層上に、ＣｚＴＡＺ  Ｉを膜厚１０ｎｍ
となるように成膜し、続いてＣｚＴＡＺ  Ｉ層の上にＢＰｈｅｎを膜厚２０ｎｍとなるよ
うに成膜した。こうして、ＣｚＴＡＺ  Ｉからなる層及びＢＰｈｅｎからなる層を積層し
た電子輸送層を発光層上に形成した。
【０２６６】
さらに、電子輸送層上にフッ化リチウムを１ｎｍの膜厚となるように成膜し、電子注入
層を形成した。
【０２６７】
最後に、抵抗加熱による蒸着法を用い、電子注入層上にアルミニウムを２００ｎｍの膜
厚となるように成膜することにより、陰極として機能する第２の電極を形成した。このよ
うにして、発光素子３を作製した。
【０２６８】
発光素子３の電流密度−輝度特性を図２３に示す。また、電圧−輝度特性を図２４に示
す。また、輝度−電流効率特性を図２５に示す。また、０．１ｍＡの電流を流した時の発
光スペクトルを図２６に示す。図２６から、発光素子３の発光は、［Ｉｒ（ｃｈｐｔｚ）
３］からの発光であることがわかった。９５６ｃｄ／ｍ２の輝度の時の発光素子３のＣＩ
Ｅ色度座標は（ｘ，ｙ）＝（０．２５，０．４４）であり、青緑色の発光が得られた。ま
た、図２５から分かるように、発光素子３の９５６ｃｄ／ｍ２における電流効率は２１．
５ｃｄ／Ａであり、極めて高い電流効率を示すことがわかった。また、図２４から、９５
６ｃｄ／ｍ２における駆動電圧は５．４Ｖであり、パワー効率は１２．５ｌｍ／Ｗであっ
た。この結果から、発光素子３は、ある一定の輝度を得るための電圧が低く、低消費電力
でありながら、極めて高い電流効率、パワー効率を有することがわかった。
【０２６９】
なお、本発明の一態様である有機金属錯体を用いて実施例５乃至実施例７で作製した発光
素子の概要を表１に示す。
【表１】
2020017736.tif 000050
【実施例８】
【０２７０】
（合成例５）
本実施例では、実施の形態１の構造式（１０１）で表される本発明の一態様である有機
金属錯体、トリス（３，４−ジフェニル−５−プロピル−４Ｈ−１，２，４−トリアゾラ
ト）イリジウム（ＩＩＩ）（略称：［Ｉｒ（Ｐｒｐｔｚ）３］）の合成例を具体的に例示
する。
【０２７１】
＜ステップ１；Ｎ−フェニルブチルアミドの合成＞
まず、アニリン１６ｇ、テトラヒドロフラン（ＴＨＦ）２００ｍＬ、トリエチルアミン
（Ｅｔ３Ｎ）２６ｇを５００ｍＬ三ツ口フラスコに入れ、氷冷下撹拌した。この混合溶液
に、ブチリルクロリド１８ｇとＴＨＦ５０ｍＬの混合溶液を１００ｍＬ滴下ロートより滴
下した。滴下後、室温まで昇温しながら２時間撹拌した。撹拌後、反応混合物を水２００
ｍＬへ注ぎ、室温で撹拌した。この混合溶液を有機層と水層に分液し、得られた水層をク
ロロホルムで抽出した。抽出溶液と先に得られた有機層を合わせて飽和食塩水で洗浄した
。洗浄後、有機層に無水硫酸マグネシウムを加えて乾燥させた。乾燥後の混合物を自然ろ
過し、ろ液を濃縮して固体を得た。この固体をクロロホルムとヘキサンの混合溶媒にて洗
浄し、Ｎ−フェニルブチルアミドを得た（白色固体、収率９２％）。ステップ１の合成ス
キームを下記（ａ−７）に示す。
【０２７２】
【化４９】
2020017736.tif 000051
【０２７３】
＜ステップ２；Ｎ−フェニルチオブチルアミドの合成＞
次に、上記ステップ１で得られたＮ−フェニルブチルアミド１５．０ｇ、トルエン１２
０ｍＬを３００ｍＬ三ツ口フラスコに入れ混合した。この混合物に２，４−ビス（４−メ
トキシフェニル）−１，３，２，４−ジチアジホスフェタン−２，４−ジスルフィド（ロ
ーソン試薬）１８．５ｇを加え、１１０℃で２時間加熱撹拌した。撹拌後、反応溶液を減
圧下に濃縮して固体を得た。得られた固体をシリカゲルカラムクロマトグラフィーにより
精製した。展開溶媒にはトルエンを用いた。得られたフラクションを濃縮してＮ−フェニ
ルチオブチルアミドを得た（橙色油状物、収率８９％）。ステップ２の合成スキームを下
記（ｂ−７）に示す。
【０２７４】
【化５０】
2020017736.tif 000052
【０２７５】
＜ステップ３；Ｎ−［１−（エチルスルファニル）ブチリデン］アニリンの合成＞
次に、上記ステップ２で得られたＮ−フェニルチオブチルアミド１４．３ｇ、エタノー
ル１００ｍＬを２００ｍＬ三ツ口フラスコに入れた。この混合溶液にナトリウムエトキシ
ド５．５７ｇを加え、室温で１時間撹拌し、反応させた。この反応混合物にヨードエタン
約７ｍＬを加え、６０℃で９時間加熱撹拌した。撹拌後、エタノールを減圧下にて留去し
て油状物を得た。得られた油状物をジクロロメタンに溶解し、水、次いで飽和炭酸水素ナ
トリウム水溶液で洗浄した。洗浄後、得られた有機層に無水硫酸マグネシウムを加えて乾
燥させた。乾燥後の混合物を自然ろ過し、ろ液を濃縮してＮ−［１−（エチルスルファニ
ル）ブチリデン］アニリンを得た（褐色油状物、収率６４％）。ステップ３の合成スキー
ムを下記（ｃ−７）に示す。
【０２７６】
【化５１】
2020017736.tif 000053
【０２７７】
＜ステップ４；３，４−ジフェニル−５−プロピル−４Ｈ−１，２，４−トリアゾール（
略称：ＨＰｒｐｔｚ）の合成＞
次に、Ｎ−［１−（エチルスルファニル）ブチリデン］アニリン５．４０ｇ、ベンゾイ
ルヒドラジン３．１９ｇ、１−ブタノール３０ｍＬを１００ｍＬ三ツ口フラスコに入れ、
１３０℃で１２時間加熱撹拌した。撹拌後、減圧下にてブタノールを留去し、褐色固体を
得た。この固体を酢酸エチルで洗浄し、吸引ろ過して固体を得た。得られた固体をシリカ
ゲルカラムクロマトグラフィーにより精製した。展開溶媒には、まずヘキサン：酢酸エチ
ル＝１：９を用い、次いで酢酸エチルを用いた。得られたフラクションを濃縮して固体を
得た。この固体をヘキサンと酢酸エチルの混合溶媒にて再結晶して３，４−ジフェニル−
５−プロピル−４Ｈ−１，２，４−トリアゾール（略称：ＨＰｒｐｔｚ）を得た（白色固
体、収率２８％）。ステップ４の合成スキームを下記（ｄ−７）に示す。
【０２７８】
【化５２】
2020017736.tif 000054
【０２７９】
＜ステップ５；トリス（３，４−ジフェニル−５−プロピル−４Ｈ−１，２，４−トリア
ゾラト）イリジウム（ＩＩＩ）（略称：［Ｉｒ（Ｐｒｐｔｚ）３］）の合成＞
次に、上記ステップ４で得られた配位子ＨＰｒｐｔｚ１．９３ｇ、トリス（アセチルア
セトナト）イリジウム（ＩＩＩ）０．７２ｇを、三方コックを付けた反応容器に入れ、反
応容器内をアルゴン置換した。その後、２２０℃から２４０℃の間にて７１時間加熱し、
反応させた。反応物を、酢酸エチルを展開溶媒とするシリカゲルカラムクロマトグラフィ
ーにて精製した。得られたフラクションの溶媒を留去し、残渣を酢酸エチルに溶解して、
セライト（和光純薬工業株式会社、カタログ番号：５３１−１６８５５）、シリカゲルを
通じて吸引ろ過した。得られたろ液を濃縮して固体を得た。この固体を酢酸エチルとヘキ
サンの混合溶媒にて再結晶することにより、本発明の一態様である有機金属錯体［Ｉｒ（
Ｐｒｐｔｚ）３］を得た（淡黄色粉末、収率１５％）。ステップ５の合成スキームを下記
（ｅ−７）に示す。
【０２８０】
【化５３】
2020017736.tif 000055
【０２８１】
上記ステップ５で得られた淡黄色粉末の核磁気共鳴分光法（１Ｈ−ＮＭＲ）による分析
結果を下記に示す。また、１Ｈ−ＮＭＲチャートを図２９に示す。この結果から、本合成
例５において、上述の構造式（１０１）で表される本発明の一態様である有機金属錯体［
Ｉｒ（Ｐｒｐｔｚ）３］が得られたことがわかった。
【０２８２】
１Ｈ−ＮＭＲ．δ（ＣＤＣｌ３）：０．８０−０．８５（ｔ，９Ｈ），１．５４−１．
６５（ｍ，６Ｈ），２．４２−２．５２（ｍ，６Ｈ），６．３０（ｄ，３Ｈ），６．４５
−６．４９（ｍ，３Ｈ），６．７０−６．７５（ｍ，６Ｈ），７．３０−７．３４（ｍ，
３Ｈ），７．４５−７．４８（ｍ，３Ｈ），７．５６−７．６０（ｍ，９Ｈ）．
【０２８３】
また、得られた本発明の一態様である有機金属錯体［Ｉｒ（Ｐｒｐｔｚ）３］の昇華温度
を高真空差動型示差熱天秤（ブルカー・エイエックスエス株式会社製、ＴＧ−ＤＴＡ２４
１０ＳＡ）により測定した。真空度１×１０−３Ｐａにて、昇温速度を１０℃／ｍｉｎに
設定し、昇温したところ、２７８℃にて５％の重量減少が見られ、特に良好な昇華性を示
すことがわかった。
【０２８４】
次に、［Ｉｒ（Ｐｒｐｔｚ）３］のジクロロメタン溶液の紫外可視吸収スペクトル（以
下、単に「吸収スペクトル」という）及び発光スペクトルを測定した。吸収スペクトルの
測定には、紫外可視分光光度計（（株）日本分光製  Ｖ５５０型）を用い、ジクロロメタ
ン溶液（０．０７８ｍｍｏｌ／Ｌ）を石英セルに入れ、室温で測定を行った。また、発光
スペクトルの測定には、蛍光光度計（（株）浜松ホトニクス製  ＦＳ９２０）を用い、脱
気したジクロロメタン溶液（０．０７８ｍｍｏｌ／Ｌ）を石英セルに入れ、室温で測定を
行った。得られた吸収スペクトル及び発光スペクトルの測定結果を図３０に示す。横軸は
波長、縦軸は吸収強度および発光強度を表す。また、図３０において２本の実線が示され
ているが、細い実線は吸収スペクトルを示し、太い実線は発光スペクトルを示している。
なお、図３０に示す吸収スペクトルは、ジクロロメタン溶液（０．０７８ｍｍｏｌ／Ｌ）
を石英セルに入れて測定した吸収スペクトルから、ジクロロメタンのみを石英セルに入れ
て測定した吸収スペクトルを差し引いた結果を示している。
【０２８５】
図３０に示すとおり、本発明の一態様である有機金属錯体［Ｉｒ（Ｐｒｐｔｚ）３］は
、５００ｎｍに発光ピークを有しており、ジクロロメタン溶液からは緑色の発光が観測さ
れた。
【実施例９】
【０２８６】
（合成例６）
本実施例では、実施の形態１の構造式（１０２）で表される本発明の一態様である有機
金属錯体、トリス（５−イソプロピル−３，４−ジフェニル−４Ｈ−１，２，４−トリア
ゾラト）イリジウム（ＩＩＩ）（略称：［Ｉｒ（ｉＰｒｐｔｚ）３］）の合成例を具体的
に例示する。
【０２８７】
＜ステップ１；３−イソプロピル−４，５−ジフェニル−４Ｈ−１，２，４−トリアゾー
ル（略称：ＨｉＰｒｐｔｚ）の合成＞
まず、Ｎ−［１−（エチルスルファニル）イソブチリデン］アニリン６．１ｇ、ベンゾ
イルヒドラジン３．４ｇ、１−ブタノール３０ｍＬを２００ｍＬナスフラスコに入れ、１
３０℃で７時間加熱撹拌し、反応させた。反応後、減圧下にて１−ブタノールを留去して
油状物を得た。この油状物をシリカゲルカラムクロマトグラフィーにより精製した。展開
溶媒は、まずジクロロメタンを用い、次いで酢酸エチルを用いた。得られたフラクション
を濃縮して、白色固体を得た。得られた固体をエタノールとヘキサンの混合溶媒にて再結
晶し、３−イソプロピル−４，５−ジフェニル−４Ｈ−１，２，４−トリアゾールの白色
固体を１．６ｇ、収率２４％で得た。ステップ１の合成スキームを下記（ａ−８）に示す
。
【０２８８】
【化５４】
2020017736.tif 000056
【０２８９】
＜ステップ２；トリス（５−イソプロピル−３，４−ジフェニル−４Ｈ−１，２，４−ト
リアゾラト）イリジウム（ＩＩＩ）（略称：［Ｉｒ（ｉＰｒｐｔｚ）３］）の合成＞
次に、上記ステップ１で得られた配位子ＨｉＰｒｐｔｚ１．５６ｇ、トリス（アセチル
アセトナト）イリジウム（ＩＩＩ）０．５８ｇを、三方コックを付けた反応容器に入れ、
反応容器内をアルゴン置換した。その後、２２０℃にて４５時間加熱し、反応させた。反
応物をジクロロメタンに溶解し、この溶液をろ過した。得られたろ液の溶媒を留去し、酢
酸エチルを展開溶媒とするシリカゲルカラムクロマトグラフィーにて精製した。得られた
フラクションの溶媒を留去し、ジクロロメタンとエタノールの混合溶媒にて再結晶するこ
とにより、本発明の一態様である有機金属錯体［Ｉｒ（ｉＰｒｐｔｚ）３］を得た（黄色
粉末、収率４１％）。ステップ２の合成スキームを下記（ｂ−８）に示す。このように、
本実施例の化合物は良好な収率を示した。
【０２９０】
【化５５】
2020017736.tif 000057
【０２９１】
上記ステップ２で得られた黄色粉末の核磁気共鳴分光法（１Ｈ−ＮＭＲ）による分析結
果を下記に示す。また、１Ｈ−ＮＭＲチャートを図３１に示す。この結果から、本合成例
６において、上述の構造式（１０２）で表される本発明の一態様である有機金属錯体［Ｉ
ｒ（ｉＰｒｐｔｚ）３］が得られたことがわかった。
【０２９２】
１Ｈ−ＮＭＲ．δ（ＣＤＣｌ３）：１．２３（ｄｔ，２４Ｈ），２．７４−２．８３（
ｍ，３Ｈ），６．２５（ｄ，３Ｈ），６．４７（ｔ，３Ｈ），６．７８（ｔ，３Ｈ），６
．８７（ｂｒ，３Ｈ），７．３４−７．３７（ｍ，３Ｈ），７．４４−７．４８（ｍ，３
Ｈ），７．５４−７．６１（ｍ，９Ｈ）．
【０２９３】
また、得られた本発明の一態様である有機金属錯体［Ｉｒ（ｉＰｒｐｔｚ）３］の昇華温
度を高真空差動型示差熱天秤（ブルカー・エイエックスエス株式会社製、ＴＧ−ＤＴＡ２
４１０ＳＡ）により測定した。真空度１×１０−３Ｐａにて、昇温速度を１０℃／ｍｉｎ
に設定し、昇温したところ、２８７℃にて５％の重量減少が見られ、特に良好な昇華性を
示すことがわかった。
【０２９４】
次に、［Ｉｒ（ｉＰｒｐｔｚ）３］のジクロロメタン溶液の紫外可視吸収スペクトル（
以下、単に「吸収スペクトル」という）及び発光スペクトルを測定した。吸収スペクトル
の測定には、紫外可視分光光度計（（株）日本分光製  Ｖ５５０型）を用い、ジクロロメ
タン溶液（０．０９７ｍｍｏｌ／Ｌ）を石英セルに入れ、室温で測定を行った。また、発
光スペクトルの測定には、蛍光光度計（（株）浜松ホトニクス製  ＦＳ９２０）を用い、
脱気したジクロロメタン溶液（０．０９７ｍｍｏｌ／Ｌ）を石英セルに入れ、室温で測定
を行った。得られた吸収スペクトル及び発光スペクトルの測定結果を図３２に示す。横軸
は波長、縦軸は吸収強度および発光強度を表す。また、図３２において２本の実線が示さ
れているが、細い実線は吸収スペクトルを示し、太い実線は発光スペクトルを示している
。なお、図３２に示す吸収スペクトルは、ジクロロメタン溶液（０．０９７ｍｍｏｌ／Ｌ
）を石英セルに入れて測定した吸収スペクトルから、ジクロロメタンのみを石英セルに入
れて測定した吸収スペクトルを差し引いた結果を示している。
【０２９５】
図３２に示すとおり、本発明の一態様である有機金属錯体［Ｉｒ（ｉＰｒｐｔｚ）３］
は、４９８ｎｍに発光ピークを有しており、ジクロロメタン溶液からは緑色の発光が観測
された。
【実施例１０】
【０２９６】
（合成例７）
本実施例では、実施の形態１の構造式（１４５）で表される本発明の一態様である有機
金属錯体、トリス［４−（２，６−ジメチルフェニル）−５−エチル−３−（４−フルオ
ロフェニル）−４Ｈ−１，２，４−トリアゾラト］イリジウム（ＩＩＩ）（略称：［Ｉｒ
（ＥＦｐｔｚ−ｄｍｐ）３］）の合成例を具体的に例示する。
【０２９７】
＜ステップ１；４−（２，６−ジメチルフェニル）−３−エチル−５−（４−フルオロフ
ェニル）−４Ｈ−１，２，４−トリアゾール（略称：ＨＥＦｐｔｚ−ｄｍｐ）の合成＞
まず、プロピオン酸エチル１．８０ｇ、１−ブタノール１０ｍＬ、ヒドラジン一水和物
（ＮＨ２ＮＨ２・Ｈ２Ｏ）０．８８ｇを１００ｍＬ三ツ口フラスコに入れて８０℃で５時
間加熱撹拌し、反応させた。次に、この混合溶液にＮ−［（エチルスルファニル）（４−
フルオロフェニル）メチリデン］−２，６−ジメチルアニリン５．０ｇを加えて１３０℃
で２２時間加熱撹拌し、反応させた。さらに、プロピオン酸エチル０．９０ｇ、１−ブタ
ノール５ｍＬ、ヒドラジン一水和物０．４４ｇを８０℃で３時間加熱撹拌し、反応させた
溶液を加え、１３０℃で８時間加熱撹拌し、反応させた。反応後、１−ブタノールを減圧
下にて留去した。得られた残渣をシリカゲルカラムクロマトグラフィーにより精製した。
展開溶媒には酢酸エチルを用いた。得られたフラクションを濃縮して固体を得た。この固
体を、トルエンとヘキサンの混合溶媒にて再結晶し、４−（２，６−ジメチルフェニル）
−３−エチル−５−（４−フルオロフェニル）−４Ｈ−１，２，４−トリアゾール（略称
：ＨＥＦｐｔｚ−ｄｍｐ）を得た（白色固体、収率１１％）。ステップ１の合成スキーム
を下記（ａ−９）に示す。
【０２９８】
【化５６】
2020017736.tif 000058
【０２９９】
＜ステップ２；トリス［４−（２，６−ジメチルフェニル）−５−エチル−３−（４−フ
ルオロフェニル）−４Ｈ−１，２，４−トリアゾラト］イリジウム（ＩＩＩ）（略称：［
Ｉｒ（ＥＦｐｔｚ−ｄｍｐ）３］）の合成＞
次に、上記ステップ１で得られた配位子ＨＥＦｐｔｚ−ｄｍｐ１．３５ｇ、トリス（ア
セチルアセトナト）イリジウム（ＩＩＩ）０．４３ｇを、三方コックを付けた反応容器に
入れ、反応容器内をアルゴン置換した。その後、２５０℃にて４１時間加熱し、反応させ
た。反応物をジクロロメタンに溶解し、この溶液をろ過した。得られたろ液の溶媒を留去
し、酢酸エチルを展開溶媒とするシリカゲルカラムクロマトグラフィーにて精製した。得
られたフラクションの溶媒を留去し、残渣を酢酸エチルに溶解して、セライト、アルミナ
を通じて吸引ろ過した。得られたろ液を濃縮して固体を得た。この固体を酢酸エチルにて
再結晶することにより、本発明の一態様である有機金属錯体［Ｉｒ（ＥＦｐｔｚ−ｄｍｐ
）３］を得た（淡黄色粉末、収率５％）。ステップ２の合成スキームを下記（ｂ−９）に
示す。
【０３００】
【化５７】
2020017736.tif 000059
【０３０１】
上記ステップ２で得られた淡黄色粉末の核磁気共鳴分光法（１Ｈ−ＮＭＲ）による分析
結果を下記に示す。また、１Ｈ−ＮＭＲチャートを図３３に示す。この結果から、本合成
例７において、上述の構造式（１４５）で表される本発明の一態様である有機金属錯体［
Ｉｒ（ＥＦｐｔｚ−ｄｍｐ）３］が得られたことがわかった。
【０３０２】
１Ｈ−ＮＭＲ．δ（ＣＤＣｌ３）：１．１７（ｔ，９Ｈ），１．９０（ｓ，９Ｈ），２
．１１（ｓ，９Ｈ），２．２４−２．４９（ｍ，６Ｈ），６．１８−６．２８（ｍ，６Ｈ
），６．４６（ｄｄ，３Ｈ），７．２８−７．３０（ｍ，６Ｈ），７．３９−７．４４（
ｍ，３Ｈ）．
【０３０３】
次に、［Ｉｒ（ＥＦｐｔｚ−ｄｍｐ）３］のジクロロメタン溶液の紫外可視吸収スペク
トル（以下、単に「吸収スペクトル」という）及び発光スペクトルを測定した。吸収スペ
クトルの測定には、紫外可視分光光度計（（株）日本分光製  Ｖ５５０型）を用い、ジク
ロロメタン溶液（０．０７９１ｍｍｏｌ／Ｌ）を石英セルに入れ、室温で測定を行った。
また、発光スペクトルの測定には、蛍光光度計（（株）浜松ホトニクス製  ＦＳ９２０）
を用い、脱気したジクロロメタン溶液（０．０７９１ｍｍｏｌ／Ｌ）を石英セルに入れ、
室温で測定を行った。得られた吸収スペクトル及び発光スペクトルの測定結果を図３４に
示す。横軸は波長、縦軸は吸収強度および発光強度を表す。また、図３４において２本の
実線が示されているが、細い実線は吸収スペクトルを示し、太い実線は発光スペクトルを
示している。なお、図３４に示す吸収スペクトルは、ジクロロメタン溶液（０．０７９１
ｍｍｏｌ／Ｌ）を石英セルに入れて測定した吸収スペクトルから、ジクロロメタンのみを
石英セルに入れて測定した吸収スペクトルを差し引いた結果を示している。
【０３０４】
図３４に示すとおり、本発明の一態様である有機金属錯体［Ｉｒ（ＥＦｐｔｚ−ｄｍｐ
）３］は、４４６，４７６ｎｍに発光ピークを有しており、ジクロロメタン溶液からは青
色の発光が観測された。
【実施例１１】
【０３０５】
（合成例８）
本実施例では、実施の形態１の構造式（１２４）で表される本発明の一態様である有機
金属錯体、トリス［３−（４−フルオロフェニル）−５−イソプロピル−４−フェニル−
４Ｈ−１，２，４−トリアゾラト］イリジウム（ＩＩＩ）（略称：［Ｉｒ（ｉＰｒＦｐｔ
ｚ）３］）の合成例を具体的に例示する。
【０３０６】
＜ステップ１；Ｎ−フェニルイソブチルアミドの合成＞
まず、アニリン２６．２ｇ、テトラヒドロフラン（ＴＨＦ）１００ｍＬ、トリエチルア
ミン（Ｅｔ３Ｎ）５６．９ｇを５００ｍＬ三ツ口フラスコに入れ混合した。この混合溶液
に、氷冷下、イソブチリルクロリド３０ｇとＴＨＦ１００ｍＬの混合溶液を５０ｍＬ滴下
ロートより滴下し、その後室温に昇温して１９時間撹拌し、反応させた。反応後、この混
合物を吸引ろ過し、ろ液を得た。得られたろ液を、水、次いで飽和食塩水で洗浄し、無水
硫酸マグネシウムを加えて乾燥した。乾燥後の混合物を自然ろ過し、ろ液を濃縮してＮ−
フェニルイソブチルアミドを得た（白色固体、収率９１％）。ステップ１の合成スキーム
を下記（ａ−１０）に示す。
【０３０７】
【化５８】
2020017736.tif 000060
【０３０８】
＜ステップ２；Ｎ−フェニルイソブチルチオアミドの合成＞
次に、上記ステップ１で得たＮ−フェニルイソブチルアミド１５．０ｇ、トルエン１２
０ｍＬを５００ｍＬ三ツ口フラスコに入れ、この混合物に２，４−ビス（４−メトキシフ
ェニル）−１，３，２，４−ジチアジホスフェタン−２，４−ジスルフィド（ローソン試
薬）１８．６ｇを加えて、１２０℃で１０時間加熱し、反応させた。反応後の溶液を濃縮
し、油状物を得た。この油状物をシリカゲルカラムクロマトグラフィーにより精製した。
展開溶媒にはトルエンを用いた。得られたフラクションを濃縮して油状物を得た。この油
状物にエタノールを加えたところ固体が析出した。得られた混合物を吸引ろ過し、ろ液を
濃縮してＮ−フェニルイソブチルチオアミドを得た（黄色油状物、収率９９％）。ステッ
プ２の合成スキームを下記（ｂ−１０）に示す。
【０３０９】
【化５９】
2020017736.tif 000061
【０３１０】
＜ステップ３；Ｎ−［１−（エチルスルファニル）イソブチリデン］アニリンの合成＞
次に、ナトリウムエトキシド６．１９ｇ、上記ステップ２で得たＮ−フェニルイソブチ
ルチオアミド１６．３ｇを２００ｍＬ三ツ口フラスコに入れ、エタノール５０ｍＬを加え
て、室温で１時間撹拌し、反応させた。反応後、この混合物にヨードエタン７．２ｍＬを
加え、６０℃で４時間加熱撹拌し、さらに反応させた。反応後、減圧下にエタノールを留
去して褐色油状物を得た。この油状物をジクロロメタンに溶解し、水、次いで飽和炭酸水
素ナトリウム水溶液で洗浄した。洗浄後、得られた有機層に無水硫酸マグネシウムを加え
て乾燥した。この混合物を自然ろ過し、得られたろ液を濃縮してＮ−［１−（エチルスル
ファニル）イソブチリデン］アニリンを得た（褐色油状物、収率８８％）。ステップ３の
合成スキームを下記（ｃ−１０）に示す。
【０３１１】
【化６０】
2020017736.tif 000062
【０３１２】
＜ステップ４；３−（４−フルオロフェニル）−５−イソプロピル−４−フェニル−４Ｈ
−１，２，４−トリアゾール（略称：ＨｉＰｒＦｐｔｚ）の合成＞
次に、上記ステップ３で得たＮ−［１−（エチルスルファニル）イソブチリデン］アニ
リン１０．０ｇ、４−フルオロベンゾイルヒドラジン５．０ｇ、１−ブタノール２０ｍＬ
を１００ｍＬ三ツ口フラスコに入れ１３０℃で６時間加熱撹拌し、反応させた。反応後の
溶液を濃縮して固体を得た。この固体をシリカゲルカラムクロマトグラフィーにより精製
した。展開溶媒にはトルエン：酢酸エチル＝３：２の混合溶媒を用いた。得られたフラク
ションを濃縮して固体を得た。この固体をトルエンとヘキサンの混合溶媒にて再結晶して
３−（４−フルオロフェニル）−５−イソプロピル−４−フェニル−４Ｈ−１，２，４−
トリアゾール（略称：ＨｉＰｒＦｐｔｚ）を得た（白色固体、収率３２％）。ステップ４
の合成スキームを下記（ｄ−１０）に示す。
【０３１３】
【化６１】
2020017736.tif 000063
【０３１４】
＜ステップ５；トリス［３−（４−フルオロフェニル）−５−イソプロピル−４−フェニ
ル−４Ｈ−１，２，４−トリアゾラト］イリジウム（ＩＩＩ）（略称：［Ｉｒ（ｉＰｒＦ
ｐｔｚ）３］）の合成＞
さらに、上記ステップ４で得られた配位子ＨｉＰｒＦｐｔｚ４．３５ｇ、トリス（アセ
チルアセトナト）イリジウム（ＩＩＩ）１．５２ｇを、三方コックを付けた反応容器に入
れ、反応容器内をアルゴン置換した。その後、２５０℃にて４４時間加熱し、反応させた
。反応物をジクロロメタンに溶解し、この溶液をろ過した。得られたろ液の溶媒を留去し
、酢酸エチルを展開溶媒とするシリカゲルカラムクロマトグラフィーにて精製した。得ら
れたフラクションの溶媒を留去し、残渣をメタノール、次いでヘキサンにて洗浄すること
により、本発明の一態様である有機金属錯体［Ｉｒ（ｉＰｒＦｐｔｚ）３］を得た（淡黄
色粉末、収率６３％）。ステップ５の合成スキームを下記（ｅ−１０）に示す。このよう
に、本実施例の化合物は良好な収率を示した。
【０３１５】
【化６２】
2020017736.tif 000064
【０３１６】
上記ステップ５で得られた淡黄色粉末の核磁気共鳴分光法（１Ｈ−ＮＭＲ）による分析
結果を下記に示す。また、１Ｈ−ＮＭＲチャートを図３５に示す。この結果から、本合成
例８において、上述の構造式（１２４）で表される本発明の一態様である有機金属錯体［
Ｉｒ（ｉＰｒＦｐｔｚ）３］が得られたことがわかった。
【０３１７】
１Ｈ−ＮＭＲ．δ（ＣＤＣｌ３）：１．２１（ｄ，９Ｈ），１．２５（ｄ，９Ｈ），２
．７８（ｓｅｐ，３Ｈ），６．１６−６．２８（ｍ，４Ｈ），６．５８（ｄｄ，３Ｈ），
７．３８（ｍ，３Ｈ），７．４７（ｍ，３Ｈ），７．５６−７．６５（ｍ，９Ｈ）．
【０３１８】
次に、［Ｉｒ（ｉＰｒＦｐｔｚ）３］のジクロロメタン溶液の紫外可視吸収スペクトル
（以下、単に「吸収スペクトル」という）及び発光スペクトルを測定した。吸収スペクト
ルの測定には、紫外可視分光光度計（（株）日本分光製  Ｖ５５０型）を用い、ジクロロ
メタン溶液（０．０５１３ｍｍｏｌ／Ｌ）を石英セルに入れ、室温で測定を行った。また
、発光スペクトルの測定には、蛍光光度計（（株）浜松ホトニクス製  ＦＳ９２０）を用
い、脱気したジクロロメタン溶液（０．３０８ｍｍｏｌ／Ｌ）を石英セルに入れ、室温で
測定を行った。得られた吸収スペクトル及び発光スペクトルの測定結果を図３６に示す。
横軸は波長、縦軸は吸収強度および発光強度を表す。また、図３６において２本の実線が
示されているが、細い実線は吸収スペクトルを示し、太い実線は発光スペクトルを示して
いる。なお、図３６に示す吸収スペクトルは、ジクロロメタン溶液（０．０５１３ｍｍｏ
ｌ／Ｌ）を石英セルに入れて測定した吸収スペクトルから、ジクロロメタンのみを石英セ
ルに入れて測定した吸収スペクトルを差し引いた結果を示している。
【０３１９】
図３６に示すとおり、本発明の一態様である有機金属錯体［Ｉｒ（ｉＰｒＦｐｔｚ）３
］は、４８５ｎｍに発光ピークを有しており、ジクロロメタン溶液からは水色の発光が観
測された。
【実施例１２】
【０３２０】
（合成例９）
本実施例では、実施の形態１の構造式（１２５）で表される本発明の一態様である有機
金属錯体、トリス［４−（２，６−ジメチルフェニル）−３−（４−フルオロフェニル）
−５−イソプロピル−４Ｈ−１，２，４−トリアゾラト］イリジウム（ＩＩＩ）（略称：
［Ｉｒ（ｉＰｒＦｐｔｚ−ｄｍｐ）３］）の合成例を具体的に例示する。
【０３２１】
＜ステップ１；４−（２，６−ジメチルフェニル）−３−（４−フルオロフェニル）−５
−イソプロピル−４Ｈ−１，２，４−トリアゾール（略称：ＨｉＰｒＦｐｔｚ−ｄｍｐ）
の合成＞
まず、イソブチル酸エチル２．４０ｇ、１−ブタノール１０ｍＬ、ヒドラジン一水和物
（ＮＨ２ＮＨ２・Ｈ２Ｏ）１．０５ｇを１００ｍＬ三ツ口フラスコに入れて８０℃で５時
間加熱撹拌し、反応させた。次いで、この混合溶液にＮ−［（エチルスルファニル）（４
−フルオロフェニル）メチリデン］−２，６−ジメチルアニリン５．０ｇを加えて１３０
℃で２２時間加熱撹拌し、反応させた。さらに、この混合溶液にイソブチル酸ヒドラジド
０．９６ｇを加え、１３０℃で１５時間加熱撹拌し、反応させた。反応後、１−ブタノー
ルを減圧下にて留去した。得られた残渣をシリカゲルカラムクロマトグラフィーにより精
製した。展開溶媒には酢酸エチルを用いた。得られたフラクションを濃縮して固体を得た
。この固体を、トルエンとヘキサンの混合溶媒より再結晶し、４−（２，６−ジメチルフ
ェニル）−３−（４−フルオロフェニル）−５−イソプロピル−４Ｈ−１，２，４−トリ
アゾール（略称：ＨｉＰｒＦｐｔｚ−ｄｍｐ）を得た（白色固体、収率１１％）。ステッ
プ１の合成スキームを下記（ａ−１１）に示す。
【０３２２】
【化６３】
2020017736.tif 000065
【０３２３】
＜ステップ２；トリス［４−（２，６−ジメチルフェニル）−３−（４−フルオロフェニ
ル）−５−イソプロピル−４Ｈ−１，２，４−トリアゾラト］イリジウム（ＩＩＩ）（略
称：［Ｉｒ（ｉＰｒＦｐｔｚ−ｄｍｐ）３］）の合成＞
次に、上記ステップ１で得られた配位子ＨｉＰｒＦｐｔｚ−ｄｍｐ１．３５ｇ、トリス
（アセチルアセトナト）イリジウム（ＩＩＩ）０．４３ｇを、三方コックを付けた反応容
器に入れ、反応容器内をアルゴン置換した。その後、２５０℃にて４４時間加熱し、反応
させた。反応物をジクロロメタンに溶解し、この溶液をろ過した。得られたろ液の溶媒を
留去し、ジクロロメタンを展開溶媒とするシリカゲルカラムクロマトグラフィーにて精製
した。得られたフラクションの溶媒を留去し、残渣を酢酸エチルにて再結晶することによ
り、本発明の一態様である有機金属錯体［Ｉｒ（ｉＰｒＦｐｔｚ−ｄｍｐ）３］を得た（
淡黄色粉末、収率３９％）。ステップ２の合成スキームを下記（ｂ−１１）に示す。この
ように、本実施例の化合物は良好な収率を示した。
【０３２４】
【化６４】
2020017736.tif 000066
【０３２５】
上記ステップ２で得られた淡黄色粉末の核磁気共鳴分光法（１Ｈ−ＮＭＲ）による分析
結果を下記に示す。また、１Ｈ−ＮＭＲチャートを図３７に示す。この結果から、本合成
例９において、上述の構造式（１２５）で表される本発明の一態様である有機金属錯体［
Ｉｒ（ｉＰｒＦｐｔｚ−ｄｍｐ）３］が得られたことがわかった。
【０３２６】
１Ｈ−ＮＭＲ．δ（ＣＤＣｌ３）：１．１２（ｄ，９Ｈ），１．２８（ｄ，９Ｈ），１
．８９（ｓ，９Ｈ），２．１３（ｓ，９Ｈ），２．５１−２．６０（ｍ，３Ｈ），６．１
４−６．２７（ｍ，６Ｈ），６．３６（ｄｄ，３Ｈ），７．２８−７．３１（ｍ，６Ｈ）
，７．４０−７．４５（ｍ，３Ｈ）．
【０３２７】
次に、［Ｉｒ（ｉＰｒＦｐｔｚ−ｄｍｐ）３］のジクロロメタン溶液の紫外可視吸収ス
ペクトル（以下、単に「吸収スペクトル」という）及び発光スペクトルを測定した。吸収
スペクトルの測定には、紫外可視分光光度計（（株）日本分光製  Ｖ５５０型）を用い、
ジクロロメタン溶液（０．０７３８ｍｍｏｌ／Ｌ）を石英セルに入れ、室温で測定を行っ
た。また、発光スペクトルの測定には、蛍光光度計（（株）浜松ホトニクス製  ＦＳ９２
０）を用い、脱気したジクロロメタン溶液（０．０７３８ｍｍｏｌ／Ｌ）を石英セルに入
れ、室温で測定を行った。得られた吸収スペクトル及び発光スペクトルの測定結果を図３
８に示す。横軸は波長、縦軸は吸収強度および発光強度を表す。また、図３８において２
本の実線が示されているが、細い実線は吸収スペクトルを示し、太い実線は発光スペクト
ルを示している。なお、図３８に示す吸収スペクトルは、ジクロロメタン溶液（０．０７
３８ｍｍｏｌ／Ｌ）を石英セルに入れて測定した吸収スペクトルから、ジクロロメタンの
みを石英セルに入れて測定した吸収スペクトルを差し引いた結果を示している。
【０３２８】
図３８に示すとおり、本発明の一態様である有機金属錯体［Ｉｒ（ｉＰｒＦｐｔｚ−ｄ
ｍｐ）３］は、４４７，４７５ｎｍに発光ピークを有しており、ジクロロメタン溶液から
は青色の発光が観測された。
【実施例１３】
【０３２９】
（合成例１０）
本実施例では、実施の形態１の構造式（１３８）で表される本発明の一態様である有機
金属錯体、トリス［５−メチル−３−（２−ナフチル）−４−フェニル−４Ｈ−１，２，
４−トリアゾラト］イリジウム（ＩＩＩ）（略称：［Ｉｒ（Ｍｎｔｚ）３］）の合成例を
具体的に例示する。
【０３３０】
＜ステップ１；２−ナフトヒドラジドの合成＞
まず、２−ナフトエ酸メチル５．０ｇ、エタノール２０ｍＬを四つ口フラスコに入れ、
撹拌した。この混合物にヒドラジン一水和物（ＮＨ２ＮＨ２・Ｈ２Ｏ）５ｍＬを加えて８
０℃で５時間加熱撹拌し、反応させた。反応後の溶液を水１００ｍＬに注ぎ入れたところ
固体が析出した。得られた懸濁液を吸引ろ過し、固体をろ取した。この固体をクロロホル
ムとヘキサンの混合溶媒で再結晶して２−ナフトヒドラジドの白色固体４．４ｇを収率８
８％で得た。ステップ１の合成スキームを下記（ａ−１２）に示す。
【０３３１】
【化６５】
2020017736.tif 000067
【０３３２】
＜ステップ２；３−メチル−５−（２−ナフチル）−４−フェニル−４Ｈ−１，２，４−
トリアゾール（略称：ＨＭｎｔｚ）の合成＞
次に、Ｎ−［１−（エチルスルファニル）エチリデン］アニリン４．０ｇ、上記ステッ
プ１で得られた２−ナフトヒドラジド４．１ｇ、１−ブタノール６０ｍＬを１００ｍＬ三
ツ口フラスコに入れ、１２０℃で１５時間加熱撹拌し、反応させた。反応後、１−ブタノ
ールを留去して褐色油状物を得た。この油状物を、酢酸エチルを展開溶媒とするシリカゲ
ルカラムクロマトグラフィーにより精製し、３−メチル−５−（２−ナフチル）−４−フ
ェニル−４Ｈ−１，２，４−トリアゾール（略称：ＨＭｎｔｚ）を白色固体として１．３
ｇ、収率２１％で得た。ステップ２の合成スキームを下記（ｂ−１２）に示す。
【０３３３】
【化６６】
2020017736.tif 000068
【０３３４】
＜ステップ３；トリス［５−メチル−３−（２−ナフチル）−４−フェニル−４Ｈ−１，
２，４−トリアゾラト］イリジウム（ＩＩＩ）（略称：［Ｉｒ（Ｍｎｔｚ）３］）の合成
＞
さらに、上記ステップ２で得られた配位子ＨＭｎｔｚ１．３５ｇ、トリス（アセチルア
セトナト）イリジウム（ＩＩＩ）０．４６ｇを、三方コックを付けた反応容器に入れ、反
応容器内をアルゴン置換した。その後、２４５℃にて４５時間加熱し、反応させた。反応
物をジクロロメタンで洗浄した後、アセトン溶媒にてソックスレー抽出した。得られた抽
出液を濃縮乾固し、残渣を得た。この残渣をジクロロメタンとメタノールの混合溶媒にて
再結晶することにより、本発明の一態様である有機金属錯体［Ｉｒ（Ｍｎｔｚ）３］を得
た（黄土色粉末、収率９％）。ステップ３の合成スキームを下記（ｃ−１２）に示す。
【０３３５】
【化６７】
2020017736.tif 000069
【０３３６】
上記ステップ３で得られた黄土色粉末の核磁気共鳴分光法（１Ｈ−ＮＭＲ）による分析
結果を下記に示す。また、１Ｈ−ＮＭＲチャートを図３９に示す。この結果から、本合成
例１０において、上述の構造式（１３８）で表される本発明の一態様である有機金属錯体
［Ｉｒ（Ｍｎｔｚ）３］が得られたことがわかった。
【０３３７】
１Ｈ−ＮＭＲ．δ（ＣＤＣｌ３）：２．２１（ｓ，９Ｈ），６．８６（ｓ，３Ｈ），７
．０４（ｔ，３Ｈ），７．１２（ｄｔ，３Ｈ），７．２１−７．２９（ｍ，９Ｈ），７．
３８（ｄ，３Ｈ），７．５８−７．６８（ｍ，１２Ｈ）．
【０３３８】
次に、［Ｉｒ（Ｍｎｔｚ）３］のジクロロメタン溶液の紫外可視吸収スペクトル（以下
、単に「吸収スペクトル」という）及び発光スペクトルを測定した。吸収スペクトルの測
定には、紫外可視分光光度計（（株）日本分光製  Ｖ５５０型）を用い、ジクロロメタン
溶液（０．０６４４ｍｍｏｌ／Ｌ）を石英セルに入れ、室温で測定を行った。また、発光
スペクトルの測定には、蛍光光度計（（株）浜松ホトニクス製  ＦＳ９２０）を用い、脱
気したジクロロメタン溶液（０．３８７ｍｍｏｌ／Ｌ）を石英セルに入れ、室温で測定を
行った。得られた吸収スペクトル及び発光スペクトルの測定結果を図４０に示す。横軸は
波長、縦軸は吸収強度および発光強度を表す。また、図４０において２本の実線が示され
ているが、細い実線は吸収スペクトルを示し、太い実線は発光スペクトルを示している。
なお、図４０に示す吸収スペクトルは、ジクロロメタン溶液（０．０６４４ｍｍｏｌ／Ｌ
）を石英セルに入れて測定した吸収スペクトルから、ジクロロメタンのみを石英セルに入
れて測定した吸収スペクトルを差し引いた結果を示している。
【０３３９】
図４０に示すとおり、本発明の一態様である有機金属錯体［Ｉｒ（Ｍｎｔｚ）３］は、
５３２，５７３ｎｍに発光ピークを有しており、ジクロロメタン溶液からは黄緑色の発光
が観測された。
【実施例１４】
【０３４０】
（合成例１１）
本実施例では、実施の形態１の構造式（１５０）で表される本発明の一態様である有機
金属錯体、トリス［５−イソプロピル−３−（２−ナフチル）−４−フェニル−４Ｈ−１
，２，４−トリアゾラト］イリジウム（ＩＩＩ）（略称：［Ｉｒ（ｉＰｒｎｔｚ）３］）
の合成例を具体的に例示する。
【０３４１】
＜ステップ１；３−イソプロピル−５−（２−ナフチル）−４−フェニル−４Ｈ−１，２
，４−トリアゾール（略称：ＨｉＰｒｎｔｚ）の合成＞
まず、Ｎ−［１−（エチルスルファニル）イソブチリデン］アニリン５．７ｇ、２−ナ
フトヒドラジド４．４ｇ、１−ブタノール４０ｍＬを１００ｍＬ三ツ口フラスコに入れ、
１２０℃で２０時間加熱撹拌し、反応させた。反応後、１−ブタノールを留去して褐色油
状物を得た。この油状物にトルエンを添加し、固体を析出させた後、ろ過して固体をろ取
した。得られた固体をトルエンにて再結晶することにより、３−イソプロピル−５−（２
−ナフチル）−４−フェニル−４Ｈ−１，２，４−トリアゾール（略称：ＨｉＰｒｎｔｚ
）を白色固体として２．７ｇ、収率３７％で得た。ステップ１の合成スキームを下記（ａ
−１３）に示す。このように、本実施例の化合物は良好な収率を示した。
【０３４２】
【化６８】
2020017736.tif 000070
【０３４３】
＜ステップ２；トリス［５−イソプロピル−３−（２−ナフチル）−４−フェニル−４Ｈ
−１，２，４−トリアゾラト］イリジウム（ＩＩＩ）（略称：［Ｉｒ（ｉＰｒｎｔｚ）３
］）の合成＞
さらに、上記ステップ１で得られた配位子ＨｉＰｒｎｔｚ１．５６ｇ、トリス（アセチ
ルアセトナト）イリジウム（ＩＩＩ）０．４９ｇを、三方コックを付けた反応容器に入れ
、反応容器内をアルゴン置換した。その後、２５０℃にて４７時間加熱し、反応させた。
反応物をジクロロメタンに溶解した後、ろ過した。得られたろ液を濃縮乾固し、酢酸エチ
ルを展開溶媒とするシリカゲルカラムクロマトグラフィーによる精製を２回行い、本発明
の一態様である有機金属錯体［Ｉｒ（ｉＰｒｎｔｚ）３］を得た（黄色粉末、収率２３％
）。ステップ２の合成スキームを下記（ｂ−１３）に示す。
【０３４４】
【化６９】
2020017736.tif 000071
【０３４５】
上記ステップ２で得られた黄色粉末の核磁気共鳴分光法（１Ｈ−ＮＭＲ）による分析結
果を下記に示す。また、１Ｈ−ＮＭＲチャートを図４１に示す。この結果から、本合成例
１１において、上述の構造式（１５０）で表される本発明の一態様である有機金属錯体［
Ｉｒ（ｉＰｒｎｔｚ）３］が得られたことがわかった。
【０３４６】
１Ｈ−ＮＭＲ．δ（ＣＤＣｌ３）：１．２０（ｄ，９Ｈ），１．２８（ｄ，９Ｈ），２
．８１（ｓｅｐ，３Ｈ），６．７１（ｓ，３Ｈ），７．０３（ｔ，３Ｈ），７．１１（ｄ
ｔ，３Ｈ），７．１９（ｄ，３Ｈ），７．３０（ｄ，３Ｈ），７．３９（ｍ，６Ｈ），７
．５６（ｍ，３Ｈ），７．６１−７．６８（ｍ，９Ｈ）．
【０３４７】
次に、［Ｉｒ（ｉＰｒｎｔｚ）３］のジクロロメタン溶液の紫外可視吸収スペクトル（
以下、単に「吸収スペクトル」という）及び発光スペクトルを測定した。吸収スペクトル
の測定には、紫外可視分光光度計（（株）日本分光製  Ｖ５５０型）を用い、ジクロロメ
タン溶液（０．０８７４ｍｍｏｌ／Ｌ）を石英セルに入れ、室温で測定を行った。また、
発光スペクトルの測定には、蛍光光度計（（株）浜松ホトニクス製  ＦＳ９２０）を用い
、脱気したジクロロメタン溶液（０．４９５ｍｍｏｌ／Ｌ）を石英セルに入れ、室温で測
定を行った。得られた吸収スペクトル及び発光スペクトルの測定結果を図４２に示す。横
軸は波長、縦軸は吸収強度および発光強度を表す。また、図４２において２本の実線が示
されているが、細い実線は吸収スペクトルを示し、太い実線は発光スペクトルを示してい
る。なお、図４２に示す吸収スペクトルは、ジクロロメタン溶液（０．０８７４ｍｍｏｌ
／Ｌ）を石英セルに入れて測定した吸収スペクトルから、ジクロロメタンのみを石英セル
に入れて測定した吸収スペクトルを差し引いた結果を示している。
【０３４８】
図４２に示すとおり、本発明の一態様である有機金属錯体［Ｉｒ（ｉＰｒｎｔｚ）３］
は、５３５，５７５ｎｍに発光ピークを有しており、ジクロロメタン溶液からは黄緑色の
発光が観測された。
【０３４９】
（比較例３）
本比較例では、下記の構造式で表されるトリス［４−（２，６−ジメチルフェニル）−
３−（４−フルオロフェニル）−４Ｈ−１，２，４−トリアゾラト］イリジウム（ＩＩＩ
）（略称：［Ｉｒ（Ｆｐｔｚ−ｄｍｐ）３］）の合成例を具体的に例示する。
【０３５０】
【化７０】
2020017736.tif 000072
【０３５１】
＜ステップ１；Ｎ−（２，６−ジメチルフェニル）−４−フルオロベンズアミドの合成＞
まず、ジメチルアニリン１８．７ｇ、トリエチルアミン１５．６ｇ、テトラヒドロフラ
ン（ＴＨＦ）１５０ｍＬを５００ｍＬ三ツ口フラスコに入れ撹拌混合した。この混合溶液
を氷冷し、４−フルオロベンゾイルクロリド２４．６ｇとＴＨＦ５０ｍＬの混合溶液を滴
下し、混合した。反応溶液を室温まで昇温し、室温で２時間撹拌し反応させた。反応後、
この混合物をクロロホルムに溶解し、水、次いで飽和炭酸水素ナトリウム水溶液で洗浄し
た。洗浄後、得られた有機層に無水硫酸マグネシウムを加えて乾燥させた。乾燥後の混合
物を自然ろ過し、ろ液を濃縮して固体を得た。この固体をヘキサンで洗浄し、Ｎ−（２，
６−ジメチルフェニル）−４−フルオロベンズアミドの白色固体３８ｇを収率１００％で
得た。ステップ１の合成スキームを下記（ａ−１４）に示す。
【０３５２】
【化７１】
2020017736.tif 000073
【０３５３】
＜ステップ２；Ｎ−（２，６−ジメチルフェニル）−４−フルオロベンズチオアミドの合
成＞
次に、上記ステップ１で得られたＮ−（２，６−ジメチルフェニル）−４−フルオロベ
ンズアミド３８ｇ、トルエン１５０ｍＬを５００ｍＬ三ツ口フラスコに入れ、この混合物
に２，４−ビス（４−メトキシフェニル）−１，３，２，４−ジチアジホスフェタン−２
，４−ジスルフィド（ローソン試薬）３０ｇを加えて、１３０℃で３時間加熱撹拌し、反
応させた。反応後、溶液を濃縮して黄色固体を析出させた。得られた懸濁液を吸引ろ過し
、得られた固体をトルエンで洗浄することにより、Ｎ−（２，６−ジメチルフェニル）−
４−フルオロベンズチオアミドの黄色固体を２９ｇ、収率７２％で得た。ステップ２の合
成スキームを下記（ｂ−１４）に示す。
【０３５４】
【化７２】
2020017736.tif 000074
【０３５５】
＜ステップ３；Ｎ−［（エチルスルファニル）（４−フルオロフェニル）メチリデン］−
２，６−ジメチルアニリンの合成＞
次に、ナトリウムエトキシド４．０ｇ、上記ステップ２で得られたＮ−（２，６−ジメ
チルフェニル）−４−フルオロベンズチオアミド１．６ｇを２００ｍＬ三ツ口フラスコに
入れた。この混合物にエタノール５０ｍＬを加えて、室温で１時間撹拌し、反応させた。
その後、この混合物にヨードエタン１．０ｍＬを加え、６０℃で５時間加熱撹拌し、反応
させた。反応後、エタノールを留去して褐色油状物を得た。この油状物をジクロロメタン
に溶解し、水、次いで飽和炭酸水素ナトリウム水溶液で洗浄した。洗浄後、得られた有機
層に無水硫酸マグネシウムを加えて乾燥した。乾燥後の混合物を自然ろ過し、得られたろ
液を濃縮してＮ−［（エチルスルファニル）（４−フルオロフェニル）メチリデン］−２
，６−ジメチルアニリンを１８ｇ、粗収率１１０％で得た。ステップ３の合成スキームを
下記（ｃ−１４）に示す。
【０３５６】
【化７３】
2020017736.tif 000075
【０３５７】
＜ステップ４；４−（２，６−ジメチルフェニル）−３−（４−フルオロフェニル）−４
Ｈ−１，２，４−トリアゾール（略称：ＨＦｐｔｚ−ｄｍｐ）の合成＞
次に、上記ステップ３で得られたＮ−［（エチルスルファニル）（４−フルオロフェニ
ル）メチリデン］−２，６−ジメチルアニリン１６ｇ、ホルミルヒドラジン３．５ｇ、１
−ブタノール４０ｍＬを２００ｍＬナスフラスコに入れ、１２０℃で２２時間加熱撹拌し
、反応させた。反応後、１−ブタノールを留去して褐色油状物を得た。この油状物をシリ
カゲルカラムクロマトグラフィーにより精製した。展開溶媒は、まずトルエンを用い、次
いでトルエン：酢酸エチル＝１：１の混合溶媒を用いた。得られたフラクションを濃縮し
て、白色固体を得た。この固体を酢酸エチルとヘキサンの混合溶媒にて再結晶することに
より、４−（２，６−ジメチルフェニル）−３−（４−フルオロフェニル）−４Ｈ−１，
２，４−トリアゾール（略称：ＨＦｐｔｚ−ｄｍｐ）の白色固体３．０ｇを収率２０％で
得た。ステップ４の合成スキームを下記（ｄ−１４）に示す。
【０３５８】
【化７４】
2020017736.tif 000076
【０３５９】
＜ステップ５；トリス［４−（２，６−ジメチルフェニル）−３−（４−フルオロフェニ
ル）−４Ｈ−１，２，４−トリアゾラト］イリジウム（ＩＩＩ）（略称：［Ｉｒ（Ｆｐｔ
ｚ−ｄｍｐ）３］）の合成＞
次に、上記ステップ４で得られた配位子ＨＦｐｔｚ−ｄｍｐ１．１６ｇ、トリス（アセ
チルアセトナト）イリジウム（ＩＩＩ）０．４２ｇを、三方コックを付けた反応容器に入
れ、反応容器内をアルゴン置換した。その後、２５０℃にて３７時間加熱し、反応させた
。反応物をジクロロメタンに溶解し、この溶液をろ過した。得られたろ液の精製を試みた
が、目的のイリジウム錯体を確認することは出来なかった。ステップ５の合成スキームを
下記（ｅ−１４）に示す。
【０３６０】
【化７５】
2020017736.tif 000077
【０３６１】
本比較例で説明したように、［Ｉｒ（Ｆｐｔｚ−ｄｍｐ）３］は、合成が困難であった
。このように、トリアゾール環の５位に結合している置換基が水素の場合、合成例１〜１
１で例示した本発明の一態様である有機金属錯体と比較して、著しく収率が悪いか、また
は合成できないことが判明した。すなわち、本発明の一態様である有機金属錯体は、錯体
の合成の際に分解反応が抑制できるため、［Ｉｒ（Ｆｐｔｚ−ｄｍｐ）３］に比較して合
成の収率が飛躍的に向上する。
【実施例１５】
【０３６２】
本発明の一態様である有機金属錯体を用いた発光素子の構成、作製方法および素子特性
の測定結果について説明する。
【０３６３】
本実施例で作製した発光素子４乃至発光素子６及び発光素子１０の素子構造を図４３に
示す。発光素子４乃至発光素子６及び発光素子１０は基板１１００上に設けた第１の電極
１１０１上に、複数の層が積層されたＥＬ層１１０３を介して第２の電極１１０２を有す
る。本実施例の発光素子４乃至発光素子６及び発光素子１０のＥＬ層１１０３は、正孔注
入層１１１１、正孔輸送層１１１２、発光層１１１３、電子輸送層１１１４、並びに電子
注入層１１１５が順次積層された構造を有する。
【０３６４】
作製した発光素子の概要を表２に示す。なお、発光素子４乃至発光素子６及び発光素子
１０において、本発明の一態様である有機金属錯体を発光材料として発光層１１１３に適
用した。
【０３６５】
【表２】
2020017736.tif 000078
【０３６６】
また、本実施例で用いる一部の有機化合物の構造式を以下に示す。
【０３６７】
【化７６】
2020017736.tif 000079
【０３６８】
（発光素子４の作製）
次に、発光素子４の作製方法について説明する。なお、発光素子４は、実施の形態１の
構造式（１０１）で表される本発明の一態様である有機金属錯体、トリス（３，４−ジフ
ェニル−５−プロピル−４Ｈ−１，２，４−トリアゾラト）イリジウム（ＩＩＩ）（略称
：［Ｉｒ（Ｐｒｐｔｚ）３］）を発光材料として発光層に含む。
【０３６９】
まず、ガラス基板１１００上に酸化珪素を含むインジウムスズ酸化物（略称：ＩＴＳＯ
）をスパッタリング法にて成膜し、陽極として機能する第１の電極１１０１を形成した。
第１の電極１１０１の膜厚は１１０ｎｍとし、電極面積は２ｍｍ×２ｍｍとした。
【０３７０】
次に、第１の電極１１０１が形成された面が下方となるように、第１の電極１１０１が
形成されたガラス基板１１００を真空蒸着装置内に設けられた基板ホルダーに固定し、１
０−４Ｐａ程度まで減圧した。
【０３７１】
次に、正孔注入層１１１１を第１の電極１１０１上に形成した。正孔注入層１１１１は
４，４’−ジ（Ｎ−カルバゾリル）ビフェニル（略称：ＣＢＰ）と酸化モリブデン（ＶＩ
）とを共蒸着することにより、有機化合物と無機化合物とを複合してなる複合材料を含む
層を用いた。複合材料を含む層の膜厚は５０ｎｍとし、ＣＢＰと酸化モリブデンの比率は
、重量比で２：１（＝ＣＢＰ：酸化モリブデン）となるように調節した。なお、共蒸着法
とは、一つの処理室内で複数の蒸発源を用いて、複数の材料を同時に蒸着する方法を指す
。
【０３７２】
次に、正孔輸送層１１１２を正孔注入層１１１１上に形成した。正孔輸送層１１１２は
抵抗加熱を用いた蒸着法により、１，３−ビス（Ｎ−カルバゾリル）ベンゼン（略称：ｍ
ＣＰ）を１０ｎｍの膜厚となるように成膜した。
【０３７３】
次に、発光層１１１３を正孔輸送層１１１２上に形成した。発光層１１１３は、ｍＣＰ
と［Ｉｒ（Ｐｒｐｔｚ）３］を、３０ｎｍの膜厚となるように共蒸着して形成した。ｍＣ
Ｐと［Ｉｒ（Ｐｒｐｔｚ）３］の重量比は、１：０．０８（＝ｍＣＰ：［Ｉｒ（Ｐｒｐｔ
ｚ）３］）となるように蒸着レートを調整した。
【０３７４】
次に、電子輸送層１１１４を発光層１１１３上に形成した。電子輸送層１１１４は、バ
ソフェナントロリン（略称：ＢＰｈｅｎ）を１５ｎｍの膜厚となるように成膜した。
【０３７５】
次に、電子注入層１１１５を電子輸送層１１１４上に形成した。電子注入層１１１５と
してフッ化リチウム（ＬｉＦ）を、１ｎｍの膜厚となるように蒸着した。
【０３７６】
最後に、第２の電極１１０２を電子注入層１１１５上に形成した。第２の電極１１０２
としてアルミニウムを、２００ｎｍの膜厚となるよう蒸着して発光素子４を作製した。
【０３７７】
以上により得られた発光素子４を大気に曝さないように窒素雰囲気のグローブボックス
内において封止した後、この発光素子４の動作特性について測定を行った。なお、測定は
室温（２５℃に保たれた雰囲気）で行った。
【０３７８】
（発光素子５の作製）
次に、発光素子５の作製方法について説明する。なお、発光素子５は、実施の形態１の
構造式（１０２）で表される本発明の一態様である有機金属錯体、トリス（５−イソプロ
ピル−３，４−ジフェニル−４Ｈ−１，２，４−トリアゾラト）イリジウム（ＩＩＩ）（
略称：［Ｉｒ（ｉＰｒｐｔｚ）３］）を発光材料として発光層に含む。
【０３７９】
発光素子５は、発光素子４と発光層１１１３の構成が異なる以外は同様の材料、方法、
及び条件を用いて形成することができる。具体的には、第１の電極１１０１、正孔注入層
１１１１、正孔輸送層１１１２、電子輸送層１１１４、電子注入層１１１５、並びに第２
の電極１１０２に用いる材料、並びに成膜方法等を同様にすればよい。よって、発光層１
１１３の構成及び作製方法以外の詳細については（発光素子４の作製）の記載を参酌する
。
【０３８０】
なお、発光素子５の発光層１１１３はｍＣＰと［Ｉｒ（ｉＰｒｐｔｚ）３］を３０ｎｍ
の膜厚となるように正孔輸送層１１１２上に共蒸着して形成した。ｍＣＰと［Ｉｒ（ｉＰ
ｒｐｔｚ）３］の重量比は、１：０．０８（＝ｍＣＰ：［Ｉｒ（ｉＰｒｐｔｚ）３］）と
なるように蒸着レートを調整した。
【０３８１】
以上により得られた発光素子５を大気に曝さないように窒素雰囲気のグローブボックス
内において封止した後、この発光素子５の動作特性について測定を行った。なお、測定は
室温（２５℃に保たれた雰囲気）で行った。
【０３８２】
（発光素子６の作製）
次に、発光素子６の作製方法について説明する。なお、発光素子６は、実施の形態１の
構造式（１２４）で表される本発明の一態様である有機金属錯体、トリス［３−（４−フ
ルオロフェニル）−５−イソプロピル−４−フェニル−４Ｈ−１，２，４−トリアゾラト
］イリジウム（ＩＩＩ）（略称：［Ｉｒ（ｉＰｒＦｐｔｚ）３］）を発光材料として発光
層に含む。
【０３８３】
発光素子６は、発光素子４と発光層１１１３の構成が異なる以外は同様の材料、方法、
及び条件を用いて形成することができる。具体的には、第１の電極１１０１、正孔注入層
１１１１、正孔輸送層１１１２、電子輸送層１１１４、電子注入層１１１５、並びに第２
の電極１１０２に用いる材料、並びに成膜方法等を同様にすればよい。よって、発光層１
１１３の構成及び作製方法以外の詳細については（発光素子４の作製）の記載を参酌する
。
【０３８４】
なお、発光素子６の発光層１１１３はｍＣＰと［Ｉｒ（ｉＰｒＦｐｔｚ）３］を３０ｎ
ｍの膜厚となるように正孔輸送層１１１２上に共蒸着して形成した。ｍＣＰと［Ｉｒ（ｉ
ＰｒＦｐｔｚ）３］の重量比は、１：０．０８（＝ｍＣＰ：［Ｉｒ（ｉＰｒＦｐｔｚ）３
］）となるように蒸着レートを調整した。
【０３８５】
以上により得られた発光素子６を大気に曝さないように窒素雰囲気のグローブボックス
内において封止した後、この発光素子６の動作特性について測定を行った。なお、測定は
室温（２５℃に保たれた雰囲気）で行った。
【０３８６】
（発光素子１０の作製）
次に、発光素子１０の作製方法について説明する。なお、発光素子１０は、実施の形態
１の構造式（１００）で表される本発明の一態様である有機金属錯体、トリス（５−メチ
ル−３，４−ジフェニル−４Ｈ−１，２，４−トリアゾラト）イリジウム（ＩＩＩ）（略
称：［Ｉｒ（Ｍｐｔｚ）３］）を発光材料として発光層に含む。
【０３８７】
発光素子１０は、発光素子４と発光層１１１３の構成が異なる以外は同様の材料、方法
、及び条件を用いて形成することができる。具体的には、第１の電極１１０１、正孔注入
層１１１１、正孔輸送層１１１２、電子輸送層１１１４、電子注入層１１１５、並びに第
２の電極１１０２に用いる材料、並びに成膜方法等を同様にすればよい。よって、発光層
１１１３の構成及び作製方法以外の詳細については（発光素子４の作製）の記載を参酌す
る。
【０３８８】
なお、発光素子１０の発光層１１１３はｍＣＰと［Ｉｒ（Ｍｐｔｚ）３］を３０ｎｍの
膜厚となるように正孔輸送層１１１２上に共蒸着して形成した。ｍＣＰと［Ｉｒ（Ｍｐｔ
ｚ）３］の重量比は、１：０．０８（＝ｍＣＰ：［Ｉｒ（Ｍｐｔｚ）３］）となるように
蒸着レートを調整した。
【０３８９】
以上により得られた発光素子１０を大気に曝さないように窒素雰囲気のグローブボック
ス内において封止した後、この発光素子１０の動作特性について測定を行った。なお、測
定は室温（２５℃に保たれた雰囲気）で行った。
【０３９０】
（評価結果）
発光素子４、発光素子５、及び発光素子１０の電流密度−輝度特性を図４４、電圧−輝
度特性を図４５に、また輝度−電力効率特性を図４６に、また輝度−電流効率特性を図４
７に示す。また、０．１ｍＡの電流を流したときの発光スペクトルを図４８に、初期輝度
を約３００ｃｄ／ｍ２としたときの規格化輝度時間変化を図４９に示す。
【０３９１】
発光素子６の電流密度−輝度特性を図５０、電圧−輝度特性を図５１に、また輝度−電
流効率特性を図５２に示す。また、０．１ｍＡの電流を流したときの発光スペクトルを図
５３に示す。
【０３９２】
発光素子４は、輝度４２８ｃｄ／ｍ２のときのＣＩＥ色度座標は（ｘ＝０．２２、ｙ＝
０．４０）であり、青緑色の発光を示した。また、輝度４２８ｃｄ／ｍ２のときの電流効
率は３５．０ｃｄ／Ａであり、電圧は５．７Ｖ、電流密度は１．２ｍＡ／ｃｍ２であった
。また、発光素子４は、２３０時間後でも初期輝度の６６％の輝度を保っており、長寿命
な発光素子だった。
【０３９３】
発光素子５は、輝度５９７ｃｄ／ｍ２のときのＣＩＥ色度座標は（ｘ＝０．２２、ｙ＝
０．４０）であり、青緑色の発光を示した。また、輝度５９７ｃｄ／ｍ２のときの電流効
率は３５．７ｃｄ／Ａであり、電圧は５．４Ｖ、電流密度は１．７ｍＡ／ｃｍ２であった
。また、発光素子５は、２３０時間後でも初期輝度の７１％の輝度を保っており、長寿命
な発光素子だった。
【０３９４】
発光素子６は、輝度４６４ｃｄ／ｍ２のときのＣＩＥ色度座標は（ｘ＝０．１９、ｙ＝
０．２８）であり、青色の発光を示した。また、輝度４６４ｃｄ／ｍ２のときの電流効率
は２１．０ｃｄ／Ａであり、電圧は５．４Ｖ、電流密度は２．２ｍＡ／ｃｍ２であった。
【０３９５】
発光素子１０は、輝度４６０ｃｄ／ｍ２のときのＣＩＥ色度座標は（ｘ＝０．２２、ｙ
＝０．４１）であり、青緑色の発光を示した。また、輝度４６０ｃｄ／ｍ２のときの電流
効率は３５．０ｃｄ／Ａであり、電圧は６．３Ｖ、電流密度は１．３ｍＡ／ｃｍ２であっ
た。また、発光素子１０は、２３０時間後でも初期輝度の７０％の輝度を保っており、長
寿命な発光素子だった。
【０３９６】
以上の測定結果から、発光素子４は極めて電流効率が高い発光素子であった。また、発
光素子５はある一定の輝度を得るための電圧が低く、低消費電力でありながら、電流効率
が極めて高い発光素子であった。また、発光素子６はある一定の輝度を得るための電圧が
低く、低消費電力でありながら、電流効率が高い発光素子であった。また、発光素子１０
は極めて電流効率が高い発光素子であった。
【実施例１６】
【０３９７】
本発明の一態様である有機金属錯体を用いた発光素子の構成、作製方法および素子特性
の測定結果について説明する。
【０３９８】
本実施例で作製した発光素子７の素子構造を図４３に示す。発光素子７は基板１１００
上に設けた第１の電極１１０１上に、複数の層が積層されたＥＬ層１１０３を介して第２
の電極１１０２を有する。本実施例の発光素子７のＥＬ層１１０３は、正孔注入層１１１
１、正孔輸送層１１１２、発光層１１１３、電子輸送層１１１４、並びに電子注入層１１
１５が順次積層された構造を有する。なお、電子輸送層１１１４は第１の電子輸送層、第
２の電子輸送層、及び第３の電子輸送層を積層した構成を備える。
【０３９９】
作製した発光素子の概要を表３に示す。なお、発光素子７において、本発明の一態様で
ある有機金属錯体を発光材料として発光層１１１３に適用した。
【０４００】
【表３】
2020017736.tif 000080
【０４０１】
（発光素子７の作製）
次に、発光素子７の作製方法について説明する。なお、発光素子７は、実施の形態１の
構造式（１２５）で表される本発明の一態様である有機金属錯体、トリス［４−（２，６
−ジメチルフェニル）−３−（４−フルオロフェニル）−５−イソプロピル−４Ｈ−１，
２，４−トリアゾラト］イリジウム（ＩＩＩ）（略称：［Ｉｒ（ｉＰｒＦｐｔｚ−ｄｍｐ
）３］）を発光材料として発光層に含む。
【０４０２】
まず、ガラス基板１１００上に酸化珪素を含むインジウムスズ酸化物（略称：ＩＴＳＯ
）をスパッタリング法にて成膜し、陽極として機能する第１の電極１１０１を形成した。
第１の電極１１０１の膜厚は１１０ｎｍとし、電極面積は２ｍｍ×２ｍｍとした。
【０４０３】
次に、第１の電極１１０１が形成された面が下方となるように、第１の電極１１０１が
形成されたガラス基板１１００を真空蒸着装置内に設けられた基板ホルダーに固定し、１
０−４Ｐａ程度まで減圧した。
【０４０４】
次に、正孔注入層１１１１を第１の電極１１０１上に形成した。正孔注入層１１１１は
４，４’−ジ（Ｎ−カルバゾリル）ビフェニル（略称：ＣＢＰ）と酸化モリブデン（ＶＩ
）とを共蒸着することにより、有機化合物と無機化合物とを複合してなる複合材料を含む
層を用いた。複合材料を含む層の膜厚は５０ｎｍとし、ＣＢＰと酸化モリブデンの比率は
、重量比で２：１（＝ＣＢＰ：酸化モリブデン）となるように調節した。なお、共蒸着法
とは、一つの処理室内で複数の蒸発源を用いて、複数の材料を同時に蒸着する方法を指す
。
【０４０５】
次に、正孔輸送層１１１２を正孔注入層１１１１上に形成した。正孔輸送層１１１２は
抵抗加熱を用いた蒸着法により、４，４’−ビス（９−カルバゾール）−２，２’−ジメ
チル−ビフェニル（略称：ｄｍＣＢＰ）を１０ｎｍの膜厚となるように成膜した。
【０４０６】
次に、発光層１１１３を正孔輸送層１１１２上に形成した。発光層１１１３はｄｍＣＢ
Ｐと［Ｉｒ（ｉＰｒＦｐｔｚ−ｄｍｐ）３］を３０ｎｍの膜厚となるように共蒸着して形
成した。ｄｍＣＢＰと［Ｉｒ（ｉＰｒＦｐｔｚ−ｄｍｐ）３］の重量比は、１：０．０８
（＝ｄｍＣＢＰ：［Ｉｒ（ｉＰｒＦｐｔｚ−ｄｍｐ）３］）となるように蒸着レートを調
整した。
【０４０７】
次に、電子輸送層１１１４を発光層１１１３上に形成した。電子輸送層１１１４は、第
１の電子輸送層、第２の電子輸送層、及び第３の電子輸送層の３層からなる。なお、第１
の電子輸送層として２−［３−（ジベンゾチオフェン−４−イル）フェニル］−１−フェ
ニル−１Ｈ−ベンゾイミダゾール（略称：ｍＤＢＴＢＩｍ−ＩＩ）を１０ｎｍ、その上に
第２の電子輸送層としてトリス（８−キノリノラト）アルミニウム（ＩＩＩ）（略称：Ａ
ｌｑ）を１０ｎｍ、その上に第３の電子輸送層としてバソフェナントロリン（略称：ＢＰ
ｈｅｎ）を２０ｎｍの膜厚となるように成膜した。
【０４０８】
次に、電子注入層１１１５を電子輸送層１１１４上に形成した。電子注入層１１１５と
してフッ化リチウム（ＬｉＦ）を、１ｎｍの膜厚となるように蒸着した。
【０４０９】
最後に、第２の電極１１０２を電子注入層１１１５上に形成した。第２の電極１１０２
としてアルミニウムを、２００ｎｍの膜厚となるよう蒸着して発光素子７を作製した。
【０４１０】
以上により得られた発光素子７を大気に曝さないように窒素雰囲気のグローブボックス
内において封止した後、この発光素子７の動作特性について測定を行った。なお、測定は
室温（２５℃に保たれた雰囲気）で行った。
【０４１１】
（評価結果）
次に、発光素子７の電流密度−輝度特性を図５４、電圧−輝度特性を図５５に、また輝
度−電流効率特性を図５６に示す。また、０．１ｍＡの電流を流したときの発光スペクト
ルを図５７に示す。
【０４１２】
発光素子７は、輝度８７６ｃｄ／ｍ２のときのＣＩＥ色度座標は（ｘ＝０．１８、ｙ＝
０．２２）であり、極めて色純度の良い青色の発光を示した。また、輝度８７６ｃｄ／ｍ
２のときの電流効率は１９．７ｃｄ／Ａであり、電圧は７．２Ｖ、電流密度は４．４５ｍ
Ａ／ｃｍ２であった。
【０４１３】
以上の測定結果から、発光素子７は極めて色純度の良い青色発光を示し、また極めて電
流効率が高い発光素子であった。
【実施例１７】
【０４１４】
本発明の一態様である有機金属錯体を用いた発光素子の構成、作製方法および素子特性
の測定結果について説明する。
【０４１５】
本実施例で作製した発光素子８及び発光素子９の素子構造を図４３に示す。発光素子８
及び発光素子９は基板１１００上に設けた第１の電極１１０１上に、複数の層が積層され
たＥＬ層１１０３を介して第２の電極１１０２を有する。本実施例の発光素子８及び発光
素子９のＥＬ層１１０３は、正孔注入層１１１１、正孔輸送層１１１２、発光層１１１３
、電子輸送層１１１４、並びに電子注入層１１１５が順次積層された構造を有する。なお
、発光層１１１３は第１の発光層、及び第２の発光層を積層した構成を備え、電子輸送層
１１１４は第１の電子輸送層、及び第２の電子輸送層を積層した構成を備える。
【０４１６】
作製した発光素子の概要を表４に示す。なお、発光素子８及び発光素子９において、本
発明の一態様である有機金属錯体を発光材料として発光層１１１３に適用した。
【０４１７】
【表４】
2020017736.tif 000081
【０４１８】
また、本実施例で用いる一部の有機化合物の構造式を以下に示す。
【０４１９】
【化７７】
2020017736.tif 000082
【０４２０】
（発光素子８の作製）
次に、発光素子８の作製方法について説明する。なお、発光素子８は、実施の形態１の構
造式（１３８）で表される本発明の一態様である有機金属錯体、トリス［５−メチル−３
−（２−ナフチル）−４−フェニル−４Ｈ−１，２，４−トリアゾラト］イリジウム（Ｉ
ＩＩ）（略称：［Ｉｒ（Ｍｎｔｚ）３］）を発光材料として発光層に含む。
【０４２１】
まず、ガラス基板１１００上に酸化珪素を含むインジウムスズ酸化物（略称：ＩＴＳＯ
）をスパッタリング法にて成膜し、陽極として機能する第１の電極１１０１を形成した。
第１の電極１１０１の膜厚は１１０ｎｍとし、電極面積は２ｍｍ×２ｍｍとした。
【０４２２】
次に、第１の電極１１０１が形成された面が下方となるように、第１の電極１１０１が
形成されたガラス基板１１００を真空蒸着装置内に設けられた基板ホルダーに固定し、１
０−４Ｐａ程度まで減圧した。
【０４２３】
次に、正孔注入層１１１１を第１の電極１１０１上に形成した。正孔注入層１１１１は
ＢＰＡＦＬＰと酸化モリブデン（ＶＩ）とを共蒸着することにより、有機化合物と無機化
合物とを複合してなる複合材料を含む層を用いた。複合材料を含む層の膜厚は５０ｎｍと
し、ＢＰＡＦＬＰと酸化モリブデンの比率は、重量比で２：１（＝ＢＰＡＦＬＰ：酸化モ
リブデン）となるように調節した。なお、共蒸着法とは、一つの処理室内で複数の蒸発源
を用いて、複数の材料を同時に蒸着する方法を指す。
【０４２４】
次に、正孔輸送層１１１２を正孔注入層１１１１上に形成した。正孔輸送層１１１２は
抵抗加熱を用いた蒸着法により、ＢＰＡＦＬＰを１０ｎｍの膜厚となるように成膜した。
【０４２５】
次に、発光層１１１３を正孔輸送層１１１２上に形成した。発光層１１１３は第１の発
光層と第２の発光層からなる。なお、第１の発光層は２−［４−（ジベンゾチオフェン−
４−イル）フェニル］−１−フェニル−１Ｈ−ベンゾイミダゾール（略称：ＤＢＴＢＩｍ
−ＩＩ）、４−フェニル−４’−（９−フェニル−９Ｈ−カルバゾール−３−イル）トリ
フェニルアミン（略称：ＰＣＢＡ１ＢＰ）、及び［Ｉｒ（Ｍｎｔｚ）３］を２０ｎｍの膜
厚となるように共蒸着して形成した。ＤＢＴＢＩｍ−ＩＩ、ＰＣＢＡ１ＢＰ、及び［Ｉｒ
（Ｍｎｔｚ）３］の重量比は、１：０．２５：０．０８（＝ＤＢＴＢＩｍ−ＩＩ：ＰＣＢ
Ａ１ＢＰ：［Ｉｒ（Ｍｎｔｚ）３］）となるように蒸着レートを調整した。
【０４２６】
また、第２の発光層はＤＢＴＢＩｍ−ＩＩと［Ｉｒ（Ｍｎｔｚ）３］を２０ｎｍの膜厚
となるように第１の発光層上に共蒸着して形成した。ＤＢＴＢＩｍ−ＩＩと［Ｉｒ（Ｍｎ
ｔｚ）３］の重量比は、１：０．０８（＝ＤＢＴＢＩｍ−ＩＩ：［Ｉｒ（Ｍｎｔｚ）３］
）となるように蒸着レートを調整した。
【０４２７】
次に、電子輸送層１１１４を発光層１１１３上に形成した。電子輸送層１１１４は、第
１の電子輸送層と第２の電子輸送層からなる。なお、第１の電子輸送層としてＤＢＴＢＩ
ｍ−ＩＩを１５ｎｍ、その上に第２の電子輸送層としてバソフェナントロリン（略称：Ｂ
Ｐｈｅｎ）を１５ｎｍの膜厚となるように成膜した。
【０４２８】
次に、電子注入層１１１５を電子輸送層１１１４上に形成した。電子注入層１１１５と
してフッ化リチウム（ＬｉＦ）を、１ｎｍの膜厚となるように蒸着した。
【０４２９】
最後に、第２の電極１１０２を電子注入層１１１５上に形成した。第２の電極１１０２
としてアルミニウムを、２００ｎｍの膜厚となるよう蒸着して発光素子８を作製した。
【０４３０】
以上により得られた発光素子８を大気に曝さないように窒素雰囲気のグローブボックス
内において封止した後、この発光素子８の動作特性について測定を行った。なお、測定は
室温（２５℃に保たれた雰囲気）で行った。
【０４３１】
（発光素子９の作製）
次に、発光素子９の作製方法について説明する。なお、発光素子９は、実施の形態１の構
造式（１５０）で表される本発明の一態様である有機金属錯体、トリス［５−イソプロピ
ル−３−（２−ナフチル）−４−フェニル−４Ｈ−１，２，４−トリアゾラト］イリジウ
ム（ＩＩＩ）（略称：［Ｉｒ（ｉＰｒｎｔｚ）３］）を発光材料として発光層に含む。
【０４３２】
発光素子９は、発光素子８と発光層１１１３の構成が異なる以外は同様の材料、方法、
及び条件を用いて形成することができる。具体的には、第１の電極１１０１、正孔注入層
１１１１、正孔輸送層１１１２、電子輸送層１１１４、電子注入層１１１５、並びに第２
の電極１１０２に用いる材料、並びに成膜方法等を同様にすればよい。よって、発光層１
１１３の構成及び作製方法以外の詳細については（発光素子８の作製）の記載を参酌する
。
【０４３３】
なお、発光素子９の発光層１１１３は第１の発光層と第２の発光層からなる。第１の発
光層は２−［４−（ジベンゾチオフェン−４−イル）フェニル］−１−フェニル−１Ｈ−
ベンゾイミダゾール（略称：ＤＢＴＢＩｍ−ＩＩ）、４−フェニル−４’−（９−フェニ
ル−９Ｈ−カルバゾール−３−イル）トリフェニルアミン（略称：ＰＣＢＡ１ＢＰ）、及
び［Ｉｒ（ｉＰｒｎｔｚ）３］を２０ｎｍの膜厚となるように正孔輸送層１１１２上に共
蒸着して形成した。ＤＢＴＢＩｍ−ＩＩ、ＰＣＢＡ１ＢＰ、及び［Ｉｒ（ｉＰｒｎｔｚ）
３］の重量比は、１：０．２５：０．０８（＝ＤＢＴＢＩｍ−ＩＩ：ＰＣＢＡ１ＢＰ：［
Ｉｒ（ｉＰｒｎｔｚ）３］）となるように蒸着レートを調整した。
【０４３４】
また、第２の発光層はＤＢＴＢＩｍ−ＩＩと［Ｉｒ（ｉＰｒｎｔｚ）３］を１０ｎｍの
膜厚となるように第１の発光層上に共蒸着して形成した。ＤＢＴＢＩｍ−ＩＩと［Ｉｒ（
ｉＰｒｎｔｚ）３］の重量比は、１：０．０８（＝ＤＢＴＢＩｍ−ＩＩ：［Ｉｒ（ｉＰｒ
ｎｔｚ）３］）となるように蒸着レートを調整した。
【０４３５】
以上により得られた発光素子９を大気に曝さないように窒素雰囲気のグローブボックス
内において封止した後、この発光素子９の動作特性について測定を行った。なお、測定は
室温（２５℃に保たれた雰囲気）で行った。
【０４３６】
（評価結果）
発光素子８の電流密度−輝度特性を図５８、電圧−輝度特性を図５９に、また輝度−電
流効率特性を図６０に示す。また、０．１ｍＡの電流を流したときの発光スペクトルを図
６１に示す。
【０４３７】
発光素子８は、輝度９７２ｃｄ／ｍ２のときのＣＩＥ色度座標は（ｘ＝０．４３、ｙ＝
０．５５）であり、黄緑色の発光を示した。また、輝度９７２ｃｄ／ｍ２のときの電流効
率は３８．７ｃｄ／Ａであり、電圧は５．０Ｖ、電流密度は２．５ｍＡ／ｃｍ２であった
。
【０４３８】
以上の測定結果から、発光素子８は電流効率が極めて高い発光素子であった。
【０４３９】
次に、発光素子９の電流密度−輝度特性を図６２、電圧−輝度特性を図６３に、また輝
度−電流効率特性を図６４に示す。また、０．１ｍＡの電流を流したときの発光スペクト
ルを図６５に示す。
【０４４０】
発光素子９は、輝度９８０ｃｄ／ｍ２のときのＣＩＥ色度座標は（ｘ＝０．４２、ｙ＝
０．５７）であり、黄緑色の発光を示した。また、輝度９８０ｃｄ／ｍ２のときの電流効
率は５２．５ｃｄ／Ａであり、電圧は３．８Ｖ、電流密度は１．８７ｍＡ／ｃｍ２であっ
た。
【０４４１】
以上の測定結果から、発光素子９はある一定の輝度を得るための電圧が低く、低消費電
力でありながら、電流効率が極めて高い発光素子であった。
【実施例１８】
【０４４２】
（合成例１２）
本実施例では、実施の形態１の構造式（１４６）で表される本発明の一態様である有機
金属錯体、トリス（３−フェニル−４，５−ジプロピル−４Ｈ−１，２，４−トリアゾラ
ト）イリジウム（ＩＩＩ）（略称：［Ｉｒ（Ｐｒｐｔｚ−Ｐｒ）３］）の合成例を具体的
に例示する。
【０４４３】
＜ステップ１；Ｎ−プロピルベンズアミドの合成＞
まず、プロピルアミン１０ｇ、トリエチルアミン２６ｇ、テトラヒドロフラン（ＴＨＦ
）２００ｍＬを５００ｍＬ三ツ口フラスコに入れ、撹拌した。この混合溶液を氷冷し、ベ
ンゾイルクロリド２４ｇとＴＨＦ５０ｍＬの混合溶液を滴下した後、室温まで昇温して２
時間撹拌した。撹拌後、この混合物にクロロホルムを添加し、水、次いで飽和炭酸水素ナ
トリウム水溶液で洗浄し、無水硫酸マグネシウムを加えて乾燥させた。乾燥後の混合物を
自然ろ過し、ろ液を濃縮して固体を得た。この固体をヘキサンで洗浄して、Ｎ−プロピル
ベンズアミドの白色固体２５ｇを収率９２％で得た。ステップ１の合成スキームを下記（
ａ−１５）に示す。
【０４４４】
【化７８】
2020017736.tif 000083
【０４４５】
＜ステップ２；Ｎ−プロピルベンズチオアミドの合成＞
次に、上記ステップ１で得たＮ−プロピルベンズアミド１５ｇ、２，４−ビス（４−メ
トキシフェニル）−１，３，２，４−ジチアジホスフェタン−２，４−ジスルフィド（ロ
ーソン試薬）１９ｇ、トルエン１００ｍＬを３００ｍＬ三ツ口フラスコに入れ、１２０℃
で５時間加熱還流し、反応させた。反応溶液よりトルエンを留去し、黄色油状物を得た。
この油状物をシリカゲルカラムクロマトグラフィーにより精製した。展開溶媒は、トルエ
ンを用いた。得られたフラクションのうち、ＴＬＣ（薄層クロマトグラフィー）にて単一
スポットのものを濃縮して、Ｎ−プロピルベンズチオアミドの黄色油状物を５．８ｇ得た
。さらに、残りのフラクションを濃縮し、固体と油状物の混合物を得た。この混合物をエ
タノールに溶解して吸引ろ過し、不溶物を除去した。得られたろ液を濃縮して、Ｎ−プロ
ピルベンズチオアミドの黄色油状物を１０．８ｇ得た。収率は合わせて１００％であった
。ステップ２の合成スキームを下記（ｂ−１５）に示す。
【０４４６】
【化７９】
2020017736.tif 000084
【０４４７】
＜ステップ３；Ｎ−［（エチルスルファニル）フェニルメチリデン］プロピルアミンの合
成＞
次に、ナトリウムエトキシド２．３ｇ、上記ステップ２で得たＮ−プロピルベンズチオ
アミド５．８ｇを２００ｍＬナスフラスコに入れ、エタノール５０ｍＬ加えて、室温で１
時間撹拌した。撹拌後、この混合物にヨードエタン３．０ｍＬを加え、さらに６０℃で５
時間加熱撹拌した。撹拌後、エタノールを留去し、褐色油状物を得た。この油状物をジク
ロロメタンに溶解し、水、次いで飽和炭酸水素ナトリウム水溶液で洗浄した。洗浄後、得
られた有機層に無水硫酸マグネシウムを加えて乾燥した。この混合物を自然ろ過し、得ら
れたろ液を濃縮して、Ｎ−［（エチルスルファニル）フェニルメチリデン］プロピルアミ
ンのオレンジ色油状物を５．９ｇ、収率８８％で得た。ステップ３の合成スキームを下記
（ｃ−１５）に示す。
【０４４８】
【化８０】
2020017736.tif 000085
【０４４９】
＜ステップ４；３−フェニル−４，５−ジプロピル−４−フェニル−４Ｈ−１，２，４−
トリアゾール（略称：ＨＰｒｐｔｚ−Ｐｒ）の合成＞
次に、酪酸メチル２．６ｇ、ヒドラジン一水和物０．８３ｍＬを１００ｍＬ丸底フラス
コに入れ、フラスコ内をアルゴン置換した。この反応容器にマイクロ波合成装置（ＣＥＭ
社製  Ｄｉｓｃｏｖｅｒ）を用い、マイクロ波（２．４５ＧＨｚ  １００Ｗ）を照射する
ことで９０℃に加熱し、１時間反応させた。この反応溶液に上記ステップ３で得たＮ−［
（エチルスルファニル）フェニルメチリデン］プロピルアミン５．９ｇ、１−ブタノール
２０ｍＬを入れて、１３０℃で１０時間加熱還流した。還流後、１−ブタノールを留去し
て残渣を得た。この残渣を少量の酢酸エチルにて洗浄し、吸引ろ過した。得られたろ液を
シリカゲルカラムクロマトグラフィーにより精製した。展開溶媒は、酢酸エチルを用いた
。得られたフラクションを濃縮して、３−フェニル−４，５−ジプロピル−４−フェニル
−４Ｈ−１，２，４−トリアゾール（略称：ＨＰｒｐｔｚ−Ｐｒ）を得た（黄色油状物、
収率３５％）。ステップ４の合成スキームを下記（ｄ−１５）に示す。
【０４５０】
【化８１】
2020017736.tif 000086
【０４５１】
＜ステップ５；トリス（３−フェニル−４，５−ジプロピル−４Ｈ−１，２，４−トリア
ゾラト）イリジウム（ＩＩＩ）（略称：［Ｉｒ（Ｐｒｐｔｚ−Ｐｒ）３］）の合成＞
さらに、上記ステップ４で得られた配位子ＨＰｒｐｔｚ−Ｐｒ０．９１ｇ、トリス（ア
セチルアセトナト）イリジウム（ＩＩＩ）０．３９ｇを、三方コックを付けた反応容器に
入れ、反応容器内をアルゴン置換した。その後、２００℃にて４１時間加熱し、反応させ
た。反応物をジクロロメタンに溶解し、この溶液をセライトとシリカゲルを積層した補助
剤を通してろ過した。得られたろ液の溶媒を留去し、クロロホルム：酢酸エチル＝２０：
１（ｖ／ｖ）を展開溶媒とするシリカゲルカラムクロマトグラフィーにて精製した。得ら
れたフラクションの溶媒を留去し、本発明の一態様である有機金属錯体［Ｉｒ（ｉＰｒＦ
ｐｔｚ）３］を得た（淡黄色粉末、収率６％）。ステップ５の合成スキームを下記（ｅ−
１５）に示す。
【０４５２】
【化８２】
2020017736.tif 000087
【０４５３】
上記ステップ５で得られた淡黄色粉末の核磁気共鳴分光法（１Ｈ−ＮＭＲ）による分析
結果を下記に示す。この結果から、本合成例１２において、上述の構造式（１４６）で表
される本発明の一態様である有機金属錯体［Ｉｒ（Ｐｒｐｔｚ−Ｐｒ）３］が得られたこ
とがわかった。
【０４５４】
１Ｈ−ＮＭＲ．δ（ＣＤＣｌ３）：０．９８（ｔ，９Ｈ），１．０５（ｔ，９Ｈ），１
．７８−１．９８（ｍ，１２Ｈ），２．７５（ｔ，６Ｈ），４．０５（ｔ，６Ｈ），７．
２６−７．３８（ｍ，９Ｈ），８．０６（ｄ，３Ｈ）．
【実施例１９】
【０４５５】
（合成例１３）
本実施例では、実施の形態１の構造式（１４９）で表される本発明の一態様である有機
金属錯体、トリス［３−（５−ビフェニル）−５−イソプロピル−４−フェニル−４Ｈ−
１，２，４−トリアゾラト］イリジウム（ＩＩＩ）（略称：［Ｉｒ（ｉＰｒ５ｂｔｚ）３
］）の合成例を具体的に例示する。
【０４５６】
＜ステップ１；３−フェニル安息香酸エチルの合成＞
まず、フェニルボロン酸７．９８ｇ、３−ブロモ安息香酸エチル１５ｇ、トリ（オルト−
トリル）ホスフィン０．２６５ｇ、トルエン２００ｍＬ、エタノール３０ｍＬ、２．０Ｍ
の炭酸カリウム水溶液６５ｍＬを５００ｍＬ三ツ口フラスコに入れ、フラスコ内を窒素置
換した。この混合溶液に、酢酸パラジウム（ＩＩ）（Ｐｄ（ＯＡｃ）２）０．１４７ｇを
加え、８０℃で５時間加熱撹拌した。所定時間経過後、この混合物の水層をトルエンで抽
出した。得られた抽出溶液と有機層を合わせて、飽和炭酸水素ナトリウム水溶液、次いで
飽和食塩水で洗浄した。有機層に、無水硫酸マグネシウムを加えて乾燥させ、得られた混
合物を自然ろ過し、ろ液を得た。このろ液を濃縮して油状物を得た。得られた油状物をシ
リカゲルカラムクロマトグラフィーにより精製した。展開溶媒には、まずヘキサンを用い
、次いで、ヘキサン：酢酸エチル＝９：１の混合溶媒を用いた。得られたフラクションを
濃縮し、３−フェニル安息香酸エチルを得た（無色油状物、収率８８％）。ステップ１の
合成スキームを下記（ａ−１６）に示す。
【０４５７】
【化８３】
2020017736.tif 000088
【０４５８】
＜ステップ２；ビフェニル−３−カルボン酸ヒドラジドの合成＞
次に、上記ステップ１で得られた３−フェニル安息香酸エチル１３．１ｇ、エタノール８
０ｍＬを２００ｍＬ三ツ口フラスコに入れた。この混合溶液に、ヒドラジン一水和物１５
ｍＬを加えて、８０℃で５時間加熱撹拌した。所定時間経過後、反応溶液を室温まで冷却
したところ、固体が析出した。得られた混合物を水２００ｍＬに加え、吸引ろ過して固体
を得た。この固体をヘキサンで洗浄し、ビフェニル−３−カルボン酸ヒドラジドを得た（
白色固体、収率９１％）。ステップ２の合成スキームを下記（ｂ−１６）に示す。
【０４５９】
【化８４】
2020017736.tif 000089
【０４６０】
＜ステップ３；３−（３−ビフェニル）−５−イソプロピル−４−フェニル−４Ｈ−１，
２，４−トリアゾール（略称：ＨｉＰｒ５ｂｔｚ）の合成＞
次に、Ｎ−［１−（エチルスルファニル）イソブチリデン］アニリン５．０ｇ、上記ステ
ップ２で得られたビフェニル−３−カルボン酸ヒドラジド４．６０ｇ、１−ブタノール３
０ｍＬを１００ｍＬ三ツ口フラスコに入れ、１３０℃で１５時間加熱撹拌した。撹拌後、
反応溶液を濃縮して固体を得た。この固体をシリカゲルカラムクロマトグラフィーにより
精製した。展開溶媒には酢酸エチルを用いた。得られたフラクションを濃縮して油状物を
得た。この油状物をエタノールとヘキサンの混合溶媒にて再結晶して、３−（３−ビフェ
ニル）−５−イソプロピル−４−フェニル−４Ｈ−１，２，４−トリアゾール（略称：Ｈ
ｉＰｒ５ｂｔｚ）を得た（白色固体、収率１９％）。ステップ３の合成スキームを下記（
ｃ−１６）に示す。
【０４６１】
【化８５】
2020017736.tif 000090
【０４６２】
＜ステップ４；トリス［３−（５−ビフェニル）−５−イソプロピル−４−フェニル−４
Ｈ−１，２，４−トリアゾラト］イリジウム（ＩＩＩ）（略称：［Ｉｒ（ｉＰｒ５ｂｔｚ
）３］）の合成＞
次に上記ステップ３で得られた配位子ＨｉＰｒ５ｂｔｚ１．４１ｇ、トリス（アセチル
アセトナト）イリジウム（ＩＩＩ）０．４１ｇを、三方コックを付けた反応容器に入れ、
内部をアルゴン置換した。まず２２０℃にて４９時間加熱し、次いで２５０℃で２０時間
加熱し反応させた。得られた反応混合物をジクロロメタンに溶解し、シリカゲルカラムク
ロマトグラフィーにより精製した。展開溶媒には、ジクロロメタン：酢酸エチル＝５：１
の混合溶媒を用いた。得られたフラクションを濃縮して、固体を得た。この固体を酢酸エ
チルとヘキサンの混合溶媒にて再結晶し、本発明の一態様である有機金属錯体［Ｉｒ（ｉ
Ｐｒ５ｂｔｚ）３］を得た（黄色粉末、収率８％）。ステップ４の合成スキームを下記（
ｄ−１６）に示す。
【０４６３】
【化８６】
2020017736.tif 000091
【０４６４】
上記ステップ４で得られた黄色粉末の核磁気共鳴分光法（１Ｈ−ＮＭＲ）による分析結
果を下記に示す。また、１Ｈ−ＮＭＲチャートを図６６に示す。この結果から、本合成例
１３において、上述の構造式（１４９）で表される本発明の一態様である有機金属錯体［
Ｉｒ（ｉＰｒ５ｂｔｚ）３］が得られたことがわかった。
【０４６５】
１Ｈ−ＮＭＲ．δ（ＣＤ２Ｃｌ３）：１．２７−１．３２（ｍ，１８Ｈ），２．９３（
ｓｅｐ，３Ｈ），６．５３（ｄ，３Ｈ），６．９５−７．０５（ｍ，６Ｈ），７．１３−
７．２７（ｍ，１５Ｈ），７．４３−７．４６（ｍ，３Ｈ），７．５４−７．５６（ｍ，
３Ｈ），７．５７−７．７０（ｍ，９Ｈ）．
【０４６６】
次に、［Ｉｒ（ｉＰｒ５ｂｔｚ）３］のジクロロメタン溶液の紫外可視吸収スペクトル
（以下、単に「吸収スペクトル」という）及び発光スペクトルを測定した。吸収スペクト
ルの測定には、紫外可視分光光度計（（株）日本分光製  Ｖ５５０型）を用い、ジクロロ
メタン溶液（０．０４１ｍｍｏｌ／Ｌ）を石英セルに入れ、室温で測定を行った。また、
発光スペクトルの測定には、蛍光光度計（（株）浜松ホトニクス製  ＦＳ９２０）を用い
、脱気したジクロロメタン溶液（０．０８２ｍｍｏｌ／Ｌ）を石英セルに入れ、室温で測
定を行った。得られた吸収スペクトル及び発光スペクトルの測定結果を図６７に示す。横
軸は波長、縦軸は吸収強度および発光強度を表す。また、図６７において２本の実線が示
されているが、細い実線は吸収スペクトルを示し、太い実線は発光スペクトルを示してい
る。なお、図６７に示す吸収スペクトルは、ジクロロメタン溶液（０．０４１ｍｍｏｌ／
Ｌ）を石英セルに入れて測定した吸収スペクトルから、ジクロロメタンのみを石英セルに
入れて測定した吸収スペクトルを差し引いた結果を示している。
【０４６７】
図６７に示すとおり、本発明の一態様である有機金属錯体［Ｉｒ（ｉＰｒ５ｂｔｚ）３
］は、５００ｎｍに発光ピークを有しており、ジクロロメタン溶液からは緑色の発光が観
測された。
【実施例２０】
【０４６８】
（合成例１４）
本実施例では、実施の形態１の構造式（１５２）で表される本発明の一態様である有機
金属錯体、トリス［３−（５−ビフェニル）−５−イソプロピル−４−（２，６−ジメチ
ルフェニル）−４Ｈ−１，２，４−トリアゾラト］イリジウム（ＩＩＩ）（略称：［Ｉｒ
（ｉＰｒ５ｂｔｚ−ｄｍｐ）３］）の合成例を具体的に例示する。
【０４６９】
＜ステップ１；Ｎ−（２，６−ジメチルフェニル）−３−ブロモベンズアミドの合成＞
まず、２，６−ジメチルアニリン１３．８ｇ、トリエチルアミン１７．３ｇ、テトラヒ
ドロフラン（ＴＨＦ）１５０ｍＬを５００ｍＬ三ツ口フラスコに入れ、撹拌した。この混
合溶液を氷冷し、３−ブロモベンゾイルクロリド２５ｇとＴＨＦ３０ｍＬの混合溶液を滴
下ロートより滴下した後、室温まで昇温して２４時間撹拌した。撹拌後、この混合物にク
ロロホルムを添加し、水、次いで飽和食塩水で洗浄し、無水硫酸マグネシウムを加えて乾
燥させた。乾燥後の混合物を自然ろ過し、ろ液を濃縮して固体を得た。この固体をヘキサ
ンで洗浄して、Ｎ−（２，６−ジメチルフェニル）−３−ブロモベンズアミドの白色固体
を収率５３％で得た。ステップ１の合成スキームを下記（ａ−１７）に示す。
【０４７０】
【化８７】
2020017736.tif 000092
【０４７１】
＜ステップ２；Ｎ−（２，６−ジメチルフェニル）−３−ブロモベンズチオアミドの合成
＞
次に、上記ステップ１で得たＮ−（２，６−ジメチルフェニル）−３−ブロモベンズア
ミド１３．８ｇ、２，４−ビス（４−メトキシフェニル）−１，３，２，４−ジチアジホ
スフェタン−２，４−ジスルフィド（ローソン試薬）１９ｇ、トルエン１００ｍＬを３０
０ｍＬ三ツ口フラスコに入れ、１１０℃で３．５時間加熱還流し、反応させた。反応溶液
よりトルエンを留去し、黄色油状物を得た。この油状物をシリカゲルカラムクロマトグラ
フィーにより精製した。展開溶媒は、トルエン：ヘキサン＝４：１（ｖ／ｖ）を用いた。
得られたフラクションを濃縮し、固体を得た。この固体をトルエンとヘキサンの混合溶媒
にて洗浄し、Ｎ−（２，６−ジメチルフェニル）−３−ブロモベンズチオアミドの黄色固
体を収率８６％で得た。ステップ２の合成スキームを下記（ｂ−１７）に示す。
【０４７２】
【化８８】
2020017736.tif 000093
【０４７３】
＜ステップ３；Ｎ−［（３−ブロモフェニル）（エチルスルファニル）メチリデン］−２
，６−ジメチルアニリンの合成＞
次に、ナトリウムエトキシド２．６６ｇ、上記ステップ２で得たＮ−（２，６−ジメチ
ルフェニル）−３−ブロモベンズチオアミド１２．５ｇを２００ｍＬナスフラスコに入れ
、エタノール３０ｍＬを加えて、室温で１時間撹拌した。撹拌後、この混合物にヨードエ
タン５ｍＬを加え、さらに６０℃で１０時間撹拌した。撹拌後、エタノールを留去し、残
渣を得た。この残渣をジクロロメタンに溶解し、水、次いで飽和炭酸水素ナトリウム水溶
液、さらに飽和食塩水で洗浄し、無水硫酸マグネシウムを加えて乾燥させた。この混合物
を自然ろ過し、得られたろ液を濃縮して、Ｎ−［（３−ブロモフェニル）（エチルスルフ
ァニル）メチリデン］−２，６−ジメチルアニリンの褐色油状物を収率８５％で得た。ス
テップ３の合成スキームを下記（ｃ−１７）に示す。
【０４７４】
【化８９】
2020017736.tif 000094
【０４７５】
＜ステップ４；３−（３−ブロモフェニル）−５−イソプロピル−４−（２，６−ジメチ
ルフェニル）−４Ｈ−１，２，４−トリアゾールの合成＞
次に、上記ステップ３で得たＮ−［（３−ブロモフェニル）（エチルスルファニル）メ
チリデン］−２，６−ジメチルアニリン１１．６ｇ、１−ブタノール５０ｍＬを１００ｍ
Ｌ三ツ口フラスコに入れ、混合した。この混合溶液にイソ酪酸ヒドラジド２．７２ｇを加
えて、１３０℃で１４時間加熱還流した。その後さらにイソ酪酸ヒドラジド１．３６ｇを
加えて、１３０℃で１２．５時間加熱還流した。還流後、１−ブタノールを留去して残渣
を得た。この残渣をシリカゲルカラムクロマトグラフィーにより精製した。展開溶媒は、
酢酸エチルを用いた。得られたフラクションを濃縮して固体を得た。この固体を酢酸エチ
ルとヘキサンの混合溶媒にて再結晶し、３−（３−ブロモフェニル）−５−イソプロピル
−４−（２，６−ジメチルフェニル）−４Ｈ−１，２，４−トリアゾールを得た（白色粉
末、収率１６％）。ステップ４の合成スキームを下記（ｄ−１７）に示す。
【０４７６】
【化９０】
2020017736.tif 000095
【０４７７】
＜ステップ５：３−（３−ビフェニル）−５−イソプロピル−４−（２，６−ジメチルフ
ェニル）−４Ｈ−１，２，４−トリアゾール（略称：ＨｉＰｒ５ｂｔｚ−ｄｍｐ）の合成
＞
次に、上記ステップ４で得られた３−（３−ブロモフェニル）−５−イソプロピル−４
−（２，６−ジメチルフェニル）−４Ｈ−１，２，４−トリアゾール１．９７ｇ、フェニ
ルボロン酸０．６５０ｇ、トリ（オルト−トリル）ホスフィン０．０４８ｇ、トルエン１
５ｍＬ、エタノール３ｍＬ、２．０Ｍの炭酸カリウム水溶液５．３ｍＬを１００ｍＬ三ツ
口フラスコに入れ、フラスコ内を窒素置換した。この混合溶液に、酢酸パラジウム（ＩＩ
）０．０１２ｇを加え、８０℃で６時間加熱撹拌し、反応させた。反応後、この混合物を
有機層と水層に分液し、水層をトルエンで抽出した。得られた抽出溶液と先に得られた有
機層を合わせて、飽和炭酸水素ナトリウム水溶液、次いで飽和食塩水で洗浄し、無水硫酸
マグネシウムを加えて乾燥させた。乾燥後、得られた混合物を自然ろ過し、ろ液を得た。
このろ液を濃縮して油状物を得た。得られた油状物をシリカゲルカラムクロマトグラフィ
ーにより精製した。展開溶媒には、ヘキサン：酢酸エチル＝１：１（ｖ／ｖ）の混合溶媒
を用いた。得られたフラクションを濃縮し、３−（３−ビフェニル）−５−イソプロピル
−４−（２，６−ジメチルフェニル）−４Ｈ−１，２，４−トリアゾール（略称：ＨｉＰ
ｒ５ｂｔｚ−ｄｍｐ）を得た（白色粉末、収率８５％）。ステップ５の合成スキームを下
記（ｅ−１７）に示す。
【０４７８】
【化９１】
2020017736.tif 000096
【０４７９】
＜ステップ６；トリス［３−（５−ビフェニル）−５−イソプロピル−４−（２，６−ジ
メチルフェニル）−４Ｈ−１，２，４−トリアゾラト］イリジウム（ＩＩＩ）（略称：［
Ｉｒ（ｉＰｒ５ｂｔｚ−ｄｍｐ）３］）の合成＞
さらに、上記ステップ５で得られた配位子ＨｉＰｒ５ｂｔｚ−ｄｍｐ０．５５ｇ、トリ
ス（アセチルアセトナト）イリジウム（ＩＩＩ）０．１５ｇを、三方コックを付けた反応
容器に入れ、反応容器内をアルゴン置換した。その後、２５０℃にて４３．５時間加熱し
、反応させた。反応物をジクロロメタンに溶解し、ジクロロメタン：酢酸エチル＝１０：
１（ｖ／ｖ）を展開溶媒とするシリカゲルカラムクロマトグラフィーにて精製した。得ら
れたフラクションの溶媒を留去し、得られた固体を酢酸エチルとヘキサンの混合溶媒にて
洗浄した。次いで、エタノールとヘキサンの混合溶媒にて再結晶し、本発明の一態様であ
る有機金属錯体［Ｉｒ（ｉＰｒ５ｂｔｚ−ｄｍｐ）３］を得た（黄色粉末、収率０．２％
）。ステップ６の合成スキームを下記（ｆ−１７）に示す。
【０４８０】
【化９２】
2020017736.tif 000097
【０４８１】
上記ステップ６で得られた黄色粉末の核磁気共鳴分光法（１Ｈ−ＮＭＲ）による分析結
果を下記に示す。また、１Ｈ−ＮＭＲチャートを図６８に示す。この結果から、本合成例
１４において、上述の構造式（１５２）で表される本発明の一態様である有機金属錯体［
Ｉｒ（ｉＰｒ５ｂｔｚ−ｄｍｐ）３］が得られたことがわかった。
【０４８２】
１Ｈ−ＮＭＲ．δ（ＣＤＣｌ３）：１．１６（ｄ，９Ｈ），１．３３（ｄ，９Ｈ），１
．９７（ｓ，９Ｈ），２．２０（ｓ，９Ｈ），２．６７−２．７４（ｍ，３Ｈ），６．５
４（ｓ，３Ｈ），７．０４−７．１１（ｍ，１２Ｈ），７．２３−７．３７（ｍ，１５Ｈ
），７．４６（ｔ，３Ｈ）．
【０４８３】
次に、［Ｉｒ（ｉＰｒ５ｂｔｚ−ｄｍｐ）３］のジクロロメタン溶液の紫外可視吸収ス
ペクトル（以下、単に「吸収スペクトル」という）及び発光スペクトルを測定した。吸収
スペクトルの測定には、紫外可視分光光度計（（株）日本分光製  Ｖ５５０型）を用い、
ジクロロメタン溶液（０．０５９ｍｍｏｌ／Ｌ）を石英セルに入れ、室温で測定を行った
。また、発光スペクトルの測定には、蛍光光度計（（株）浜松ホトニクス製  ＦＳ９２０
）を用い、脱気したジクロロメタン溶液（０．０５９ｍｍｏｌ／Ｌ）を石英セルに入れ、
室温で測定を行った。得られた吸収スペクトル及び発光スペクトルの測定結果を図６９に
示す。横軸は波長、縦軸は吸収強度および発光強度を表す。また、図６９において２本の
実線が示されているが、細い実線は吸収スペクトルを示し、太い実線は発光スペクトルを
示している。なお、図６９に示す吸収スペクトルは、ジクロロメタン溶液（０．０５９ｍ
ｍｏｌ／Ｌ）を石英セルに入れて測定した吸収スペクトルから、ジクロロメタンのみを石
英セルに入れて測定した吸収スペクトルを差し引いた結果を示している。
【０４８４】
図６９に示すとおり、本発明の一態様である有機金属錯体［Ｉｒ（ｉＰｒ５ｂｔｚ−ｄ
ｍｐ）３］は、４７７、５０９ｎｍに発光ピークを有しており、ジクロロメタン溶液から
は緑色の発光が観測された。
【実施例２１】
【０４８５】
本発明の一態様である有機金属錯体を用いた発光素子の構成、作製方法および素子特性
の測定結果について説明する。
【０４８６】
本実施例で作製した発光素子１１の素子構造を図４３に示す。発光素子１１は基板１１
００上に設けた第１の電極１１０１上に、複数の層が積層されたＥＬ層１１０３を介して
第２の電極１１０２を有する。本実施例の発光素子１１のＥＬ層１１０３は、正孔注入層
１１１１、正孔輸送層１１１２、発光層１１１３、電子輸送層１１１４、並びに電子注入
層１１１５が順次積層された構造を有する。なお、発光層１１１３は第１の発光層、及び
第２の発光層を積層した構成を備える。
【０４８７】
作製した発光素子の概要を表５に示す。なお、発光素子１１において、本発明の一態様
である有機金属錯体を発光材料として発光層１１１３に適用した。
【０４８８】
【表５】
2020017736.tif 000098
【０４８９】
（発光素子１１の作製）
次に、発光素子１１の作製方法について説明する。なお、発光素子１１は、実施の形態
１の構造式（１４９）で表される本発明の一態様である有機金属錯体、トリス［３−（５
−ビフェニル）−５−イソプロピル−４−フェニル−４Ｈ−１，２，４−トリアゾラト］
イリジウム（ＩＩＩ）（略称：［Ｉｒ（ｉＰｒ５ｂｔｚ）３］）を発光材料として発光層
に含む。
【０４９０】
まず、ガラス基板１１００上に酸化珪素を含むインジウムスズ酸化物（略称：ＩＴＳＯ
）をスパッタリング法にて成膜し、陽極として機能する第１の電極１１０１を形成した。
第１の電極１１０１の膜厚は１１０ｎｍとし、電極面積は２ｍｍ×２ｍｍとした。
【０４９１】
次に、第１の電極１１０１が形成された面が下方となるように、第１の電極１１０１が
形成されたガラス基板１１００を真空蒸着装置内に設けられた基板ホルダーに固定し、１
０−４Ｐａ程度まで減圧した。
【０４９２】
次に、正孔注入層１１１１を第１の電極１１０１上に形成した。正孔注入層１１１１は
４，４’−ジ（Ｎ−カルバゾリル）ビフェニル（略称：ＣＢＰ）と酸化モリブデン（ＶＩ
）とを共蒸着することにより、有機化合物と無機化合物とを複合してなる複合材料を含む
層を用いた。複合材料を含む層の膜厚は５０ｎｍとし、ＣＢＰと酸化モリブデンの比率は
、重量比で２：１（＝ＣＢＰ：酸化モリブデン）となるように調節した。
【０４９３】
次に、正孔輸送層１１１２を正孔注入層１１１１上に形成した。正孔輸送層１１１２は
抵抗加熱を用いた蒸着法により、１，３−ビス（Ｎ−カルバゾリル）ベンゼン（略称：ｍ
ＣＰ）を１０ｎｍの膜厚となるように成膜した。
【０４９４】
次に、発光層１１１３を正孔輸送層１１１２上に形成した。発光層１１１３は、ｍＣＰ
と［Ｉｒ（ｉＰｒ５ｂｔｚ）３］を３０ｎｍの膜厚となるように共蒸着して形成した後、
２−［３−（ジベンゾチオフェン−４−イル）フェニル］−１−フェニル−１Ｈ−ベンゾ
イミダゾール（略称：ｍＤＢＴＢＩｍ−ＩＩ）と［Ｉｒ（ｉＰｒ５ｂｔｚ）３］を１０ｎ
ｍの膜厚となるように共蒸着して形成した。ｍＣＰと［Ｉｒ（ｉＰｒ５ｂｔｚ）３］の重
量比は、１：０．０８（＝ｍＣＰ：［Ｉｒ（ｉＰｒ５ｂｔｚ）３］）となるように蒸着レ
ートを調整した。また、ｍＤＢＴＢＩｍ−ＩＩと［Ｉｒ（ｉＰｒ５ｂｔｚ）３］の重量比
は、１：０．０８（＝ｍＤＢＴＢＩｍ−ＩＩ：［Ｉｒ（ｉＰｒ５ｂｔｚ）３］）となるよ
うに蒸着レートを調整した。
【０４９５】
次に、電子輸送層１１１４を発光層１１１３上に形成した。電子輸送層１１１４は抵抗
加熱を用いた蒸着法により、バソフェナントロリン（略称：ＢＰｈｅｎ）を２０ｎｍの膜
厚となるように成膜した。
【０４９６】
次に、電子注入層１１１５を電子輸送層１１１４上に形成した。電子注入層１１１５と
してフッ化リチウム（ＬｉＦ）を、１ｎｍの膜厚となるように蒸着した。
【０４９７】
最後に、第２の電極１１０２を電子注入層１１１５上に形成した。第２の電極１１０２
としてアルミニウムを、２００ｎｍの膜厚となるよう蒸着して発光素子１１を作製した。
【０４９８】
以上により得られた発光素子１１を大気に曝さないように窒素雰囲気のグローブボック
ス内において封止した後、この発光素子１１の動作特性について測定を行った。なお、測
定は室温（２５℃に保たれた雰囲気）で行った。
【０４９９】
（評価結果）
次に、発光素子１１の電流密度−輝度特性を図７０、電圧−輝度特性を図７１に、また
輝度−電流効率特性を図７２に示す。また、０．１ｍＡの電流を流したときの発光スペク
トルを図７３に示す。
【０５００】
発光素子１１は、輝度６９６ｃｄ／ｍ２のときのＣＩＥ色度座標は（ｘ＝０．２２、ｙ
＝０．４５）であった。また、輝度６９６ｃｄ／ｍ２のときの電流効率は４３．９ｃｄ／
Ａであり、電圧は６．０Ｖ、電流密度は１．５８ｍＡ／ｃｍ２であった。
【０５０１】
以上の測定結果から、発光素子１１は電流効率が極めて高い発光素子であった。
【符号の説明】
【０５０２】
１０１    基板
１０２    第１の電極
１０３    ＥＬ層
１０４    第２の電極
１１１    正孔注入層
１１２    正孔輸送層
１１３    発光層
１１４    電子輸送層
５０１    第１の電極
５０２    第２の電極
５１１    第１の発光ユニット
５１２    第２の発光ユニット
５１３    電荷発生層
６０１    基板
６０３    第１の電極
６０７    ＥＬ層
６０８    第２の電極
８０１    基板
８０６    基板
８１５    ＥＬ層
１１００    基板
１１０１    第１の電極
１１０２    第２の電極
１１０３    ＥＬ層
１１１１    正孔注入層
１１１２    正孔輸送層
１１１３    発光層
１１１４    電子輸送層
１１１５    電子注入層
【図１】
2020017736.tif 000132
【図２】
2020017736.tif 000133
【図３】
2020017736.tif 000134
【図４】
2020017736.tif 000135
【図５】
2020017736.tif 000136
【図６】
2020017736.tif 000137
【図７】
2020017736.tif 000138
【図８】
2020017736.tif 000139
【図９】
2020017736.tif 000140
【図１０】
2020017736.tif 000141
【図１１】
2020017736.tif 000142
【図１２】
2020017736.tif 000143
【図１３】
2020017736.tif 000144
【図１４】
2020017736.tif 000145
【図１５】
2020017736.tif 000146
【図１６】
2020017736.tif 000147
【図１７】
2020017736.tif 000148
【図１８】
2020017736.tif 000149
【図１９】
2020017736.tif 000150
【図２０】
2020017736.tif 000151
【図２１】
2020017736.tif 000152
【図２２】
2020017736.tif 000153
【図２３】
2020017736.tif 000154
【図２４】
2020017736.tif 000155
【図２５】
2020017736.tif 000156
【図２６】
2020017736.tif 000157
【図２７】
2020017736.tif 000158
【図２８】
2020017736.tif 000159
【図２９】
2020017736.tif 000160
【図３０】
2020017736.tif 000161
【図３１】
2020017736.tif 000162
【図３２】
2020017736.tif 000163
【図３３】
2020017736.tif 000164
【図３４】
2020017736.tif 000165
【図３５】
2020017736.tif 000166
【図３６】
2020017736.tif 000167
【図３７】
2020017736.tif 000168
【図３８】
2020017736.tif 000169
【図３９】
2020017736.tif 000170
【図４０】
2020017736.tif 000171
【図４１】
2020017736.tif 000172
【図４２】
2020017736.tif 000173
【図４３】
2020017736.tif 000174
【図４４】
2020017736.tif 000175
【図４５】
2020017736.tif 000176
【図４６】
2020017736.tif 000177
【図４７】
2020017736.tif 000178
【図４８】
2020017736.tif 000179
【図４９】
2020017736.tif 000180
【図５０】
2020017736.tif 000181
【図５１】
2020017736.tif 000182
【図５２】
2020017736.tif 000183
【図５３】
2020017736.tif 000184
【図５４】
2020017736.tif 000185
【図５５】
2020017736.tif 000186
【図５６】
2020017736.tif 000187
【図５７】
2020017736.tif 000188
【図５８】
2020017736.tif 000189
【図５９】
2020017736.tif 000190
【図６０】
2020017736.tif 000191
【図６１】
2020017736.tif 000192
【図６２】
2020017736.tif 000193
【図６３】
2020017736.tif 000194
【図６４】
2020017736.tif 000195
【図６５】
2020017736.tif 000196
【図６６】
2020017736.tif 000197
【図６７】
2020017736.tif 000198
【図６８】
2020017736.tif 000199
【図６９】
2020017736.tif 000200
【図７０】
2020017736.tif 000201
【図７１】
2020017736.tif 000202
【図７２】
2020017736.tif 000203
【図７３】
2020017736.tif 000204